(57)【要約】  一態様において、本開示は、蛍光体材料とシランとを含んで成る表面改質された蛍光体材料を含んで成る組成物、それを製造する方法、及びそれを含んで成る物品に関する。この要約は、特定分野における検索を目的とする走査ツールとして意図されており、本開示の限定を意図するものではない。
2021533227.tif 000002
【特許請求の範囲】
【請求項１】
表面改質された蛍光体材料を調製する方法であって、該方法は、
蛍光体材料と第１アルコールを含んで成る液体とを含んで成る蛍光体材料混合物を調製すること；
シラン、水、及び第２アルコールを含んで成る表面改質溶液を調製すること；
蛍光体材料混合物と表面改質溶液とを混合して、表面改質蛍光体反応混合物を調製すること；並びに
不活性雰囲気において表面改質蛍光体反応混合物を加熱すること；
を含んで成り、
表面改質された蛍光体材料を形成する、方法。
【請求項２】
蛍光体材料が約１ｎｍ〜約１０００ｎｍの粒子サイズを有する、請求項１に記載の方法。
【請求項３】
粒子サイズが約５ｎｍ〜約３００ｎｍである、請求項２に記載の方法。
【請求項４】
蛍光体材料が、ケイ酸塩蛍光体、アルミン酸塩蛍光体、窒化物蛍光体、酸窒化物蛍光体、硫化物蛍光体、オキシ硫化物蛍光体、又はそれらの混合物である、請求項１〜３のいずれか一項に記載の方法。
【請求項５】
蛍光体材料が硫化物蛍光体である、請求項４に記載の方法。
【請求項６】
硫化物蛍光体が、硫黄と、カルシウム、ストロンチウム、カドミウム、亜鉛、及びそれらの組合せから選択される金属とを含んで成る、請求項４又は５に記載の方法。
【請求項７】
硫化物蛍光体が、Ｅｕ、Ｔｂ、Ｃｅ、Ｄｙ、Ｓｍ、Ｙｂ、Ｅｒ、及びそれらの組合せから選択される希土類元素をさらに含んで成る、請求項４〜６のいずれか一項に記載の方法。
【請求項８】
硫化物蛍光体が、（Ｃａ，Ｓｒ，Ｂａ）（Ａｌ，Ｉｎ，Ｇａ）２Ｓ４：Ｅｕ、（Ｃａ，Ｓｒ）Ｓ：Ｅｕ、ＣａＳ：Ｅｕ、（Ｚｎ，Ｃｄ）Ｓ：Ｅｕ：Ａｇ、又はそれらの組合せである、請求項４〜７のいずれか一項に記載の方法。
【請求項９】
第１アルコールが、メタノール、エタノール、プロパノール、ブタノール、又はそれらの混合物である、請求項１〜８のいずれか一項に記載の方法。
【請求項１０】
蛍光体材料混合物が、第１アルコール中に約１ｇ／Ｌ〜約２００ｇ／Ｌの蛍光体材料を含んで成る、請求項１〜９のいずれか一項に記載の方法。
【請求項１１】
シランが、以下の式：
【化１】
2021533227.tif 000004
によって表される構造を有し、
式中、Ｒ１ａ、Ｒ１ｂ、及びＲ１ｃの各々は、独立して、水素、ハロゲン、ヒドロキシル、Ｃ１〜Ｃ１２アルキル、Ｃ１〜Ｃ１２アルコキシ、フェニル、−Ｏ−フェニルから選択され；並びに
Ｒ２は、置換Ｃ１〜Ｃ６０アルキル、置換Ｃ１〜Ｃ６０アルキルアミン、置換Ｃ１〜Ｃ６０アルケニル、置換Ｃ３〜Ｃ６０シクロアルキル、又は置換Ｃ３〜Ｃ６０シクロアルケニル、置換Ｃ３〜Ｃ６０アリールから選択される、
請求項１〜１０のいずれか一項に記載の方法。
【請求項１２】
シランが、１，３−ジビニルテトラメチルジシロキサン、１，３−ジフェニルテトラメチルジシロキサン、３−アミノプロピルトリメトキシシラン、３−アミノプロピルメチルジエトキシシラン、ｉ−ブチルトリエトキシシラン、ｉ−ブチルトリメトキシシラン、ｉ−プロピルトリエトキシシラン、ｉ−プロピルトリメトキシシラン、Ｎ−ベータ（アミノエチル）γーアミノプロピルトリメトキシシラン、Ｎ−ベータ（アミノエチル）γ−アミノプロピルメチルジメトキシシラン、ｎ−オクタデシルトリメトキシシラン、Ｎ−フェニル−γ−アミノプロピルトリメトキシシラン、ｎ−ブチルトリメトキシシラン、ｎ−プロピルトリエトキシシラン、ｎ−プロピルトリメトキシシラン、ｎ−ヘキサデシルトリメトキシシラン、ｏ−メチルフェニルトリメトキシシラン、ｐ−メチルフェニルトリメトキシシラン、ｔｅｒｔ−ブチルジメチルクロロシラン、ａ−クロロエチルトリクロロシラン、ベータ−（３，４−エポキシシクロヘキシル）エチルトリメトキシシラン、ベータ−（３，４−エポキシシクロヘキシル）エチルトリメトキシシラン、ベータ−クロロエチルトリクロロシラン、ベータ−（２−アミノエチル）アミノプロピルトリメトキシシラン、γ−（２−アミノエチル）アミノプロピルメチルジメトキシシラン、γ−アニリノプロピルトリメトキシシラン、γ−アミノプロピルトリエトキシシラン、γ−アミノプロピルトリメトキシシラン、γ−グリシドキシプロピルトリメトキシシラン、γ−グリシドキシプロピルメチルジエトキシシラン、γ−グリシドキシプロピルメチルジメトキシシラン、γ−クロロプロピルトリメトキシシラン、γ−クロロプロピルメチルジメトキシシラン、γ−メタクリロキシプロピルトリメトキシシラン、γ−メルカプトプロピルトリメトキシシラン、アミノプロピルトリエトキシシラン、アミノプロピルトリメトキシシラン、アリルジメチルクロロシラン、アリルトリエトキシシラン、アリルフェニルジクロロシラン、イソブチルトリメトキシシラン、エチルトリエトキシシラン、エチルトリクロロシラン、エチルトリメトキシシラン、オクタデシルトリエトキシシラン、オクタデシルトリメトキシシラン、オクチルトリメトキシシラン、クロロメチルジメチルクロロシラン、ジエチルアミノプロピルトリメトキシシラン、ジエチルジエトキシシラン、ジエチルジメトキシシラン、ジオクチルアミノプロピルトリメトキシシラン、ジフェニルジエトキシシラン、ジフェニルジクロロシラン、ジフェニルジメトキシシラン、ジブチルアミノプロピルジメトキシシラン、ジブチルアミノプロピルトリメトキシシラン、ジブチルアミノプロピルモノメトキシシラン、ジプロピルアミノプロピルトリメトキシシラン、ジヘキシルジエトキシシラン、ジヘキシルジメトキシシラン、ジメチルアミノフェニルトリエトキシシラン、ジメチルエトキシシラン、ジメチルジエトキシシラン、ジメチルジクロロシラン、ジメチルジメトキシシラン、デシルトリエトキシシラン、デシルトリメトキシシラン、ドデシルトリメトキシシラン、トリエチルエトキシシラン、トリエチルクロロシラン、トリエチルメトキシシラン、トリオルガノシリルアクリレート、トリプロピルエトキシシラン、トリプロピルクロロシラン、トリプ��ピルメトキシシラン、トリヘキシルエトキシシラン、トリヘキシルクロロシラン、トリメチルエトキシシラン、トリメチルクロロシラン、トリメチルシラン、トリメチルシリルメルカプタン、トリメチルメトキシシラン、トリメトキシシリル−γ−プロピルフェニルアミン、トリメトキシシリル−γ−プロピルベンジルアミン、ナフチルトリエトキシシラン、ナフチルトリメトキシシラン、ノニルトリエトキシシラン、ヒドロキシプロピルトリメトキシシラン、ビニルジメチルアセトキシシラン、ビニルトリアセトキシシラン、ビニルトリエトキシシラン、ビニルトリクロロシラン、ビニルトリス（ベータ−メトキシエトキシ）シラン、ビニルトリメトキシシラン、フェニルトリエトキシシラン、フェニルトリクロロシラン、フェニルトリメトキシシラン、ブチルトリエトキシシラン、ブチルトリメトキシシラン、プロピルトリエトキシシラン、プロピルトリメトキシシラン、ブロモメチルジメチルクロロシラン、ヘキサメチルジシロキサン、ヘキシルトリメトキシシラン、ベンジルジメチルクロロシラン、ペンチルトリメトキシシラン、メタクリロキシエチルジメチル（３−トリメトキシシリルプロピル）塩化アンモニウム、メチルトリエトキシシラン、メチルトリクロロシラン、メチルトリメトキシシラン、メチルフェニルジメトキシシラン、モノブチルアミノプロピルトリメトキシシラン、又はそれらの混合物である、請求項１〜１１のいずれか一項に記載の方法。
【請求項１３】
シランが、３−メタクリロキシプロピルトリメトキシシラン、ビニルトリメトキシシラン、（３−メルカプトプロピル）トリメトキシシラン、３−（メタクリロイルオキシ）プロピルジメチルエトキシシラン、３−（メタクリロイルオキシ）プロペニルトリメトキシシラン、及び３−（メタクリロイルオキシ）プロピルトリメトキシシラン、又はそれらの混合物である、請求項１〜１１のいずれか一項に記載の方法。
【請求項１４】
第２アルコールが、メタノール、エタノール、プロパノール、ブタノール、又はそれらの混合物である、請求項１〜１３のいずれか一項に記載の方法。
【請求項１５】
表面改質溶液が、約１０ｖ／ｖ％〜約９０ｖ／ｖ％の第２アルコール及び約９０ｖ／ｖ％〜約１０ｖ／ｖ％の水を含んで成り、ただし、第２アルコールと水との合計ｖ／ｖ％が１００ｖ／ｖ％を超えない、請求項１〜１４のいずれか一項に記載の方法。
【請求項１６】
表面改質溶液が、約７０ｖ／ｖ％〜約９５ｖ／ｖ％の第２アルコール及び約３０ｖ／ｖ％〜約５ｖ／ｖ％の水を含んで成り、ただし、第２アルコールと水との合計ｖ／ｖ％が１００ｖ／ｖ％を超えない、請求項１５に記載の方法。
【請求項１７】
表面改質溶液が、表面改質溶液の全体積に基づいて、約０．１ｇ／Ｌ〜約１００ｇ／Ｌのシランを含んで成る、請求項１〜１６のいずれか一項に記載の方法。
【請求項１８】
表面改質蛍光体反応混合物が、約０．７：１〜約５：１のシラン対蛍光材料の重量比を有する、請求項１〜１７のいずれか一項に記載の方法。
【請求項１９】
加熱が、約１５分から約６時間の期間で、表面改質蛍光体反応混合物を約４０℃〜約１００℃の温度にすることを含んで成る、請求項１〜１８のいずれか一項に記載の方法。
【請求項２０】
加熱が、約３０分から約３時間の期間で、表面改質蛍光体反応混合物を約５０℃〜約７０℃の温度にすることを含んで成る、請求項１９に記載の方法。
【請求項２１】
不活性雰囲気が１ｖ／ｖ％未満の酸素を含んで成る、請求項１〜２０のいずれか一項に記載の方法。
【請求項２２】
不活性雰囲気が０．１ｖ／ｖ％未満の酸素を含んで成る、請求項２１に記載の方法。
【請求項２３】
不活性雰囲気が０．０１ｖ／ｖ％未満の酸素を含んで成る、請求項２１に記載の方法。
【請求項２４】
不活性雰囲気が実質的に酸素を含まない、請求項２１に記載の方法。
【請求項２５】
不活性雰囲気が、約９０ｖ／ｖ％より大きい、又は約９０ｖ／ｖ％に等しい窒素、アルゴン、又はそれらの混合物を含んで成る、請求項１〜２４のいずれか一項に記載の方法。
【請求項２６】
不活性雰囲気が、約９５ｖ／ｖ％より大きい、又は約９５ｖ／ｖ％に等しい窒素、アルゴン、又はそれらの混合物を含んで成る、請求項２５に記載の方法。
【請求項２７】
不活性雰囲気が、約９９ｖ／ｖ％より大きい、又は約９９ｖ／ｖ％に等しい窒素、アルゴン、又はそれらの混合物を含んで成る、請求項２５に記載の方法。
【請求項２８】
不活性雰囲気が、実質的に窒素、アルゴン、又はそれらの混合物のみを含んで成る、請求項２５に記載の方法。
【請求項２９】
表面改質蛍光体反応混合物から表面改質された蛍光体材料を分離することをさらに含む、請求項１〜２８のいずれか一項に記載の方法。
【請求項３０】
分離が、ろ過、遠心分離、デカンテーション、又はそれらの組合せを含む、請求項２９に記載の方法。
【請求項３１】
分離された表面改質された蛍光体材料を乾燥させることをさらに含む、請求項２９又は３０に記載の方法。
【請求項３２】
乾燥が、約３０分から約２４時間の期間、分離された表面改質された蛍光体材料を約３０℃〜約７０℃の温度で加熱することを含む、請求項３１に記載の方法。
【請求項３３】
分離された表面改質された蛍光体材料を、微粉化、粉砕、又はその組み合わせを施して、約１ｎｍ〜約１０００ｎｍの粒子サイズを有する分離された表面改質された蛍光体を供することをさらに含んで成る、請求項２９〜３２のいずれか一項に記載の方法。
【請求項３４】
粒子サイズが約６ｎｍ〜約４００ｎｍである、請求項３３に記載の方法。
【請求項３５】
表面改質溶液が約１〜約６のｐＨを有する、請求項１〜３４のいずれか一項に記載の方法。
【請求項３６】
表面改質溶液が約２〜約５のｐＨを有する、請求項３５に記載の方法。
【請求項３７】
表面改質溶液が約３〜約４のｐＨを有する、請求項３５に記載の方法。
【請求項３８】
表面改質された蛍光体材料が、請求項１に記載の方法に供されていない同じ蛍光体材料の約０．３〜約１．０のフォトルミネッセンス強度を有する、請求項１〜３７のいずれか一項に記載の方法。
【請求項３９】
表面改質された蛍光体材料が、請求項１に記載の方法に供されていない同じ蛍光体材料の約０．７〜約１．０のフォトルミネッセンス強度を有する、請求項３８に記載の方法。
【請求項４０】
表面改質された蛍光体材料が、請求項１に記載の方法に供されていない同じ蛍光体材料の約０．８〜約１．０のフォトルミネッセンス強度を有する、請求項３８に記載の方法。
【請求項４１】
表面改質された蛍光体材料が、請求項１に記載の方法に供されていない同じ蛍光体材料の約０．９〜約１．０のフォトルミネッセンス強度を有する、請求項３８に記載の方法。
【請求項４２】
請求項１〜４１のいずれか一項に記載の方法で調製された、表面改質された蛍光体材料。
【請求項４３】
請求項１〜４１のいずれか一項に記載の方法で調製された、表面改質された蛍光体材料及びマトリックス材料の合計重量に基づいて、約０．０１重量％〜約１０重量％の表面改質された蛍光体材料、及び約９９．９９重量％〜約９０重量％のマトリックス材料を含んで成る物品。
【請求項４４】
請求項１〜４１のいずれか一項に記載の方法で調製された、表面改質された蛍光体材料及びマトリックス材料の合計重量に基づいて、物品が、約０．０１重量％〜約５重量％の表面改質された蛍光体材料、及び約９９．９９重量％〜約９５重量％のマトリックス材料を含んで成る、請求項４３に記載の物品。
【請求項４５】
請求項１〜４１のいずれか一項に記載の方法で調製された、表面改質された蛍光体材料及びマトリックス材料の合計重量に基づいて、物品が、約０．０１重量％〜約１重量％の表面改質された蛍光体材料、及び約９９．９９重量％〜約９９重量％のマトリックス材料を含んで成る、請求項４３に記載の物品。
【請求項４６】
請求項１〜４１のいずれか一項に記載の方法で調製された、表面改質された蛍光体材料及びマトリックス材料の合計重量に基づいて、物品が、約１重量％〜約１０重量％の表面改質された蛍光体材料、及び約９９重量％〜約９０重量％のマトリックス材料を含んで成る、請求項４３に記載の物品。
【請求項４７】
表面改質された蛍光体材料がマトリックス材料に分散している、請求項４３〜４６のいずれか一項に記載の物品。
【請求項４８】
表面改質された蛍光体材料が、本質的に均一にマトリックス材料に分散している、請求項４７に記載の物品。
【請求項４９】
マトリックス材料が、ポリエチレン、ポリアクリレート、ポリカルボネート、ポリスチレン、又はそれらの組合せを含んで成る、請求項４３〜４８のいずれか一項に記載の物品。
【請求項５０】
マトリックス材料がポリエチレンを含んで成る、請求項４９に記載の物品。
【請求項５１】
マトリックス材料がポリアクリレートを含んで成る、請求項４９に記載の物品。
【請求項５２】
ポリアクリレートがポリ（メチルメタクリレート）である、請求項５１に記載の物品。
【請求項５３】
物品が、シート、フィルム、又はパネルである、請求項４３〜５２のいずれか一項に記載の物品。
【請求項５４】
請求項４３〜５３のいずれか一項に記載の物品を有して成る温室グレージング。
【発明の詳細な説明】
【関連出願の相互参照】
【０００１】
本出願は、２０１８年８月３日に出願された、米国仮出願番号６２／７１４，５４３号の利益を主張し、その全体が参照によって本明細書に組み込まれる。
【技術分野】
【０００２】
本開示は、発光蛍光体、例えば、硫化物蛍光体の表面処理のための組成物及び方法に関し、マトリックス、例えば、ポリマー性マトリックスにおけるそのような発光蛍光体の増進された分散を供する。
【背景技術】
【０００３】
太陽光の通常の電磁スペクトル、すなわち太陽光放射は、ＵＶから可視、ＩＲまでの波長を有する電磁放射を含んで成る。植物などの光合成生物は、４００〜７００ナノメートルの太陽放射のスペクトル範囲（波長帯）を使用し、これは、光合成有効放射（ＰＡＲ）と呼ばれる。光合成のため、植物は太陽光放射から青色光及び赤色光のみを吸収する。
【０００４】
従来の温室天蓋の制限は、温室天蓋が効果的な光合成のために特定の太陽光波長を所望の波長に変換する能力を有していないということである。発光蛍光体は、光源からの第１の光の波長を、より望ましい第２の光の波長に変換するために用いられ得る。原則として、発光蛍光体を用いて様々な太陽光放射を所望の青色光及び赤色光に変換するには温室天蓋を製造することが望ましいものの、ポリマー性マトリックスなどのマトリックスにおいて発光蛍光体を用いるための従来利用可能な方法は、発光蛍光体の凝集をもたらす。ポリマー性マトリックスにおける発光蛍光体のそのような凝集は、典型的には、マトリックスを介する光透過の損失をもたらす。さらに、凝集は、これらの蛍光体の光変換特性に影響を及ぼす。
【０００５】
ポリマー性マトリックスにおける無機粒子の分散を改善するために開発された従来利用可能な方法には、重合プロセス中にポリマー・マトリックスにおいて官能化無機粒子を合成する、イン・サイチュの方法が含まれる。しかしながら、この方法は非常に低い粒子濃度をもたらす。さらに、この方法は、主に酸化物及び金属の粒子に限定されており、例えば、米国特許公開第２００３／０１４８０４２Ａ１は、ポリマー・マトリックスへの無機粒子の分散を改善する試みにおいて、カップリング剤と共に超音波エネルギーを使用することを開示している。それにも拘らず、この技術を用いて粒子の均一な分散を得ることは困難である。また、配位子交換法は、ポリマーにおいて半導体粒子を分散させるために利用されており、官能化粒子は水溶液中で合成され、ポリマー・マトリックスにおける分散を容易にする配位子を用いて有機溶媒中に移送される。しかしながら、このプロセスは主に半導体粒子に基づくカドミウムに限定され、移動収率が低くなり得る。
【０００６】
ポリマー性マトリックスにおける発光蛍光体の有用な分散に向けられた研究の進歩にも拘らず、発光蛍光体の所望の光変換特性を維持しながら、高粒子濃度で発光蛍光体の広範囲の均一な分散を可能にする効果的な方法及び組成は不足している。これらのニーズ及び他のニーズは、本開示によって満たされる。
【発明の概要】
【０００７】
本開示の目的に従って、本明細書で具体化され、広く説明されるように、本開示は、一態様において、蛍光体材料とシラン・カップリング剤とを含んで成る表面改質された蛍光体材料を含んで成る組成物、同様の組成物を作る方法、並びに同様の組成物を含んで成る物品に関する。
【０００８】
様々な態様において、本開示は、表面改質された蛍光体材料を調製する方法に関する。方法は、蛍光体材料と第１アルコールを含んで成る液体とを含んで成る蛍光材料混合物を調製すること；シラン・カップリング剤、水、及び第２アルコールを含んで成る表面改質溶液（又は表面改質する溶液、surface-modifying solution）を調製すること；蛍光材料混合物と表面改質溶液とを混合することによって、表面改質蛍光体反応混合物（又は表面改質する蛍光体反応混合物、surface-modifying phosphor reaction mixture）を調製すること；並びに、不活性雰囲気において表面改質蛍光体反応混合物を加熱すること、を含んで成り、それによって表面改質された蛍光体材料を形成する。
【０００９】
さらなる態様において、本開示は、開示された方法によって調製された、表面改質された蛍光体組成物に関する。
【００１０】
さらなる態様において、本開示は、開示された表面改質された蛍光体組成物を含んで成る物品に関する。
【００１１】
さらなる態様において、本開示は、開示された物品を有して成る温室グレージング（greenhouse glazing）に関する。
【００１２】
本開示の他のシステム、方法、特徴、及び利点は、以下の図面及び詳細な説明の検討により、当業者に明らかになるであろう。そのような全ての追加のシステム、方法、特徴、及び利点は、本明細書に含まれ、本開示の範囲内にあり、添付の特許請求の範囲によって保護されることが意図されている。さらに、説明される態様の、全ての任意の好ましい特徴及び修正は、本明細書で教示される本開示の全ての態様において使用可能である。さらに、従属請求項の個々の特徴、並びに説明される態様の全ての任意の好ましい特徴及び修正は、互いに組合せ可能であり、交換可能である。
【図面の簡単な説明】
【００１３】
本開示の多くの態様は、以下の図面を参照して、より良く理解され得る。図面における構成要素は、必ずしも縮尺どおりではなく、代わりに本開示の原理を明確に図示することに重点が置かれている。さらに、図面において、同様の参照番号は、いくつかの図を通して対応する部品を示す。
【００１４】
【図１】図１は、本明細書で開示された方法及び組成物を用いて調製された、コーティング前後の本開示の表面改質された蛍光体の代表的なフォトルミネッセンス発光及び励起データを示す。
【図２】図２は、本明細書で開示された方法及び組成物を用いて調製された本開示の表面改質された蛍光体を含んで成る、本開示の物品の代表的なフォトルミネッセンス発光及び励起データを示す。
【図３Ａ】図３Ａは、本開示の樹脂中に分散された本開示のコーティングされていない蛍光体の代表的な写真画像を示す。
【図３Ｂ】図３Ｂは、本開示の樹脂中に分散された本開示の蛍光体の代表的な写真画像を示し、蛍光体は、本明細書で開示された方法及び組成物を用いて調製された、本開示の表面改質された蛍光体である。
【図４Ａ】図４Ａは、周囲室内光下で本開示の樹脂中に分散された、本開示の表面改質された蛍光体を含んで成る、代表的な本開示の物品の代表的な写真画像を示す。
【図４Ｂ】図４Ｂは、ＵＶ照射の曝露下で本開示の樹脂中に分散された、本開示の表面改質された蛍光体を含んで成る、代表的な本開示の物品の代表的な写真画像を示す。
【図５】図５は、示されるように、異なるシラン材料コーティング（３−（メルカプトプロピル）トリメトキシシラン又は３−（トリメトキシシリル）プロピルメタクリレート）で調製された、本開示の表面改質された蛍光体粉末に関して得られた代表的なＦＴＩＲスペクトルのデータを示す。
【図６】図６は、その中に分散された本開示の表面改質された蛍光体粉末を含んで成る、本開示のポリマー・フィルムに関して得られた代表的なフォトルミネッセンスのデータを示す。フィルムに用いられたポリマーはポリメチルメタクリレートであって、本開示の表面改質された蛍光体粉末は、３−（トリメトキシシリル）プロピルメタクリレートを用いて調製されたコーティングを含んで成っていた。ポリマー・フィルムにおける本開示の表面改質された蛍光体の重量パーセント充填量は、図に示されているとおりであった。フィルム厚さは２ｍｍであり、フォトルミネッセンスの励起は４７０ｎｍであった。
【図７】図７は、本開示の表面改質された蛍光体粉末に関して得られた代表的なフォトルミネッセンスのデータを示す。示されるように、対照のコーティングされていない蛍光体；低濃度（０．００５ｖ／ｖ）の３−（トリメトキシシリル）プロピルメタクリレートを用いてコーティングされたコーティング蛍光体；及び、高濃度（０．０５ｖ／ｖ）の３−（トリメトキシシリル）プロピルメタクリレートを用いてコーティングされたコーティング蛍光体のフォトルミネッセンスのデータが示されている。フォトルミネッセンスの励起は、４７０ｎｍであった。
【００１５】
本開示の追加の利点は、部分的に以下の説明に記載され、部分的には、説明から明らかであるか、又は本開示の実施によって習得され得る。本開示の利点は、添付の特許請求の範囲において特に指摘される要素及び組合せによって実現及び達成されるであろう。前述の一般的な説明及び以下の詳細な説明の両方は、例示的及び説明的なものにすぎず、特許請求されるように、本開示を限定するものではないということを理解されたい。
【発明を実施するための形態】
【００１６】
開示された組成物及び方法は、前述の説明及び添付の図面に提示された教示の利益を有することに関連し、当業者は、本明細書に開示される多くの修正及び他の態様を想到するであろう。したがって、本開示は、開示された特定の態様に限定されるべきではなく、修正及び他の態様は、添付の特許請求の範囲内に含まれることが意図されていることを理解されたい。当業者は、本明細書で説明される態様の多くの変形及び適合を認識するであろう。これらの変形及び適合は本開示の教示に含まれ、本明細書の特許請求の範囲に包含されることが意図されている。
【００１７】
特定の用語が本明細書で用いられるものの、それらは、一般的及び説明的な意味でのみ用いられており、限定の目的ではない。
【００１８】
本開示を読むと当業者には明らかであるように、本明細書で開示及び図示された個々の態様の各々は、本開示の範囲又は精神から逸脱することなく、任意の他のいくつかの態様の特徴から容易に分離、又は組み合わせてよい別個の構成要素及び特徴を有する。
【００１９】
いずれの列挙された方法も、列挙された事象の順序で、又は論理的に可能であるいずれの他の順序でも実施され得る。すなわち、特に明記されない限り、本明細書に記載のいずれの方法又は態様も、そのステップが特定の順序で実行されることを要求すると解釈されることを決して意図するものではない。したがって、方法の請求項が、特許請求の範囲又は明細書において、ステップは特定の順序に限定されることを具体的に述べていない場合、いずれの点においても、順序が推論されることを意図するものではない。これは、ステップの配置又は操作フローに関する論理的な事柄、文法的な構成又は句読点に由来する明白な意味、若しくは明細書で説明される態様の数又は種類を含む、解釈のためのいずれの可能性のある非明示的な根拠にも当てはまる。
【００２０】
本明細書で言及される全ての刊行物は、刊行物が引用されることに関連して、方法及び／又は材料を開示及び説明するため、参照によって本明細書に組み込まれる。本明細書で論じられる刊行物は、本出願の出願日前のそれらの開示のためにのみ提供される。本明細書には、本開示が以前の開示によってそのような刊行物に先行する権利がないことを認めるものと解釈されるものはない。さらに、本明細書で供される刊行物の日付は、実際の発行日とは異なる可能性があり、独立した確認が必要であり得る。
【００２１】
本開示の態様は、システム法定クラスなどの特定の法定クラスにおいて説明及び特許請求され得る一方で、これは利便性のためのみであり、当業者は、本開示の各態様がいずれの法定クラスにおいても説明及び特許請求され得ることを理解するであろう。
【００２２】
また、本明細書で用いられる用語は、特定の態様のみを説明することを目的としており、限定することを意図していないことを理解されたい。特に定義されない限り、本明細書で用いられる全ての技術用語及び科学用語は、開示された組成物及び方法が属する分野の当業者によって一般に理解されるものと同じ意味を有する。さらに、一般に用いられる辞書において定義されるような用語は、明細書の文脈及び関連技術における用語の意味と一致する意味を有すると解釈されるべきであり、本明細書で明示的に定義されない限り、理想化された、又は過度に型式的な意味で解釈されるべきではないことが理解されるであろう。
【００２３】
本開示の様々な態様を説明する前に、以下の定義が供され、特に明記されない限り用いられるべきである。追加の用語は、本開示の他の所で定義され得る。
【００２４】
定義
本明細書での使用において、「含んで成る（comprising）」は、述べられた特徴、整数、ステップ、又は参照される構成要素の存在を特定するものと解釈されるべきであるものの、１つ又はそれより多くの特徴、整数、ステップ、又は構成要素、若しくはそれらの群の存在又は追加を排除するものではない。さらに、「〜によって（by）」、「含んで成る」、「含んで成る（comprises）」、「含まれる（comprised of）」、「含む（including）」「含む（includes）」、「含まれる（included）」、「含む（involving）」、「含む（involves）」、「含まれる（involved）」、及び「など（such as）」という用語の各々は、オープンで、非限定的な意味で使用され、互換的に用いられ得る。さらに、「含んで成る」という用語は、「本質的に（又は実質的に、essentially）〜から成る」及び「〜から成る」という用語に包含される例示及び態様を含むことを意図している。同様に、「本質的に〜から成る」という用語は、「〜から成る」という用語によって包含される例示を含むことを意図している。
【００２５】
明細書及び添付の特許請求の範囲での使用において、単数形「ａ」、「ａｎ」及び「ｔｈｅ」には、文脈が特に明白に指示しない限り、複数の指示対象が含まれる。したがって、例えば、「シラン」、「蛍光体材料」、又は「マトリックス材料」を参照すると、限定されないものの、２つ又はそれより多くのそのようなシラン、蛍光体材料、又はマトリックス材料などが含まれる。
【００２６】
比率、濃度、量、及び他の数値データは、本明細書では範囲形式で表され得ることに留意されたい。さらに、範囲の各々の終点は、他方の終点に関する場合、及び他方の終点とは独立する場合の両方が重要であることが理解されるであろう。本明細書で開示される多くの値があり、また、各値は、値自体に加えて特定の値について「約」として本明細書で開示されることも理解される。例えば、値「１０」が開示される場合、「約１０」も開示される。本明細書において、範囲は、ある特定の値についての「約」から、及び／又は別の特定の値についての「約」までとして表され得る。同様に、値が近似値として表される場合、先行詞「約」の使用により、特定の値がさらなる態様を形成することが理解されるであろう。例えば、値「約１０」が開示された場合、「１０」も開示される。
【００２７】
範囲が表される場合、さらなる態様には、一方の特定の値から、及び／又は他方の特定の値までが含まれる。例えば、記載された範囲に１つ又は両方の限定が含まれる場合、限定に含まれるそれらのいずれか、または両方を除外する範囲も本開示に含まれる。例えば、「ｘ〜ｙ」という語句には、「ｘ」〜「ｙ」の範囲、並びに「ｘ」より大きい及び「ｙ」未満の範囲が含まれる。また、範囲は上限として表され得る。例えば、「約ｘ、ｙ、ｚ、又はそれより小さい」は、「約ｘ」、「約ｙ」、及び「約ｚ」の特定の範囲、並びに「ｘ未満」、「ｙ未満」、及び「ｚ未満」の範囲を含むと解釈されるべきである。同様に、「約ｘ、ｙ、ｚ、又はそれより大きい」という句は、「約ｘ」、「約ｙ」、及び「約ｚ」の特定の範囲、並びに「ｘより大きい」、「ｙより大きい」、及び「ｚより大きい」範囲を含むと解釈されるべきである。さらに、「ｘ」及び「ｙ」が数値である場合、「約「ｘ」〜「ｙ」」という句には、「約「ｘ」〜約「ｙ」」が含まれる。
【００２８】
このような範囲形式は、便宜及び簡潔さのために用いられるため、範囲の限定として明示的に記載された数値のみではなく、全ての個々の数値又はその範囲内に包含される部分的範囲を、あたかも各数値及び部分的範囲が明示的に記載されているかのように含むよう、柔軟に解釈されるべきであることを理解されたい。例示すると、「約０．１％〜５％」の数値範囲には、約０．１％〜約５％の明示的に記載された値のみではなく、示された範囲内の個々の値（例えば、約１％、約２％、約３％、及び約４％）及び部分的範囲（例えば、約０．５％〜約１．１％；約５％〜約２．４％；約０．５％〜約３．２％、及び約０．５％〜約４．４％、並びに他の可能な部分的範囲）も含まれると解釈されるべきである。
【００２９】
本明細書での使用において、「約」、「およそ」、「〜で又は約〜（at or about）」、及び「実質的に」という用語は、問題の量又は値が、正確な値、若しくは特許請求の範囲に記載される、又は本明細書で教示されるものと同等の結果又は効果を供する値であり得ることを意味する。すなわち、量、サイズ、配合、パラメータ、及び他の量並びに特性は正確ではなく、及び正確である必要はないものの、必要に応じて、交差、換算係数、四捨五入、測定誤差など、及び同等の結果及び効果が得られるように当業者に既知である他の因子を反映して、およそ及び／若しくはより大きい又はより小さくてよいということが理解される。場合によっては、同等の結果及び効果を供する値は、合理的に決定されない可能性がある。そのような場合、本明細書で用いられるように、「約」及び「〜で又は約〜」は、特に示される又は推測されない限り、±１０％の変動を示す公称値を意味するということが一般的に理解される。一般に、量、サイズ、配合、パラメータ又は他の量若しくは特性は、そのように明示的に述べられているかどうかに拘らず、「約」、「およそ」、若しくは「〜で又は約〜」である。「約」、「およそ」、若しくは「〜で又は約〜」が定量値の前に用いられる場合、特に明記されない限り、パラメータには特定の定量値自体も含まれるということが理解される。
【００３０】
本明細書での使用において、「結合される（attached）」は、２つ以上の分子間の共有結合又は非共有結合の相互作用を指し得る。非共有結合の相互作用には、イオン結合、静電相互作用、ファンデルワールス力、双極子−双極子相互作用、双極子−誘起双極子相互作用、ロンドン分散力、水素結合、ハロゲン結合、電磁相互作用、π−π相互作用、カチオン−π相互作用、アニオン−π相互作用、極性−π相互作用、及び疎水性効果が含まれ得る。
【００３１】
化合物は、標準的な命名法を用いて説明される。例えば、いずれの示された基によっても置換されていない位置は、示されるように、結合又は水素原子によってその原子価が満たされていると理解される。２つの文字又は記号の間にないダッシュ（「−」）は、置換基の結合点を示すために用いられる。例えば、−ＣＨＯは、カルボニル基の炭素を介して結合する。特に定義されない限り、本明細書で用いられる技術用語及び科学用語は、本開示が属する分野の当業者によって一般に理解されるのと同じ意味を有する。
【００３２】
「ａ」化合物（"a" chemical compound）は、化合物の単一の分子に限定されるのではなく、化合物の１つ又はそれより多くの分子を指すことを参照されたい。さらに、１つ又は複数の分子は、それらが化合物のカテゴリーに該当する限り、同一であってよく、又は同一でなくてよい。したがって、例えば、「ａ」ポリアミド（"a" polyamide）は、ポリアミドの１つ又はそれより多くのポリマー分子を含むと解釈され、ポリマー分子は同一であってよく、又は同一でなくてよい（例えば、異なる分子量及び／又は異性体）。
【００３３】
本明細書での使用において、「単位」という用語は、例えば、スチレン繰返し単位がポリマーにおける個々のスチレン（コ）モノマー単位を指すように、個々の（コ）モノマー単位を指すために用いられ得る。さらに、「単位」という用語は、ポリマーのブロック単位も指し得る。例えば、「スチレン繰返し単位」はポリスチレンのブロックも指し得る；「ポリエチレンの単位」はポリエチレンのブロック単位を指す；「ポリプロピレンの単位」はポリプロピレンのブロック単位を指す；「ポリブチレンの単位」はポリブチレンのブロック単位を指す、などである。このような使用は、文脈から明らかとなる。
【００３４】
「コポリマー」という用語は、２つ以上のモノマー種を有するポリマーを指し、ターポリマー（すなわち、３つのモノマー種を有するコポリマー）を含む。
【００３５】
組成物又は物品における特定の要素又は成分（又は構成要素、component）の重量部への明細書及び特許請求の範囲における参照は、重量部が表される組成物又は物品における要素又は成分と他のいずれの要素又は成分との間の重量関係を示す。したがって、成分Ｘの２重量部及び成分Ｙの５重量部を含む化合物において、Ｘ及びＹは２：５の重量比で存在し、追加の成分が化合物に含まれるかどうかに関係なく、そのような比で存在する。
【００３６】
本明細書での使用において、「重量パーセント」、「重量％（wt％）」、及び「重量％（wt.％）」という用語は互換的に用いられることができ、特に明記されない限り、組成物の全重量に基づいて所与の成分の重量パーセントを示す。すなわち、特に明記されない限り、全ての重量％の値は組成物の全重量に基づく。開示された組成物又は配合における全ての成分の重量％値の合計は１００に等しいことが理解されるべきである。
【００３７】
本明細書での使用において、「体積パーセント」、「体積％（vol％）」、「ｖ／ｖ％」、及び「体積％（vol.％）」という用語は、互換的に用いられることができ、特に明記されない限り、組成物の全体積に基づく所与の成分の体積パーセントを示す。すなわち、特に明記されない限り、全てのｖ／ｖ％値は、組成物の全体積に基づく。開示された組成物又は配合における全ての成分のｖ／ｖ％値の合計は１００に等しいことが理解されるべきである。
【００３８】
本明細書での使用において、「ｖｏｌ／ｖｏｌ」という用語は体積比であり、第１の「ｖｏｌ」（分子）が溶液又は混合物における成分の体積を指し、第２の「ｖｏｌ」（分母）が溶液又は混合物における全ての成分の全体積を指す。
【００３９】
本明細書での使用において、「有効量」という用語は、組成物又は材料の物理的特性の所望の改変を達成するのに十分な量を指す。例えば、シラン・カップリング剤などの表面改質材料の「有効量」は、例えば所望のレベルのフォトルミネッセンスを維持しながら、ポリマーなどのマトリックス材料における分散の望ましい増進を達成する配合成分によって調節される特性において、所望の改善を達成するのに十分な量を指す。有効量として必要な組成物における重量％に関する特定のレベルは、シラン・カップリング剤の量及び種類、蛍光体材料の量及び種類、マトリックス材料の量及び種類、並びに組成物を用いて作製された物品の最終用途を含む、様々な因子に依存する。
【００４０】
本明細書での使用において、「シランでコーティングされた蛍光体粉末」、「表面改質された蛍光体」、及び「コーティングされたナノ蛍光体」という用語は、互換的に用いられてよく、本開示の表面改質された蛍光体を調製する開示された方法を用いて調製された本開示の表面改質された蛍光体を指す。さらに、本明細書の実施例において説明されるものも同様である。
【００４１】
本明細書での使用において、「任意に」又は「必要に応じて」という用語は、その後に説明される事象又は状況が発生し得る、又は発生し得ないということを意味し、本明細書が、該事象又は状況が発生する場合及び発生しない場合を含むということを意味する。
【００４２】
本明細書での使用において、「置換される」という用語は、有機化合物の全ての許容される置換基を含むと考えられる。広い態様では、許容される置換基には、有機化合物の非環式及び環式、分岐及び非分岐、炭素環式及び複素環式、並びに芳香族及び非芳香族置換基が含まれる。例示的な置換基には、例えば以下に記載されるものが含まれる。許容される置換基は、適切な有機化合物に関して、１つ又はそれより多くであり得、同じ又は異なり得る。本開示の目的のため、窒素などのヘテロ原子は、水素置換基、及び／又はヘテロ原子の原子価を満たす、本明細書で説明される有機化合物のいずれの許容される置換基も有し得る。本開示は、有機化合物の許容される置換基によっていずれの方法においても制限されることを意図するものではない。また、「置換」又は「〜で置換される」という用語には、そのような置換が置換される原子及び置換基の許容される原子価に従うこと、並びに安定な化合物、例えば、転位、環化、除去などによって自発的に変換が行われない化合物が置換によってもたらされるという暗黙の但し書きが含まれる。また、特定の態様では、明示的に反対に示されない限り、個々の置換基は、必要に応じてさらに置換され得る（すなわち、さらに置換又は非置換される）ことも考えられる。
【００４３】
本明細書及び特許請求の範囲での使用において、化学種から実際に得られる部分であるかどうかに関係なく、化学種の残基は、特定の反応スキーム又はその後の配合において得られる、化学種の生成物又は化学生成物である部分を指す。したがって、シラン・カップリング剤、すなわちシラン材料の残基は、シラン・カップリング材料と蛍光体材料との反応から得られる化学部分を指す。
【００４４】
本明細書での使用において、「アルキル」という用語は、１〜１００個の炭素原子の分岐炭化水素基又は非分岐飽和炭化水素基であり、例えばメチル、エチル、ｎ−プロピル、イソプロピル、ｎ−ブチル、イソブチル、ｓ−ブチル、ｔ−ブチル、ｎ−ペンチル、イソペンチル、ｓ−ペンチル、ネオペンチル、ヘキシル、へプチル、オクチル、ノニル、デシル、ドデシル、テトラデシル、ヘキサデシル、エイコシル、テトラコシルなどである。アルキル基は、環式又は非環式であり得る。アルキル基は、分岐又は非分岐であり得る。また、アルキル基は置換又は非置換であり得る。例えば、アルキル基は、本明細書で説明されるように、制限されないものの、アルキル、シクロアルキル、アルコキシ、アミノ、エーテル、ハロゲン化物、ヒドロキシ、ニトロ、シリル、スルホオキソ、又はチオールを含む１つ又はそれより多くの基で置換され得る。「低級アルキル」基は、１〜６個（例えば、１〜４個）の炭素原子を含むアルキル基である。また、アルキル基という用語は、Ｃ１アルキル、Ｃ１〜Ｃ２アルキル、Ｃ１〜Ｃ３アルキル、Ｃ１〜Ｃ４アルキル、Ｃ１〜Ｃ５アルキル、Ｃ１〜Ｃ６アルキル、Ｃ１〜Ｃ７アルキル、Ｃ１〜Ｃ８アルキル、Ｃ１〜Ｃ９アルキル、Ｃ１〜Ｃ１０アルキル、ならびにＣ１〜Ｃ６０アルキルまでおよびＣ１〜Ｃ６０アルキルを含む同様のものであり得る。「低級アルキル」基は、１〜６個の炭素原子を含むアルキル基である。「高級アルキル」基は、６〜約３０個の炭素原子を含むアルキル基である。
【００４５】
本明細書全体を通して、「アルキル」は、一般的に非置換アルキル基及び置換アルキル基の両方を指すために用いられる。しかしながら、置換アルキル基は、また、アルキル基の特定の置換基を同定することによって本明細書で具体的に言及される。例えば、「ハロゲン化アルキル」又は「ハロアルキル」という用語は、具体的に１つ又はそれより多くのハロゲン化物、例えば、フッ素、塩素、臭素、又はヨウ素で置換されているアルキル基を指す。代替的には、「モノハロアルキル」という用語は、具体的に単一のハロゲン化物、例えば、フッ素、塩素、臭素、又はヨウ素で置換されているアルキル基を指す。「ポリハロアルキル」という用語は、具体的に独立して２つ以上のハロゲン化物で置換されているアルキル基を指す。すなわち、各ハロゲン化物置換基が別のハロゲン化物置換基と同じハロゲン化物である必要はなく、ハロゲン化物置換基の複数の実施例が同じ炭素上にある必要もない。「アルコキシアルキル」という用語は、以下に記載されるように、具体的には１つ又はそれより多くのアルコキシ基で置換されているアルキル基を指す。「アミノアルキル」という用語は、具体的に１つ又はそれより多くのアミノ基で置換されているアルキル基を指す。「ヒドロキシアルキル」という用語は、具体的に１つ又はそれより多くのヒドロキシ基で置換されているアルキル基を指す。ある実施例で「アルキル」が用いられ、別の実施例で「ヒドロキシアルキル」などの特定の用語が用いられる場合、「アルキル」という用語は「ヒドロキシアルキル」などの特定の用語も指すということを意味するものではない。
【００４６】
この慣例は、本明細書で説明される他の基にも用いられる。すなわち、「シクロアルキル」などの用語は、非置換及び置換シクロアルキル部分の両方を指す一方で、置換部分は、さらに、本明細書で具体的に同定することができる。例えば、特定の置換シクロアルキルは、例えば「アルキルシクロアルキル」と呼ばれ得る。同様に、置換アルコキシは、例えば「ハロゲン化アルコキシ」と具体的に呼ばれ得、特定の置換アルケニルは、例えば「アルケニルアルコール」などであり得る。この場合も、「シクロアルキル」などの一般的な用語、及び「アルキルシクロアルキル」などの特定の用語を用いる慣例は、一般的な用語に特定用語も含まれないことを意味するものではない。
【００４７】
本明細書で用いられる「シクロアルキル」という用語は、少なくとも３つの炭素原子から構成される非芳香族炭素ベース環である。シクロアルキル基の例には、制限されないものの、シクロプロピル、シクロブチル、シクロペンチル、シクロヘキシル、ノルボルニルなどが含まれる。「ヘテロシクロアルキル」という用語は、上述で定義されたシクロアルキル基の一種であり、「シクロアルキル」という用語の意味に含まれる。環の炭素原子の少なくとも１つは、制限されないものの、窒素、酸素、硫黄、又はリンなどのヘテロ原子で置き換えられている。シクロアルキル基及びヘテロシクロアルキル基は、置換又は非置換であり得る。シクロアルキル基及びヘテロシクロアルキル基は、制限されないものの、本明細書で説明されるように、アルキル、シクロアルキル、アルコキシ、アミノ、エーテル、ハロゲン化物、ヒドロキシ、ニトロ、シリル、スルホオキソ、又はチオールを含む１つ又はそれより多くの基で置換され得る。
【００４８】
本明細書で用いられる「アルコキシ」及び「アルコキシ」という用語は、エーテル結合を介して結合しているアルキル基又はシクロアルキル基を指す。すなわち、「アルコキシ」基は−ＯＡ１と定義することができ、ここで、Ａ１は上述で定義されるようなアルキル又はシクロアルキルである。また、「アルコキシ」には、ちょうど説明されたようなアルコキシ基のポリマーが含まれる。すなわち、アルコキシは、−ＯＡ１−ＯＡ２又は−ＯＡ１−（ＯＡ２）ａ−ＯＡ３などのポリエーテルであり得、ここで、「ａ」は１〜２００の整数であり、Ａ１、Ａ２、及びＡ３はアルキル及び／又はシクロアルキル基である。
【００４９】
本明細書で用いられる「アルケニル」という用語は、少なくとも１つの炭素−炭素二重結合を含む構造式を有する、２〜２４個の炭素原子の炭化水素基である。（Ａ１Ａ２）Ｃ＝Ｃ（Ａ３Ａ４）などの不斉構造は、Ｅ異性体及びＺ異性体の両方を含むことが意図されている。これは、不斉アルケンが存在する本明細書の構造式で推定され得、又は結合記号Ｃ＝Ｃによって明示的に示され得る。アルケニル基は、制限されないものの、本明細書で説明されるように、アルキル、シクロアルキル、アルコキシ、アルケニル、シクロアルケニル、アルキニル、シクロアルキニル、アリール、ヘテロアリール、アルデヒド、アミノ、カルボン酸、エステル、エーテル、ハロゲン化物、ヒドロキシ、ケトン、アジド、ニトロ、シリル、スルホオキソ、又はチオールを含む１つ又はそれより多くの基で置換され得る。
【００５０】
本明細書で用いられる「シクロアルケニル」という用語は、少なくとも３つの炭素原子から構成され、少なくとも１つの炭素−炭素二重結合、すなわちＣ＝Ｃを含む非芳香族炭素ベース環である。シクロアルケニル基の例には、制限されないものの、シクロプロペニル、シクロブテニル、シクロペンテニル、シクロペンタジエニル、シクロヘキセニル、シクロヘキサジエニル、ノルボルネニルなどが含まれる。「ヘテロシクロアルケニル」という用語は、上述で定義されたようなシクロアルケニル基の一種であり、「シクロアルケニル」という用語の意味に含まれる。環の少なくとも１つの炭素原子は、制限されないものの、窒素、酸素、硫黄、又はリンなどのヘテロ原子で置き換えられている。シクロアルケニル基及びヘテロシクロアルケニル基は、置換又は非置換であり得る。シクロアルケニル基及びヘテロシクロアルケニル基は、制限されないものの、本明細書で説明されるように、アルキル、シクロアルキル、アルコキシ、アルケニル、シクロアルケニル、アルキニル、シクロアルキニル、アリール、ヘテロアリール、アルデヒド、アミノ、カルボン酸、エステル、エーテル、ハロゲン化物、ヒドロキシ、ケトン、アジド、ニトロ、シリル、スルホオキソ、又はチオールを含む１つ又はそれより多くの基で置換され得る。
【００５１】
本明細書で用いられる「芳香族基」という用語は、分子の平面の上下に非局在化π電子の環状雲を有する環状構造を指す。π雲は、（４ｎ＋２）個のπ電子を含む。芳香族性のさらなる説明は、参照によって本明細書に組み込まれる、「Ａｒｏｍａｔｉｃｉｔｙ」と題された、Ｍｏｒｒｉｓｏｎ及びＢｏｙｄ、Ｏｒｇａｎｉｃ  Ｃｈｅｍｉｓｔｒｙ、（第５版、１９８７）、第１３章、４７７〜４９７頁に見出される。「芳香族基」という用語には、アリール基及びヘテロアリール基の両方が含まれる。
【００５２】
本明細書で用いられる「アリール」という用語は、制限されないものの、ベンゼン、ナフタレン、フェニル、ビフェニル、アントラセンなどを含む、いずれの炭素ベース芳香族基も含む基である。アリール基は、置換又は非置換であり得る。アリール基は、制限されないものの、本明細書で説明されるように、アルキル、シクロアルキル、アルコキシ、アルケニル、シクロアルケニル、アルキニル、シクロアルキニル、アリール、ヘテロアリール、アルデヒド、−ＮＨ２、カルボン酸、エステル、エーテル、ハロゲン化物、ヒドロキシ、ケトン、アジド、ニトロ、シリル、スルホオキソ、又はチオールを含む１つ又はそれより多くの基で置換され得る。「ビアリール」という用語は、特定の種類のアリール基であって、「アリール」の定義に含まれる。さらに、アリール基は、単一の環構造であり得、若しくは縮合環構造又は炭素−炭素結合などの１つ又はそれより多くの架橋基を介して結合されている複数の環構造を有して成り得る。例えば、ビアリールは、ナフタレンのように縮合環構造を介して共に結合される２つのアリール基、若しくはビフェニルのように１つ又はそれより多くの炭素−炭素結合を介して結合される２つのアリール基である。
【００５３】
本明細書で用いられる「アミン」又は「アミノ」という用語は、式−ＮＡ１Ａ２によって表される。式中、Ａ１及びＡ２は、本明細書で説明されるように、独立して、水素、若しくはアルキル、シクロアルキル、アルケニル、シクロアルケニル、アルキニル、シクロアルキニル、アリール、又はヘテロアリール基であり得る。アミノの具体例は−ＮＨ２である。
【００５４】
本明細書で用いられる「アルキルアミノ」という用語には、モノアルキルアミノ基及びジアルキルアミノ基の両方が含まれる。モノアルキルアミノ基は式−ＮＨ（−アルキル）で表され、式中、アルキルは本明細書で説明される。モノアルキルアミノ基の代表例には、制限されないものの、メチルアミノ基、エチルアミノ基、プロピルアミノ基、イソプロピルアミノ基、ブチルアミノ基、イソブチルアミノ基、（ｓｅｃ−ブチル）アミノ基、（ｔｅｒｔ−ブチル）アミノ基、ペンチルアミノ基、イソペンチルアミノ基、（ｔｅｒｔ−ペンチル）アミノ基、ヘキシルアミノ基などが含まれる。ジアルキルアミノ基は、式−Ｎ（−アルキル）２によって表され、式中、アルキルは本明細書で説明される。ジアルキルアミノ基の代表例には、制限されないものの、ジメチルアミノ基、ジエチルアミノ基、ジプロピルアミノ基、ジイソプロピルアミノ基、ジブチルアミノ基、ジイソブチルアミノ基、ジ（ｓｅｃ−ブチル）アミノ基、ジ（ｔｅｒｔ−ブチル）アミノ基、ジペンチルアミノ基、ジイソペンチルアミノ基、ジ（ｔｅｒｔ−ペンチル）アミノ基、ジヘキシルアミノ基、Ｎ−エチル−Ｎ−メチルアミノ基、Ｎ−メチル−Ｎ−プロピルアミノ基、Ｎ−エチル−Ｎ−プロピルアミノ基などが含まれる。
【００５５】
本明細書で用いられる「ハロ」、「ハロゲン」又は「ハロゲン化物」という用語は、互換的に用いることができ、Ｆ、Ｃｌ、Ｂｒ、又はＩを指す。
【００５６】
本明細書で用いられる「Ｒ１」、「Ｒ２」、「Ｒ３」…「Ｒｎ」（式中、ｎは整数である）は、独立して、上述に列挙された１つ又はそれより多くの基を有し得る。例えば、Ｒ１が直鎖アルキル基である場合、アルキル基の水素原子の１つは、必要に応じて、ヒドロキシル基、アルコキシ基、アルキル基、ハロゲン化物などで置換され得る。選択される基に応じて、第１の基は第２の基内に組み込まれ得るか、代替的に、第１の基は第２の基に対してペンダント（pendant）であり得る（すなわち、結合し得る）。例えば、「アミノ基を有して成るアルキル基」という句を用いると、アミノ基はアルキル基の骨格内に組み込まれている可能性がある。代替的には、アミノ基はアルキル基の骨格に結合している可能性がある。選択される１つ又は複数の基の性質によって、第１の基が第２の基に埋め込まれているか、又は結合しているかが決定される。
【００５７】
本明細書で説明されるように、本開示の化合物には「必要に応じて置換された」部分が含まれてよい。一般に、「置換された」という用語は「必要に応じて」という用語が先行するかどうかに拘らず、指定された部分の１つ又はそれより多くの水素が適当な置換基で置き換えられるということを意味する。特に示されない限り、「必要に応じて置換された」基は、基の各置換可能位置に適当な置換基を有してよく、いずれの所与の構造においても、１つより多くの位置が特定の基から選択される１つより多くの置換基で置換され得る場合、置換基は全ての位置で同じであるか、又は異なってよい。本開示によって想定される置換基の組合せは、好ましくは、安定な、又は化学的に実現可能な化合物の形成をもたらすものである。ある態様において、明示的に反対に示されない限り、個々の置換基は必要に応じてさらに置換され得る（すなわち、さらに置換又は非置換）ことも考えられる。
【００５８】
「必要に応じて置換された」基の置換可能な炭素原子における適当な一価の置換基は、独立して、ハロゲン；−（ＣＨ２）０〜４Ｒ°；−（ＣＨ２）０〜４ＯＲ°；−Ｏ（ＣＨ２）０〜４Ｒ°、−Ｏ−（ＣＨ２）０〜４Ｃ（Ｏ）ＯＲ°；−（ＣＨ２）０〜４ＣＨ（ＯＲ°）２；−（ＣＨ２）０〜４ＳＲ°；−（ＣＨ２）０〜４Ｐｈであって、Ｒ°で置換されてよい；−（ＣＨ２）０〜４Ｏ（ＣＨ２）０〜１Ｐｈであって、Ｒ°で置換されてよい；−ＣＨ＝ＣＨＰｈであって、Ｒ°で置換されてよい；−（ＣＨ２）０〜４Ｏ（ＣＨ２）０〜１−ピリジルであって、Ｒ°で置換されてよい；−ＮＯ２；−ＣＮ；−Ｎ３；−（ＣＨ２）０〜４Ｎ（Ｒ°）２；−（ＣＨ２）０〜４Ｎ（Ｒ°）Ｃ（Ｏ）Ｒ°；−Ｎ（Ｒ°）Ｃ（Ｓ）Ｒ°；−（ＣＨ２）０〜４Ｎ（Ｒ°）Ｃ（Ｏ）ＮＲ°２；−Ｎ（Ｒ°）Ｃ（Ｓ）ＮＲ°２；−（ＣＨ２）０〜４Ｎ（Ｒ°）Ｃ（Ｏ）ＯＲ°；−Ｎ（Ｒ°）Ｎ（Ｒ°）Ｃ（Ｏ）Ｒ°；−Ｎ（Ｒ°）Ｎ（Ｒ°）Ｃ（Ｏ）ＮＲ°２；−Ｎ（Ｒ°）Ｎ（Ｒ°）Ｃ（Ｏ）ＯＲ°；−（ＣＨ２）０〜４Ｃ（Ｏ）Ｒ°；−Ｃ（Ｓ）Ｒ°；−（ＣＨ２）０〜４Ｃ（Ｏ）ＯＲ°；−（ＣＨ２）０〜４Ｃ（Ｏ）ＳＲ°；−（ＣＨ２）０〜４Ｃ（Ｏ）ＯＳｉＲ°３；−（ＣＨ２）０〜４ＯＣ（Ｏ）Ｒ°；−ＯＣ（Ｏ）（ＣＨ２）０〜４ＳＲ−、ＳＣ（Ｓ）ＳＲ°；−（ＣＨ２）０〜４ＳＣ（Ｏ）Ｒ°；−（ＣＨ２）０〜４Ｃ（Ｏ）ＮＲ°２；−Ｃ（Ｓ）ＮＲ°２；−Ｃ（Ｓ）ＳＲ°；−（ＣＨ２）０〜４ＯＣ（Ｏ）ＮＲ°２；−Ｃ（Ｏ）Ｎ（ＯＲ°）Ｒ°；−Ｃ（Ｏ）Ｃ（Ｏ）Ｒ°；−Ｃ（Ｏ）ＣＨ２Ｃ（Ｏ）Ｒ°；−Ｃ（ＮＯＲ°）Ｒ°；−（ＣＨ２）０〜４ＳＳＲ°；−（ＣＨ２）０〜４Ｓ（Ｏ）２Ｒ°；−（ＣＨ２）０〜４Ｓ（Ｏ）２ＯＲ°；−（ＣＨ２）０〜４ＯＳ（Ｏ）２Ｒ°；−Ｓ（Ｏ）２ＮＲ°２；−（ＣＨ２）０〜４Ｓ（Ｏ）Ｒ°；−Ｎ（Ｒ°）Ｓ（Ｏ）２ＮＲ°２；−Ｎ（Ｒ°）Ｓ（Ｏ）２Ｒ°；−Ｎ（ＯＲ°）Ｒ°；−Ｃ（ＮＨ）ＮＲ°２；−Ｐ（Ｏ）２Ｒ°；−Ｐ（Ｏ）Ｒ°２；−ＯＰ（Ｏ）Ｒ°２；−ＯＰ（Ｏ）（ＯＲ°）２；ＳｉＲ°３；−（Ｃ１〜４直鎖又は分岐アルキレン）Ｏ−Ｎ（Ｒ°）２、又は−（Ｃ１〜４直鎖又は分岐アルキレン）Ｃ（Ｏ）Ｏ−Ｎ（Ｒ°）２である。式中、各Ｒ°は以下に定義されるように置換されてよく、独立して、水素、Ｃ１〜６°脂肪族、−ＣＨ２Ｐｈ、−Ｏ（ＣＨ２）０〜１Ｐｈ、−ＣＨ２−（５〜６員ヘテロアリール環）、又は独立して窒素、酸素、又は硫黄から選択された０〜４個のヘテロ原子を有する５〜６員の飽和、部分不飽和、又はアリール環であり、若しくは、上述の定義にも拘らず、Ｒ°の２つの独立した出現は、それらの介在原子と共に発生し、独立して、窒素、酸素、又は硫黄から選択される０〜４個のヘテロ原子を有する３〜１２員の飽和、部分不飽和、若しくはアリールの単環又は二環式環を形成し、これらは以下に定義するように置換されてよい。
【００５９】
Ｒ°（又は、それらの介在原子と共に、Ｒ°の２つの独立した出現を起こすことによって形成される環）における適当な一価の置換基は、独立して、ハロゲン、−（ＣＨ２）０〜２Ｒ●、−（ハロＲ●）、−（ＣＨ２）０〜２ＯＨ、−（ＣＨ２）０〜２ＯＲ●、−（ＣＨ２）０〜２ＣＨ（ＯＲ●）２；−Ｏ（ハロＲ●）、−ＣＮ、−Ｎ３、−（ＣＨ２）０〜２Ｃ（Ｏ）Ｒ●、−（ＣＨ２）０〜２Ｃ（Ｏ）ＯＨ、−（ＣＨ２）０〜２Ｃ（Ｏ）ＯＲ●、−（ＣＨ２）０〜２ＳＲ●、−（ＣＨ２）０〜２ＳＨ、−（ＣＨ２）０〜２ＮＨ２、−（ＣＨ２）０〜２ＮＨＲ●、−（ＣＨ２）０〜２ＮＲ●２、−ＮＯ２、−ＳｉＲ●３、−ＯＳｉＲ●３、−Ｃ（Ｏ）ＳＲ●、−（Ｃ１〜４直鎖又は分岐アルキレン）Ｃ（Ｏ）ＯＲ●、又は−ＳＳＲ●である。式中、各Ｒ●は非置換であるか、「ハロ」が前についている場合は１つ又はそれより多くのハロゲンのみで置換され、独立して、Ｃ１〜４脂肪族、−ＣＨ２Ｐｈ、−Ｏ（ＣＨ２）０〜１Ｐｈ、若しくは、独立して、窒素、酸素又は硫黄から選択される０〜４個のヘテロ原子を有する５〜６員の飽和環、部分不飽和環又はアリール環から選択される。Ｒ°の飽和炭素原子における適当な二価置換基には、＝Ｏ及び＝Ｓが含まれる。
【００６０】
「必要に応じて置換された」基の飽和炭素原子における適当な二価置換基には、以下が含まれる：＝Ｏ、＝Ｓ、＝ＮＮＲ＊２、＝ＮＮＨＣ（Ｏ）Ｒ＊、＝ＮＮＨＣ（Ｏ）ＯＲ＊、＝ＮＮＨＳ（Ｏ）２Ｒ＊、＝ＮＲ＊、＝ＮＯＲ＊、−Ｏ（Ｃ（Ｒ＊２））２〜３Ｏ−、又は−Ｓ（Ｃ（Ｒ＊２））２〜３Ｓ−。式中、Ｒ＊の各独立した出現は、水素、以下に規定されるように置換されてよいＣ１〜６脂肪族、若しくは、独立して、窒素、酸素又は硫黄から選択される０〜４個のヘテロ原子を有する非置換５〜６員の飽和環、部分不飽和環又はアリール環から選択される。「必要に応じて置換された」基の隣接する置換可能な炭素に結合する適当な二価の置換基には、−Ｏ（ＣＲ＊２）２〜３Ｏ−が含まれる。式中、Ｒ＊の各独立した出現は、水素、以下に規定されるように置換されてよいＣ１〜６脂肪族、若しくは、独立して、窒素、酸素又は硫黄から選択される０〜４個のヘテロ原子を有する、非置換５〜６員の飽和環、部分不飽和環又はアリール環から選択される。
【００６１】
Ｒ＊の脂肪族基における適当な置換基には、ハロゲン、−Ｒ●、−（ハロＲ●）、−ＯＨ、−ＯＲ●、−Ｏ（ハロＲ●）、−ＣＮ、−Ｃ（Ｏ）ＯＨ、−Ｃ（Ｏ）ＯＲ●、−ＮＨ２、−ＮＨＲ●、−ＮＲ●２、又は−ＮＯ２が含まれる。式中、各Ｒ●は、非置換であるか、又は「ハロ」が前についている場合は１つ又はそれより多くのハロゲンのみで置換され、独立して、Ｃ１〜４脂肪族、−ＣＨ２Ｐｈ、−Ｏ（ＣＨ２）０〜１Ｐｈ、若しくは、独立して、窒素、酸素又は硫黄から選択される０〜４個のヘテロ原子を有する、５〜６員の飽和環、部分不飽和環、又はアリール環である。
【００６２】
「必要に応じて置換された」基の置換可能な窒素における適当な置換基には、−Ｒ†、−ＮＲ†２、−Ｃ（Ｏ）Ｒ†、−Ｃ（Ｏ）ＯＲ†、−Ｃ（Ｏ）Ｃ（Ｏ）Ｒ†、−Ｃ（Ｏ）ＣＨ２Ｃ（Ｏ）Ｒ†、−Ｓ（Ｏ）２Ｒ†、−Ｓ（Ｏ）２ＮＲ†２、−Ｃ（Ｓ）ＮＲ†２、−Ｃ（ＮＨ）ＮＲ†２、又は−Ｎ（Ｒ†）Ｓ（Ｏ）２Ｒ†が含まれる。式中、各Ｒ†は、独立して、水素、以下に規定されるように置換されてよいＣ１〜６脂肪族、非置換−ＯＰｈ、若しくは、独立して、窒素、酸素、又は硫黄から選択される０〜４個のヘテロ原子を有する、非置換５〜６員の飽和環、部分不飽和環、又はアリール環であり、若しくは、上述の規定にも拘らず、それらの介在原子と共に起こる、Ｒ†の２つの独立した出現により、独立して、窒素、酸素、又は硫黄から選択される０〜４個のヘテロ原子を有する、非置換３〜１２員の飽和、部分不飽和、若しくはアリールの単環式又は二環式環を形成する。
【００６３】
Ｒ†の脂肪族基における適当な置換基は、独立して、ハロゲン、−Ｒ●、−（ハロＲ●）、−ＯＨ、−ＯＲ●、−Ｏ（ハロＲ●）、−ＣＮ、−Ｃ（Ｏ）ＯＨ、−Ｃ（Ｏ）ＯＲ●、−ＮＨ２、−ＮＨＲ●、−ＮＲ●２、又は−ＮＯ２である。式中、各Ｒ●は、非置換であるか、又は「ハロ」が前についている場合、１つ又はそれより多くのハロゲンでのみ置換され、独立して、Ｃ１〜４脂肪族、−ＣＨ２Ｐｈ、−Ｏ（ＣＨ２）０〜１Ｐｈ、若しくは、独立して、窒素、酸素、又は硫黄から選択される０〜４個のヘテロ原子を有する、５〜６員の飽和環、部分不飽和環、又はアリール環である。
【００６４】
本明細書での使用において、「誘導体」という用語は、親化合物（例えば、本明細書で開示される化合物）の構造に由来する構造を有する化合物を指す。その構造は、本明細書で開示されるものと十分に類似しており、その類似性に基づく。当業者は、特許請求された化合物と同じ又は類似の活性及び有用性を示すこと、若しくは、前駆体として、特許請求された化合物と同じ又は類似の活性及び有用性を誘導することを予測するであろう。例示的な誘導体には、親化合物の塩、エステル、アミド、エステル又はアミドの塩、並びにＮ−オキシドが含まれる。
【００６５】
本明細書で開示される、ある材料、化合物、組成物、及び成分は、商業的に得られ、又は当業者に一般的に知られている技術を用いて容易に合成され得る。例えば、本開示の化合物及び組成物を調製する際に用いられる出発材料及び試薬は、Ａｌｄｒｉｃｈ  Ｃｈｅｍｉｃａｌ社（ミルウォーキー、Ｗｉｓ．）、Ａｃｒｏｓ  Ｏｒｇａｎｉｃｓ（モリス・プレインズ、Ｎ．Ｊ．）、Ｆｉｓｈｅｒ  Ｓｃｉｅｎｔｉｆｉｃ（ピッツバーグ、Ｗｉｓ．）、又はＳｉｇｍａ（Ｓｔ．ルイス、Ｍｏ．）などの商業的供給者から入手可能であるか、若しくは、Ｆｉｅｓｅｒ  ａｎｄ  Ｆｉｅｓｅｒ’ｓ  Ｒｅａｇｅｎｔｓ  ｆｏｒ  Ｏｒｇａｎｉｃ  Ｓｙｎｔｈｅｓｉｓ、第１〜１７巻（Ｊｏｈｎ  Ｗｉｌｅｙ及びＳｏｎｓ、１９９１）；Ｒｏｄｄ’ｓ  Ｃｈｅｍｉｓｔｒｙ  ｏｆ  Ｃａｒｂｏｎ  Ｃｏｍｐｏｕｎｄｓ、第１〜５巻及びＳｕｐｐｌｅｍｅｎｔａｌｓ（Ｅｌｓｅｖｉｅｒ  Ｓｃｉｅｎｃｅ  Ｐｕｂｌｉｓｈｅｒｓ、１９８９）；Ｏｒｇａｎｉｃ  Ｒｅａｃｔｉｏｎｓ、第１〜４０巻（Ｊｏｈｎ  Ｗｉｌｅｙ及びＳｏｎｓ、１９９１）；Ｍａｒｃｈ’ｓ  Ａｄｖａｎｃｅｄ  Ｏｒｇａｎｉｃ  Ｃｈｅｍｉｓｔｒｙ（Ｊｏｈｎ  Ｗｉｌｅｙ及びＳｏｎｓ、第４版）；及びＬａｒｏｃｋ’ｓ  Ｃｏｍｐｒｅｈｅｎｓｉｖｅ  Ｏｒｇａｎｉｃ  Ｔｒａｎｓｆｏｒｍａｔｉｏｎｓ（ＶＣＨ  Ｐｕｂｌｉｓｈｅｒｓ  Ｉｎｃ．、１９８９）などの参照文献に記載された手順に従って、当業者に既知の方法によって調製される。
【００６６】
本明細書での使用において、有機化合物を含む化合物の命名法は、一般名、ＩＵＰＡＣ、ＩＵＢＭＢ、又はＣＡＳの命名法の推奨事項を用いて与えられ得る。１つ又は複数の立体化学的特徴が存在する場合、立体化学に関するカーン・インゴルド・プレローグ則を使用して、立体化学的優先順位、Ｅ／Ｚ特定化などが指定され得る。当業者は、名前が与えられた場合、命名規則を用いる化合物構造の体系的縮小（systemic reduction）、又はＣＨＥＭＤＲＡＷ（商標）（Ｃａｍｂｒｉｄｇｅｓｏｆｔ  Ｃｏｒｐｏｒａｔｉｏｎ、Ｕ．Ｓ．Ａ．）などの市販のソフトウェアによって、化合物の構造を容易に確認できる。
【００６７】
特に特定されない限り、本明細書で言及される温度は、大気圧（すなわち、１気圧）に基づく。
【００６８】
特に明記されない限り、本明細書に記載のいずれの方法も、そのステップが特定の順序で実施されることを要求すると解釈されることを決して意図するものではない。したがって、方法クレームが実際にそのステップが従うべき順序を記載していない場合、又はステップが特定の順序に限定されることが特許請求の範囲又は明細書に特に具体的に記載されていない場合、いずれの点においても、順序が推測されることを決して意図するものではない。これは、ステップの配置又は操作フローに関する論理の問題；文法的な構成又は句読点に由来する明白な意味；並びに本明細書で説明される態様の数又は種類を含む、解釈のためのいずれの可能な非明示的な根拠にも当てはまる。
【００６９】
本開示の組成物を調製するのに用いられる成分、並びに本明細書で開示された方法内で用いられる組成物自体が開示される。これら及び他の材料は本明細書で開示され、これらの材料の組合せ、サブセット、相互作用、群などが開示される場合、これらの化合物の、様々な個々及び集合的な組合せ及び順列の各々の特定の参照は明示的に開示され得ないものの、各々が本明細書で具体的に考えられ、説明されるということが理解される。例えば、特定の化合物が開示及び説明され、該化合物を含む多くの分子に対してなされ得る多くの改変が説明される場合、具体的に反対に示さない限り可能である化合物及び改変の、各々の及びあらゆる組合せ及び順列が具体的に考えられる。したがって、分子Ａ、Ｂ、及びＣのクラスが分子Ｄ、Ｅ、及びＦのクラスと同様に開示される場合、組合せ分子の一例であるＡ−Ｄが開示される。たとえ各々が個々に列挙されていなくても、各々は、個々に及び集合的に、組合せＡ−Ｅ、Ａ−Ｆ、Ｂ−Ｄ、Ｂ−Ｅ、Ｂ−Ｆ、Ｃ−Ｄ、Ｃ−Ｅ、及びＣ−Ｆが開示されると見なされることを意味すると考えられる。また、同様に、これらのいずれのサブセット又は組み合わせも開示される。したがって、例えば、Ａ−Ｅ、Ｂ−Ｆ、及びＣ−Ｅのサブ・グループが開示されると見なされる。この概念は、制限されないものの、本開示の組成物を製造する、及びそれを用いる方法におけるステップを含む、本出願の全ての態様に適用される。したがって、実施され得る様々な追加のステップがある場合、これらの追加のステップの各々は、本開示の方法のいずれの特定の態様、又は態様の組合せでも実施され得るということが理解される。
【００７０】
本明細書に開示される組成物は、特定の機能を有することが理解される。開示された機能を実施するための特定の構造要件が本明細書で開示され、開示された構造に関連する同じ機能を実施し得る様々な構造があり、これらの構造は典型的に同じ結果を達成することが理解される。
【００７１】
本開示の表面改質された蛍光体
本開示の目的に従って本明細書で具体化され、広く説明されるように、一態様において、本開示は蛍光体材料とシラン材料とを含んで成る、表面改質された蛍光体材料を含んで成る組成物に関する。表面改質された蛍光体材料は、蛍光体材料に結合したシラン材料を含んで成る。蛍光体材料とシランとを含んで成る本開示の表面改質された蛍光体材料は、本明細書で以下に開示されるような調製方法によって調製され得る。
【００７２】
本明細書で上述に定義されるように、「結合した（attached）」は、２つ以上の分子間の共有結合又は非共有結合の相互作用を指し得る。非共有結合の相互作用には、イオン結合、静電相互作用、ファンデルワールス力、双極子−双極子相互作用、双極子−誘起双極子相互作用、ロンドン分散力、水素結合、ハロゲン結合、電磁相互作用、π−π相互作用、カチオン−π相互作用、アニオン−π相互作用、極性π−相互作用、及び疎水性効果が含まれ得る。
【００７３】
様々な態様において、本開示の表面改質された蛍光体材料は、表面改質された蛍光体材料の全重量に基づいて、蛍光体材料に対するシラン材料の重量比が約１：１〜約５：３であるように、シラン材料及び蛍光体材料を含んで成る。さらなる態様において、本開示の表面改質された蛍光体材料は、表面改質された蛍光体材料の全重量に基づいて、蛍光体材料に対するシラン材料の重量比が約１：２〜約２：１であるように、シラン材料及び蛍光体材料を含んで成る。またさらなる態様において、本開示の表面改質された蛍光体材料は、表面改質された蛍光体材料の全重量に基づいて、蛍光体材料に対するシラン材料の重量比が約１：１であるように、シラン材料及び蛍光体材料を含んで成る。
【００７４】
さらなる態様において、表面改質された蛍光体材料の全重量に基づいて、蛍光体材料に対するシラン材料の重量比が約１：６、約１：５、約１：４、約１：３、約１：２、約１：１、約２：１、約３：２、約３：１、約４：３、約４：２、約４：１、約５：３；又は前述の重量比の値内の任意の重量範囲；若しくは前述の重量比の任意の組合せであるように、表面改質された蛍光体材料は、シラン材料及び蛍光体材料を含んで成る。
【００７５】
さらなる態様において、本開示の表面改質された蛍光体材料は、表面改質された蛍光体材料の全重量に基づいて、約１０重量％〜約７０重量％の重量％のシラン材料を含んで成る。またさらなる態様において、本開示の表面改質された蛍光体材料は、表面改質された蛍光体材料の全重量に基づいて、約４０重量％〜約６０重量％の重量％のシラン材料を含んで成る。またさらなる態様では、本開示の表面改質された蛍光体材料は、表面改質された蛍光体材料の全重量に基づいて、約４５重量％〜約６５重量％の重量％のシラン材料を含んで成る。
【００７６】
さらなる態様において、表面改質された蛍光体材料は、ある重量％のシラン材料を含んで成り、シラン材料の重量％は、表面改質された蛍光体材料の全重量に基づいて、約１０重量％、約１１重量％、約１２重量％、約１３重量％、約１４重量％、約１５重量％、約１６重量％、約１７重量％、約１８重量％、約１９重量％、約２０重量％、約２１重量％、約２２重量％、約２３重量％、約２４重量％、約２５重量％、約２６重量％、約２７重量％、約２８重量％、約２９重量％、約３０重量％、約３１重量％、約３２重量％、約３３重量％、約３４重量％、約３５重量％、約３６重量％、約３７重量％、約３８重量％、約３９重量％、約４０重量％、約４１重量％、約４２重量％、約４３重量％、約４４重量％、約４５重量％、約４６重量％、約４７重量％、約４８重量％、約４９重量％、約５０重量％、約５１重量％、約５２重量％、約５３重量％、約５４重量％、約５５重量％、約５６重量％、約５７重量％、約５８重量％、約５９重量％、約６０重量％、約６１重量％、約６２重量％、約６３重量％、約６４重量％、約６５重量％、約６６重量％、約６７重量％、約６８重量％、約６９重量％、約７０重量％；又は前述の値に含まれる任意の範囲；若しくは前述の値の任意の組合せである。
【００７７】
さらなる態様において、表面改質された蛍光体材料は、表面改質された蛍光体材料の全重量に基づいて、約３０重量％〜約９０重量％の重量％の蛍光体材料を含んで成る。またさらなる態様において、表面改質された蛍光体材料は、表面改質された蛍光体材料の全重量に基づいて、約４０重量％〜約６０重量％の重量％の蛍光体材料を含んで成る。さらなる態様において、表面改質された蛍光体材料は、表面改質された蛍光体材料の全重量に基づいて、約４５重量％〜約５５重量％の重量％の蛍光体材料を含んで成る。
【００７８】
さらなる態様において、表面改質された蛍光体材料は、ある重量％の蛍光体材料を含んで成り、蛍光体材料の重量％は、表面改質された蛍光体材料の全重量に基づいて、約３０ 重量％、約３１重量％、約３２重量％、約３３重量％、約３４重量％、約３５重量％、約３６重量％、約３７重量％、約３８重量％、約３９重量％、約４０重量％、約４１重量％、約４２重量％、約４３重量％、約４４重量％、約４５重量％、約４６重量％、約４７重量％、約４８重量％、約４９重量％、約５０重量％、約５１重量％、約５２重量％、約５３重量％、約５４重量％、約５５重量％、約５６重量％、約５７重量％、約５８重量％、約５９重量％、約６０重量％、約６１重量％、約６２重量％、約６３重量％、約６４重量％、約６５重量％、約６６重量％、約６７重量％、約６８重量％、約６９重量％、約７０重量％、約７１重量％、約７２重量％、約７３重量％、約７４重量％、約７５重量％、約７６重量％、約７７重量％、約７８重量％、約７９重量％、約８０重量％、約８１重量％、約８２重量％、約８３重量％、約８４重量％、約８５重量％、約８６重量％、約８７重量％、約８８重量％、約８９重量％、約９０重量％；又は前述の値に含まれる任意の範囲；若しくは前述の値の任意の組合せである。
【００７９】
様々な態様において、表面改質された蛍光体材料は約１ｎｍ〜約５２００ｎｍの平均粒子サイズを有する。さらなる態様において、表面改質された蛍光体材料は約２ｎｍ〜約１１０ｎｍの平均粒子サイズを有する。またさらなる態様において、表面改質された蛍光体材料は約２ｎｍ〜約２１ｎｍの平均粒子サイズを有する。またさらなる態様において、表面改質された蛍光体材料は約２ｎｍ〜約１１ｎｍの平均粒子サイズを有する。
【００８０】
さらなる態様において、表面改質された蛍光体材料は、約１ｎｍ、約２ｎｍ、約３ｎｍ、約４ｎｍ、約５ｎｍ、約６ｎｍ、約７ｎｍ、約８ｎｍ、約９ｎｍ、約１０ｎｍ、約１１ｎｍ、約１２ｎｍ、約１３ｎｍ、約１４ｎｍ、約１５ｎｍ、約１６ｎｍ、約１７ｎｍ、約１８ｎｍ、約１９ｎｍ、約２０ｎｍ、約２１ｎｍ、約２２ｎｍ、約２３ｎｍ、約２４ｎｍ、約２５ｎｍ、約２６ｎｍ、約２７ｎｍ、約２８ｎｍ、約２９ｎｍ、約３０ｎｍ、約３１ｎｍ、約３２ｎｍ、約３３ｎｍ、約３４ｎｍ、約３５ｎｍ、約３６ｎｍ、約３７ｎｍ、約３８ｎｍ、約３９ｎｍ、約４０ｎｍ、約４１ｎｍ、約４２ｎｍ、約４３ｎｍ、約４４ｎｍ、約４５ｎｍ、約４６ｎｍ、約４７ｎｍ、約４８ｎｍ、約４９ｎｍ、約５０ｎｍ、約５１ｎｍ、約５２ｎｍ、約５３ｎｍ、約５４ｎｍ、約５５ｎｍ、約５６ｎｍ、約５７ｎｍ、約５８ｎｍ、約５９ｎｍ、約６０ｎｍ、約６１ｎｍ、約６２ｎｍ、約６３ｎｍ、約６４ｎｍ、約６５ｎｍ、約６６ｎｍ、約６７ｎｍ、約６８ｎｍ、約６９ｎｍ、約７０ｎｍ、約７１ｎｍ、約７２ｎｍ、約７３ｎｍ、約７４ｎｍ、約７５ｎｍ、約７６ｎｍ、約７７ｎｍ、約７８ｎｍ、約７９ｎｍ、約８０ｎｍ、約８１ｎｍ、約８２ｎｍ、約８３ｎｍ、約８４ｎｍ、約８５ｎｍ、約８６ｎｍ、約８７ｎｍ、約８８ｎｍ、約８９ｎｍ、約９０ｎｍ、約９１ｎｍ、約９２ｎｍ、約９３ｎｍ、約９４ｎｍ、約９５ｎｍ、約９６ｎｍ、約９７ｎｍ、約９８ｎｍ、約９９ｎｍ、約１００ｎｍ、約１１０ｎｍ、約１２０ｎｍ、約１３０ｎｍ、約１４０ｎｍ、約１５０ｎｍ、約１６０ｎｍ、約１７０ｎｍ、約１８０ｎｍ、約１９０ｎｍ、約２００ｎｍ、約２１０ｎｍ、約２２０ｎｍ、約２３０ｎｍ、約２４０ｎｍ、約２５０ｎｍ、約２６０ｎｍ、約２７０ｎｍ、約２８０ｎｍ、約２９０ｎｍ、約３００ｎｍ、約３１０ｎｍ、約３２０ｎｍ、約３３０ｎｍ、約３４０ｎｍ、約３５０ｎｍ、約３６０ｎｍ、約３７０ｎｍ、約３８０ｎｍ、約３９０ｎｍ、約４００ｎｍ、約４１０ｎｍ、約４２０ｎｍ、約４３０ｎｍ、約４４０ｎｍ、約４５０ｎｍ、約４６０ｎｍ、約４７０ｎｍ、約４８０ｎｍ、約４９０ｎｍ、約５００ｎｍ、約５１０ｎｍ、約５２０ｎｍ、約５３０ｎｍ、約５４０ｎｍ、約５５０ｎｍ、約５６０ｎｍ、約５７０ｎｍ、約５８０ｎｍ、約５９０ｎｍ、約６００ｎｍ、約６１０ｎｍ、約６２０ｎｍ、約６３０ｎｍ、約６４０ｎｍ、約６５０ｎｍ、約６６０ｎｍ、約６７０ｎｍ、約６８０ｎｍ、約６９０ｎｍ、約７００ｎｍ、約７１０ｎｍ、約７２０ｎｍ、約７３０ｎｍ、約７４０ｎｍ、約７５０ｎｍ、約７６０ｎｍ、約７７０ｎｍ、約７８０ｎｍ、約７９０ｎｍ、約８００ｎｍ、約８１０ｎｍ、約８２０ｎｍ、約８３０ｎｍ、約８４０ｎｍ、約８５０ｎｍ、約８６０ｎｍ、約８７０ｎｍ、約８８０ｎｍ、約８９０ｎｍ、約９００ｎｍ、約９１０ｎｍ、約９２０ｎｍ、約９３０ｎｍ、約９４０ｎｍ、約９５０ｎｍ、約９６０ｎｍ、約９７０ｎｍ、約９８０ｎｍ、約９９０ｎｍ、約１０００ｎｍ、約１１００ｎｍ、約１１１０ｎｍ、約１１２０ｎｍ、約１１３０ｎｍ、約１１４０ｎｍ、約１１５０ｎｍ、約１１６０ｎｍ、約１１７０ｎｍ、約１１８０ｎｍ、約１１９０ｎｍ、約１２００ｎｍ、約１２１０ｎｍ、約１２２０ｎｍ、約１２３０ｎｍ、約１２４０ｎｍ、約１２５０ｎｍ、約１２６０ｎｍ、約１２７０ｎｍ、約１２８０ｎｍ、約１２９０ｎｍ、約１３００ｎｍ、約１３１０ｎｍ、約１３２０ｎｍ、約１３３０ｎｍ、約１３４０ｎｍ、約１３５０ｎｍ、約１３６０ｎｍ、約１３７０ｎｍ、約１３８０ｎｍ、約１３９０ｎｍ、約１４００ｎｍ、約１４１０ｎｍ、約１４２０ｎｍ、約１４３０ｎｍ、約１４４０ｎｍ、約１４５０ｎｍ、約１４６０ｎｍ、約１４７０ｎｍ、約１４８０ｎｍ、約１４９０ｎｍ、約１５００ｎｍ、約１５１０ｎｍ、約１５２０ｎｍ、約１５３０ｎｍ、約１５４０ｎｍ、約１５５０ｎｍ、約１５６０ｎｍ、約１５７０ｎｍ、約１５８０ｎｍ、約１５９０ｎｍ、約１６００ｎｍ、約１６１０ｎｍ、約１６２０ｎｍ、約１６３０ｎｍ、約１６４０ｎｍ、約１６５０ｎｍ、約１６６０ｎｍ、約１６７０ｎｍ、約１６８０ｎｍ、約１６９０ｎｍ、約１７００ｎｍ、約１７１０ｎｍ、約１７２０ｎｍ、約１７３０ｎｍ、約１７４０ｎｍ、約１７５０ｎｍ、約１７６０ｎｍ、約１７７０ｎｍ、約１７８０ｎｍ、約１７９０ｎｍ、約１８００ｎｍ、約１８１０ｎｍ、約１８２０ｎｍ、約１８３０ｎｍ、約１８４０ｎｍ、約１８５０ｎｍ、約１８６０ｎｍ、約１８７０ｎｍ、約１８８０ｎｍ、約１８９０ｎｍ、約１９００ｎｍ、約１９１０ｎｍ、約１９２０ｎｍ、約１９３０ｎｍ、約１９４０ｎｍ、約１９５０ｎｍ、約１９６０ｎｍ、約１９７０ｎｍ、約１９８０ｎｍ、約１９９０ｎｍ、約２０００ｎｍ、約２１００ｎｍ、約２１１０ｎｍ、約２１２０ｎｍ、約２１３０ｎｍ、約２１４０ｎｍ、約２１５０ｎｍ、約２１６０ｎｍ、約２１７０ｎｍ、約２１８０ｎｍ、約２１９０ｎｍ、約２２００ｎｍ、約２２１０ｎｍ、約２２２０ｎｍ、約２２３０ｎｍ、約２２４０ｎｍ、約２２５０ｎｍ、約２２６０ｎｍ、約２２７０ｎｍ、約２２８０ｎｍ、約２２９０ｎｍ、約２３００ｎｍ、約２３１０ｎｍ、約２３２０ｎｍ、約２３３０ｎｍ、約２３４０ｎｍ、約２３５０ｎｍ、約２３６０ｎｍ、約２３７０ｎｍ、約２３８０ｎｍ、約２３９０ｎｍ、約２４００ｎｍ、約２４１０ｎｍ、約２４２０ｎｍ、約２４３０ｎｍ、約２４４０ｎｍ、約２４５０ｎｍ、約２４６０ｎｍ、約２４７０ｎｍ、約２４８０ｎｍ、約２４９０ｎｍ、約２５００ｎｍ、約２５１０ｎｍ、約２５２０ｎｍ、約２５３０ｎｍ、約２５４０ｎｍ、約２５５０ｎｍ、約２５６０ｎｍ、約２５７０ｎｍ、約２５８０ｎｍ、約２５９０ｎｍ、約２６００ｎｍ、約２６１０ｎｍ、約２６２０ｎｍ、約２６３０ｎｍ、約２６４０ｎｍ、約２６５０ｎｍ、約２６６０ｎｍ、約２６７０ｎｍ、約２６８０ｎｍ、約２６９０ｎｍ、約２７００ｎｍ、約２７１０ｎｍ、約２７２０ｎｍ、約２７３０ｎｍ、約２７４０ｎｍ、約２７５０ｎｍ、約２７６０ｎｍ、約２７７０ｎｍ、約２７８０ｎｍ、約２７９０ｎｍ、約２８００ｎｍ、約２８１０ｎｍ、約２８２０ｎｍ、約２８３０ｎｍ、約２８４０ｎｍ、約２８５０ｎｍ、約２８６０ｎｍ、約２８７０ｎｍ、約２８８０ｎｍ、約２８９０ｎｍ、約２９００ｎｍ、約２９１０ｎｍ、約２９２０ｎｍ、約２９３０ｎｍ、約２９４０ｎｍ、約２９５０ｎｍ、約２９６０ｎｍ、約２９７０ｎｍ、約２９８０ｎｍ、約２９９０ｎｍ、約３０００ｎｍ、約３１００ｎｍ、約３１１０ｎｍ、約３１２０ｎｍ、約３１３０ｎｍ、約３１４０ｎｍ、約３１５０ｎｍ、約３１６０ｎｍ、約３１７０ｎｍ、約３１８０ｎｍ、約３１９０ｎｍ、約３２００ｎｍ、約３２１０ｎｍ、約３２２０ｎｍ、約３２３０ｎｍ、約３２４０ｎｍ、約３２５０ｎｍ、約３２６０ｎｍ、約３２７０ｎｍ、約３２８０ｎｍ、約３２９０ｎｍ、約３３００ｎｍ、約３３１０ｎｍ、約３３２０ｎｍ、約３３３０ｎｍ、約３３４０ｎｍ、約３３５０ｎｍ、約３３６０ｎｍ、約３３７０ｎｍ、約３３８０ｎｍ、約３３９０ｎｍ、約３４００ｎｍ、約３４１０ｎｍ、約３４２０ｎｍ、約３４３０ｎｍ、約３４４０ｎｍ、約３４５０ｎｍ、約３４６０ｎｍ、約３４７０ｎｍ、約３４８０ｎｍ、約３４９０ｎｍ、約３５００ｎｍ、約３５１０ｎｍ、約３５２０ｎｍ、約３５３０ｎｍ、約３５４０ｎｍ、約３５５０ｎｍ、約３５６０ｎｍ、約３５７０ｎｍ、約３５８０ｎｍ、約３５９０ｎｍ、約３６００ｎｍ、約３６１０ｎｍ、約３６２０ｎｍ、約３６３０ｎｍ、約３６４０ｎｍ、約３６５０ｎｍ、約３６６０ｎｍ、約３６７０ｎｍ、約３６８０ｎｍ、約３６９０ｎｍ、約３７００ｎｍ、約３７１０ｎｍ、約３７２０ｎｍ、約３７３０ｎｍ、約３７４０ｎｍ、約３７５０ｎｍ、約３７６０ｎｍ、約３７７０ｎｍ、約３７８０ｎｍ、約３７９０ｎｍ、約３８００ｎｍ、約３８１０ｎｍ、約３８２０ｎｍ、約３８３０ｎｍ、約３８４０ｎｍ、約３８５０ｎｍ、約３８６０ｎｍ、約３８７０ｎｍ、約３８８０ｎｍ、約３８９０ｎｍ、約３９００ｎｍ、約３９１０ｎｍ、約３９２０ｎｍ、約３９３０ｎｍ、約３９４０ｎｍ、約３９５０ｎｍ、約３９６０ｎｍ、約３９７０ｎｍ、約３９８０ｎｍ、約３９９０ｎｍ、約４０００ｎｍ、約４１００ｎｍ、約４１１０ｎｍ、約４１２０ｎｍ、約４１３０ｎｍ、約４１４０ｎｍ、約４１５０ｎｍ、約４１６０ｎｍ、約４１７０ｎｍ、約４１８０ｎｍ、約４１９０ｎｍ、約４２００ｎｍ、約４２１０ｎｍ、約４２２０ｎｍ、約４２３０ｎｍ、約４２４０ｎｍ、約４２５０ｎｍ、約４２６０ｎｍ、約４２７０ｎｍ、約４２８０ｎｍ、約４２９０ｎｍ、約４３００ｎｍ、約４３１０ｎｍ、約４３２０ｎｍ、約４３３０ｎｍ、約４３４０ｎｍ、約４３５０ｎｍ、約４３６０ｎｍ、約４３７０ｎｍ、約４３８０ｎｍ、約４３９０ｎｍ、約４４００ｎｍ、約４４１０ｎｍ、約４４２０ｎｍ、約４４３０ｎｍ、約４４４０ｎｍ、約４４５０ｎｍ、約４４６０ｎｍ、約４４７０ｎｍ、約４４８０ｎｍ、約４４９０ｎｍ、約４５００ｎｍ、約４５１０ｎｍ、約４５２０ｎｍ、約４５３０ｎｍ、約４５４０ｎｍ、約４５５０ｎｍ、約４５６０ｎｍ、約４５７０ｎｍ、約４５８０ｎｍ、約４５９０ｎｍ、約４６００ｎｍ、約４６１０ｎｍ、約４６２０ｎｍ、約４６３０ｎｍ、約４６４０ｎｍ、約４６５０ｎｍ、約４６６０ｎｍ、約４６７０ｎｍ、約４６８０ｎｍ、約４６９０ｎｍ、約４７００ｎｍ、約４７１０ｎｍ、約４７２０ｎｍ、約４７３０ｎｍ、約４７４０ｎｍ、約４７５０ｎｍ、約４７６０ｎｍ、約４７７０ｎｍ、約４７８０ｎｍ、約４７９０ｎｍ、約４８００ｎｍ、約４８１０ｎｍ、約４８２０ｎｍ、約４８３０ｎｍ、約４８４０ｎｍ、約４８５０ｎｍ、約４８６０ｎｍ、約４８７０ｎｍ、約４８８０ｎｍ、約４８９０ｎｍ、約４９００ｎｍ、約４９１０ｎｍ、約４９２０ｎｍ、約４９３０ｎｍ、約４９４０ｎｍ、約４９５０ｎｍ、約４９６０ｎｍ、約４９７０ｎｍ、約４９８０ｎｍ、約４９９０ｎｍ、約５０００ｎｍ、約５１００ｎｍ、約５１１０ｎｍ、約５１２０ｎｍ、約５１３０ｎｍ、約５１４０ｎｍ、約５１５０ｎｍ、約５１６０ｎｍ、約５１７０ｎｍ、約５１８０ｎｍ、約５１９０ｎｍ、約５２００ｎｍ；又は前述の値に含まれる任意の範囲；若しくは前述の値の任意の組合せの平均粒子サイズを有する。
【００８１】
様々な態様において、表面改質された蛍光体材料は、表面改質された表面、例えば、コーティング層によって包囲された蛍光体コアを有する。さらなる態様において、蛍光体コアを包囲するコーティング層は、約１ｎｍ〜約２００ｎｍのコーティング層の厚さを有する。またさらなる態様において、蛍光体コアを包囲するコーティング層は、約１ｎｍ〜約１００ｎｍのコーティング層の厚さを有する。またさらなる態様において、蛍光体コアを包囲するコーティング層は、約１ｎｍ〜約５０ｎｍのコーティング層の厚さを有する。
【００８２】
さらなる態様において、蛍光体コアを包囲するコーティング層は、約１ｎｍ、約２ｎｍ、約３ｎｍ、約４ｎｍ、約５ｎｍ、約６ｎｍ、約７ｎｍ、約８ｎｍ、約９ｎｍ、約１０ｎｍ、約１１ｎｍ、約１２ｎｍ、約１３ｎｍ、約１４ｎｍ、約１５ｎｍ、約１６ｎｍ、約１７ｎｍ、約１８ｎｍ、約１９ｎｍ、約２０ｎｍ、約２１ｎｍ、約２２ｎｍ、約２３ｎｍ、約２４ｎｍ、約２５ｎｍ、約２６ｎｍ、約２７ｎｍ、約２８ｎｍ、約２９ｎｍ、約３０ｎｍ、約３１ｎｍ、約３２ｎｍ、約３３ｎｍ、約３４ｎｍ、約３５ｎｍ、約３６ｎｍ、約３７ｎｍ、約３８ｎｍ、約３９ｎｍ、約４０ｎｍ、約４１ｎｍ、約４２ｎｍ、約４３ｎｍ、約４４ｎｍ、約４５ｎｍ、約４６ｎｍ、約４７ｎｍ、約４８ｎｍ、約４９ｎｍ、約５０ｎｍ、約５１ｎｍ、約５２ｎｍ、約５３ｎｍ、約５４ｎｍ、約５５ｎｍ、約５６ｎｍ、約５７ｎｍ、約５８ｎｍ、約５９ｎｍ、約６０ｎｍ、約６１ｎｍ、約６２ｎｍ、約６３ｎｍ、約６４ｎｍ、約６５ｎｍ、約６６ｎｍ、約６７ｎｍ、約６８ｎｍ、約６９ｎｍ、約７０ｎｍ、約７１ｎｍ、約７２ｎｍ、約７３ｎｍ、約７４ｎｍ、約７５ｎｍ、約７６ｎｍ、約７７ｎｍ、約７８ｎｍ、約７９ｎｍ、約８０ｎｍ、約８１ｎｍ、約８２ｎｍ、約８３ｎｍ、約８４ｎｍ、約８５ｎｍ、約８６ｎｍ、約８７ｎｍ、約８８ｎｍ、約８９ｎｍ、約９０ｎｍ、約９１ｎｍ、約９２ｎｍ、約９３ｎｍ、約９４ｎｍ、約９５ｎｍ、約９６ｎｍ、約９７ｎｍ、約９８ｎｍ、約９９ｎｍ、約１００ｎｍ；又は前述の値に含まれる任意の範囲；若しくは前述の値の任意の組合せのコーティング層の厚さを有する。
【００８３】
様々な態様において、表面改質された蛍光体材料のフォトルミネッセンスは、表面改質されていない同じ蛍光体材料のフォトルミネッセンスの約１％〜約１００％である。さらなる態様において、表面改質された蛍光体材料のフォトルミネッセンスは、表面改質されていない同じ蛍光体材料のフォトルミネッセンスの約１０％〜約９０％である。またさらなる態様において、表面改質された蛍光体材料のフォトルミネッセンスは、表面改質されていない同じ蛍光体材料のフォトルミネッセンスの約７０％〜約１００％である。またさらなる態様において、表面改質された蛍光体材料のフォトルミネッセンスは、表面改質されていない同じ蛍光体材料のフォトルミネッセンスの約８０％〜約１００％である。よりさらなる態様において、表面改質された蛍光体材料のフォトルミネッセンスは、表面改質されていない同じ蛍光体材料のフォトルミネッセンスの約９０％〜約１００％である。
【００８４】
さらなる態様において、表面改質されていない同じ蛍光体材料のフォトルミネッセンスと比較した表面改質された蛍光体材料のフォトルミネッセンスは、約１％、約２％、約３％、約４％、約５％、約６％、約７％、約８％、約９％、約１０％、約１１％、約１２％、約１３％、約１４％、約１５％、約１６％、約１７％、約１８％、約１９％、約２０％、約２１％、約２２％、約２３％、約２４％、約２５％、約２６％、約２７％、約２８％、約２９％、約３０％、約３１％、約３２％、約３３％、約３４％、約３５％、約３６％、約３７％、約３８％、約３９％、約４０％、約４１％、約４２％、約４３％、約４４％、約４５％、約４６％、約４７％、約４８％、約４９％、約５０％、約５１％、約５２％、約５３％、約５４％、約５５％、約５６％、約５７％、約５８％、約５９％、約６０％、約６１％、約６２％、約６３％、約６４％、約６５％、約６６％、約６７％、約６８％、約６９％、約７０％、約７１％、約７２％、約７３％、約７４％、約７５％、約７６％、約７７％、約７８％、約７９％、約８０％、約８１％、約８２％、約８３％、約８４％、約８５％、約８６％、約８７％、約８８％、約８９％、約９０％、約９１％、約９２％、約９３％、約９４％、約９５％、約９６％、約９７％、約９８％、約９９％、約１００％；又は前述の値に含まれる任意の範囲；若しくは前述の値の任意の組合せである。
【００８５】
本開示の表面改質された蛍光体材料の調製方法
様々な態様において、本開示は、蛍光体に表面改質を供する方法、例えば、蛍光体にコーティング層を供する方法に関する。表面コーティングは、蛍光体及び／又はコーティングを形成する他方に結合したシラン配位子を含んで成る。表面改質、例えばコーティングは、蛍光体表面とポリマー・マトリックスとの適合性を高め、その発光特性の変化を最小限にする、または変化をなくす。
【００８６】
さらなる態様において、本開示は、表面改質された蛍光体材料を調製する方法に関する。該方法は、蛍光体材料と、第１アルコールを含んで成る液体とを含んで成る蛍光体材料混合物を調製すること；シラン、水、及び第２アルコールを含んで成る表面改質溶液を調製すること；蛍光体材料混合物と表面改質溶液とを混合することで、表面改質蛍光体反応混合物を調製すること；並びに表面改質蛍光体反応混合物を加熱すること、を含んで成る。これにより、表面改質された蛍光体材料を形成する。
【００８７】
さらなる態様において、本開示は、表面改質された蛍光体材料を調製する方法に関する。該方法は、本質的に蛍光体材料と、及び第１アルコールを含んで成る液体とから成る蛍光体材料を調製すること；本質的にシラン、水、及び第２アルコールから成る表面改質溶液を調製すること；蛍光体材料混合物と表面改質溶液とを混合することで、表面改質蛍光体反応混合物を調製すること；並びに表面改質蛍光体反応混合物を加熱すること、を含んで成る。これにより、表面改質された蛍光体材料を形成する。
【００８８】
さらなる態様において、本開示は、表面改質された蛍光体材料を調製する方法に関する。該方法は、蛍光体材料と、第１アルコールを含んで成る液体とを含んで成る蛍光体材料混合物を調製すること；シラン、水、及び第２アルコールを含んで成る表面改質溶液を調製すること；不活性雰囲気において蛍光体材料混合物と表面改質溶液とを混合することで、表面改質蛍光体反応混合物を調製すること；並びに表面改質蛍光体反応混合物を加熱すること、を含んで成る。これにより、表面改質された蛍光体材料を形成する。
【００８９】
さらなる態様において、本開示は、表面改質された蛍光体材料を調製する方法に関する。該方法は、本質的に蛍光体材料と、第１アルコールを含んで成る液体とから成る蛍光体材料混合物を調製すること；本質的にシラン、水、及び第２アルコールから成る表面改質溶液を調製すること；蛍光体材料混合物と表面改質溶液とを混合することで、表面改質蛍光体反応混合物を調製すること；並びに不活性雰囲気において表面改質蛍光体反応混合物を加熱すること、を含んで成る。これにより、表面改質された蛍光体材料を形成する。
【００９０】
さらなる態様において、本開示は、表面改質された蛍光体材料を調製する方法に関する。該方法は、蛍光体材料と、第１アルコールを含んで成る液体とを含んで成る蛍光体材料混合物を調製すること；シラン、水、及び第２アルコールを含んで成る表面改質溶液を調製することであって、表面改質溶液は、約２〜約６のｐＨを有する；蛍光体材料混合物と表面改質溶液とを混合することで、表面改質蛍光体反応混合物を調製すること；並びに表面改質蛍光体反応混合物を加熱すること、を含んで成る。これにより、表面改質された蛍光体材料を形成する。
【００９１】
さらなる態様において、本開示は、表面改質された蛍光体材料を調製する方法に関する。該方法は、本質的に、蛍光体材料と、第１アルコールを含んで成る液体とから成る蛍光体材料混合物を調製すること；本質的に、シラン、水、及び第２アルコールから成る表面改質溶液を調製することであって、表面改質溶液は、約２〜約６のｐＨを有する；蛍光体材料混合物と表面改質溶液とを混合することで、表面改質蛍光体反応混合物を調製すること；並びに表面改質蛍光体反応混合物を加熱すること、を含んで成る。これにより、表面改質蛍光体材料を形成する。
【００９２】
さらなる態様において、本開示は、表面改質された蛍光体材料を調製する方法に関する。該方法は、蛍光体材料と、第１アルコールを含んで成る液体とを含んで成る蛍光体材料混合物を調製すること；シラン、水、及び第２アルコールを含んで成る表面改質溶液を調製することであって、表面改質溶液が約２〜約６のｐＨを有する；不活性雰囲気において蛍光体材料混合物と表面改質溶液とを混合することで、表面改質蛍光体反応混合物を調製すること；並びに表面改質蛍光体反応混合物を加熱すること、を含んで成る。これにより、表面改質された蛍光体材料を形成する。
【００９３】
さらなる態様において、本開示は、表面改質された蛍光体材料を調製する方法に関する。該方法は、本質的に、蛍光体材料と、第１アルコールを含んで成る液体とから成る蛍光体材料混合物を調製すること；本質的に、シラン、水、及び第２アルコールから成る表面改質溶液を調製することであって、表面改質溶液は、約２〜約６のｐＨを有する；蛍光体材料混合物と表面改質溶液とを混合することで、表面改質蛍光体反応混合物を調製すること；並びに、不活性雰囲気において表面改質蛍光体反応混合物を加熱すること、を含んで成る。これにより、表面改質された蛍光体材料を形成する。
【００９４】
さらなる態様において、本開示は、表面改質された蛍光体材料を調製する方法に関する。該方法は、蛍光体材料と、第１アルコールを含んで成る液体とを含んで成る蛍光体材料混合物を調製すること；シラン、水、及び第２アルコールを含んで成る表面改質溶液を調製することであって、表面改質溶液は、約３〜約５のｐＨを有する；蛍光体材料混合物と表面改質溶液とを混合することで、表面改質蛍光体反応混合物を調製すること；並びに表面改質蛍光体反応混合物を加熱すること、を含んで成る。これにより、表面改質された蛍光体材料を形成する。
【００９５】
さらなる態様において、本開示は、表面改質された蛍光体材料を調製する方法に関する。該方法は、本質的に、蛍光体材料と、第１アルコールを含んで成る液体とから成る蛍光体材料混合物を調製すること；本質的に、シラン、水、及び第２アルコールから成る表面改質溶液を調製することであって、表面改質溶液は、約３〜約５のｐＨを有する；蛍光体材料混合物と表面改質溶液とを混合することで、表面改質蛍光体反応混合物を調製すること；並びに表面改質蛍光体反応混合物を加熱すること、を含んで成る。これにより、表面改質された蛍光体材料を形成する。
【００９６】
さらなる態様において、本開示は、表面改質された蛍光体材料を調製する方法に関する。該方法は、蛍光体材料と、第１アルコールを含んで成る液体とを含んで成る蛍光体材料混合物を調製すること；シラン、水、及び第２アルコールを含んで成る表面改質溶液を調製することであって、表面改質溶液は、約３〜約５のｐＨを有する；不活性雰囲気において蛍光体材料混合物と表面改質溶液とを混合することで、表面改質蛍光体反応混合物を調製すること；並びに表面改質蛍光体反応混合物を加熱すること、を含んで成る。これにより、表面改質された蛍光体材料を形成する。
【００９７】
さらなる態様において、本開示は、表面改質された蛍光体材料を調製する方法に関する。該方法は、本質的に、蛍光体材料と、第１アルコールを含んで成る液体とから成る蛍光体材料混合物を調製すること；本質的に、シラン、水、及び第２アルコールから成る表面改質溶液を調製することであって、表面改質溶液は、約３〜約５のｐＨを有する；蛍光体材料混合物と表面改質溶液とを混合することで、表面改質蛍光体反応混合物を調製すること；並びに、不活性雰囲気において表面改質蛍光体反応混合物を加熱すること、を含んで成る。これにより、表面改質された蛍光体材料を形成する。
【００９８】
さらなる態様において、硫化物蛍光体の酸化を防ぐため、方法は、必要に応じてアルコール溶液中で実施され得る。例えば、上述のように、蛍光体材料混合物は、蛍光体材料と第１アルコールを含んで成る液体とを含んで成る。さらに、上述のように、表面改質溶液は、シラン、水、及び第２アルコールを含んで成る。いくつかの例において、第１アルコール及び第２アルコールは、同じアルコールであり得る。他の例では、第１アルコール及び第２アルコールは、異なるアルコールであり得る。第１アルコールは、いずれの好都合なアルコール、例えばＣ１〜Ｃ１０アルキルアルコールなどの短鎖アルキルアルコールであり得る。適当な第１アルコールの比限定的な例としては、メタノール、エタノール、プロパノール、イソプロパノール、及びそれらの混合物である。第２アルコールは、いずれの好都合なアルコール、例えばＣ１〜Ｃ１０アルキルアルコールなどの短鎖アルキルアルコールであり得る。適当な第２アルコールの比限定的な例としては、メタノール、エタノール、プロパノール、イソプロパノール、及びそれらの混合物である。
【００９９】
さらなる態様において、シラン・カップリング剤の加水分解を加速するため、方法は必要に応じて酸性媒体中で実施され、例えば、シラン材料の加水分解を加速するため、約２〜約６の酸性ｐＨで実施される。
【０１００】
さらなる態様において、表面改質溶液のｐＨは約２〜約６である。またさらなる態様において、表面改質溶液のｐＨは約３〜約５である。表面改質溶液のｐＨは、第２アルコール及びシラン材料を混合した後、例えば、ＨＣｌ、硫酸、酢酸、リン酸、硝酸、またはそれらの組合せを用いてｐＨを調整することによって、適切なｐＨに調整され得る。
【０１０１】
さらなる態様において、表面改質溶液のｐＨは、約２．０のｐＨ、約２．１のｐＨ、約２．２のｐＨ、約２．３のｐＨ、約２．４のｐＨ、約２．５のｐＨ、約２．６のｐＨ、約２．７のｐＨ、約２．８のｐＨ、約２．９のｐＨ、約３．０のｐＨ、約３．１のｐＨ、約３．２のｐＨ、約３．３のｐＨ、約３．４のｐＨ、約３．５のｐＨ、約３．６のｐＨ、約３．７のｐＨ、約３．８のｐＨ、約３．９のｐＨ、約４．０のｐＨ、約４．１のｐＨ、約４．２のｐＨ、約４．３のｐＨ、約４．４のｐＨ、約４．５のｐＨ、約４．６のｐＨ、約４．７のｐＨ、約４．８のｐＨ、約４．９のｐＨ、約５．０のｐＨ、約５．１のｐＨ、約５．２のｐＨ、約５．３のｐＨ、約５．４のｐＨ、約５．５のｐＨ、約５．６のｐＨ、約５．７のｐＨ、約５．８のｐＨ、約５．９のｐＨ、約６．０のｐＨ；又は前述の値に含まれる任意の範囲；若しくは前述の値の任意の組合せである。
【０１０２】
さらなる態様において、表面改質蛍光体反応混合物のｐＨは約２〜約６である。またさらなる態様において、表面改質蛍光体反応混合物のｐＨは約３〜約５である。表面改質蛍光体反応混合物のｐＨは、第２アルコール及びシラン材料を混合した後、例えば、ＨＣｌ、硫酸、酢酸、リン酸、硝酸、またはそれらの組合せを用いてｐＨを調整することによって、適切なｐＨに調整され得る。
【０１０３】
さらなる態様において、表面改質蛍光体反応混合物のｐＨは、約２．０のｐＨ、約２．１のｐＨ、約２．２のｐＨ、約２．３のｐＨ、約２．４のｐＨ、約２．５のｐＨ、約２．６のｐＨ、約２．７のｐＨ、約２．８のｐＨ、約２．９のｐＨ、約３．０のｐＨ、約３．１のｐＨ、約３．２のｐＨ、約３．３のｐＨ、約３．４のｐＨ、約３．５のｐＨ、約３．６のｐＨ、約３．７のｐＨ、約３．８のｐＨ、約３．９のｐＨ、約４．０のｐＨ、約４．１のｐＨ、約４．２のｐＨ、約４．３のｐＨ、約４．４のｐＨ、約４．５のｐＨ、約４．６のｐＨ、約４．７のｐＨ、約４．８のｐＨ、約４．９のｐＨ、約５．０のｐＨ、約５．１のｐＨ、約５．２のｐＨ、約５．３のｐＨ、約５．４のｐＨ、約５．５のｐＨ、約５．６のｐＨ、約５．７のｐＨ、約５．８のｐＨ、約５．９のｐＨ、約６．０のｐＨ；又は前述の値に含まれる任意の範囲；若しくは前述の値の任意の組合せである。
【０１０４】
さらなる態様において、方法は、不活性雰囲気、例えば、窒素、アルゴン及びそれらの組合せの下で実施され得る。
【０１０５】
様々な態様において、蛍光体材料混合物は、約１ｍｇ／ｍｌ〜約５０ｍｇ／ｍｌの濃度の蛍光体を含んで成る。さらなる態様において、蛍光体材料混合物は、約１ｍｇ／ｍｌ〜約２０ｍｇ／ｍｌの濃度の蛍光体を含んで成る。またさらなる態様において、蛍光体材料混合物は、約１ｍｇ／ｍｌ〜約１０ｍｇ／ｍｌの濃度の蛍光体を含んで成る。またさらなる態様において、蛍光体材料混合物は、約２．５ｍｇ／ｍｌ〜約７．５ｍｇ／ｍｌの濃度の蛍光体を含んで成る。またさらなる態様において、蛍光体材料混合物は、約３．０ｍｇ／ｍｌ〜約６．０ｍｇ／ｍｌの濃度の蛍光体を含んで成る。
【０１０６】
さらなる態様において、蛍光体材料混合物は、約１ｍｇ／ｍｌ、約２ｍｇ／ｍｌ、約３ｍｇ／ｍｌ、約４ｍｇ／ｍｌ、約５ｍｇ／ｍｌ、約６ｍｇ／ｍｌ、約７ｍｇ／ｍｌ、約８ｍｇ／ｍｌ、約９ｍｇ／ｍｌ、約１０ｍｇ／ｍｌ、約１１ｍｇ／ｍｌ、約１２ｍｇ／ｍｌ、約１３ｍｇ／ｍｌ、約１４ｍｇ／ｍｌ、約１５ｍｇ／ｍｌ、約１６ｍｇ／ｍｌ、約１７ｍｇ／ｍｌ、約１８ｍｇ／ｍｌ、約１９ｍｇ／ｍｌ、約２０ｍｇ／ｍｌ、約２１ｍｇ／ｍｌ、約２２ｍｇ／ｍｌ、約２３ｍｇ／ｍｌ、約２４ｍｇ／ｍｌ、約２５ｍｇ／ｍｌ、約２６ｍｇ／ｍｌ、約２７ｍｇ／ｍｌ、約２８ｍｇ／ｍｌ、約２９ｍｇ／ｍｌ、約３０ｍｇ／ｍｌ、約３１ｍｇ／ｍｌ、約３２ｍｇ／ｍｌ、約３３ｍｇ／ｍｌ、約３４ｍｇ／ｍｌ、約３５ｍｇ／ｍｌ、約３６ｍｇ／ｍｌ、約３７ｍｇ／ｍｌ、約３８ｍｇ／ｍｌ、約３９ｍｇ／ｍｌ、約４０ｍｇ／ｍｌ、約４１ｍｇ／ｍｌ、約４２ｍｇ／ｍｌ、約４３ｍｇ／ｍｌ、約４４ｍｇ／ｍｌ、約４５ｍｇ／ｍｌ、約４６ｍｇ／ｍｌ、約４７ｍｇ／ｍｌ、約４８ｍｇ／ｍｌ、約４９ｍｇ／ｍｌ、約５０ｍｇ／ｍｌ；又は前述の値に含まれる任意の範囲；若しくは前述の値の任意の組合せの濃度の蛍光体を含んで成る。
【０１０７】
さらなる態様において、シラン、水、及び第２アルコールを含んで成る表面改質溶液は、表面改質溶液の全体積に基づいて、約０．００２５〜約２．５のｖ／ｖ濃度のシランを含んで成る。またさらなる態様において、シラン、水、及び第２アルコールを含んで成る表面改質溶液は、表面改質溶液の全体積に基づいて、約０．００５〜約０．２５のｖ／ｖ濃度のシランを含んで成る。またさらなる態様において、シラン、水、及び第２アルコールを含んで成る表面改質溶液は、表面改質溶液の全体積に基づいて、約０．０２５〜約０．１５のｖ／ｖ濃度のシランを含んで成る。よりさらなる態様において、シラン、水、及び第２アルコールを含んで成る表面改質溶液は、表面改質溶液の全体積に基づいて、約０．０５０〜約０．１２５のｖ／ｖ濃度のシランを含んで成る。
【０１０８】
さらなる態様において、シラン、水、及び第２アルコールを含んで成る表面改質溶液は、表面改質溶液の全体積に基づいて、約０．００２５、約０．００２６、約０．００２７、約０．００２８、約０．００２９、約０．００３０、約０．００３１、約０．００３２、約０．００３３、約０．００３４、約０．００３５、約０．００３６、約０．００３７、約０．００３８、約０．００３９、約０．００４０、約０．００４１、約０．００４２、約０．００４３、約０．００４４、約０．００４５、約０．００４６、約０．００４７、約０．００４８、約０．００４９、約０．００５０、約０．００５１、約０．００５２、約０．００５３、約０．００５４、約０．００５５、約０．００５６、約０．００５７、約０．００５８、約０．００５９、約０．００６０、約０．００６１、約０．００６２、約０．００６３、約０．００６４、約０．００６５、約０．００６６、約０．００６７、約０．００６８、約０．００６９、約０．００７０、約０．００７１、約０．００７２、約０．００７３、約０．００７４、約０．００７５、約０．００７６、約０．００７７、約０．００７８、約０．００７９、約０．００８０、約０．００８１、約０．００８２、約０．００８３、約０．００８４、約０．００８５、約０．００８６、約０．００８７、約０．００８８、約０．００８９、約０．００９０、約０．００９１、約０．００９２、約０．００９３、約０．００９４、約０．００９５、約０．００９６、約０．００９７、約０．００９８、約０．００９９、約０．０１０、約０．０１１、約０．０１２、約０．０１３、約０．０１４、約０．０１５、約０．０１６、約０．０１７、約０．０１８、約０．０１９、約０．０２０、約０．０２１、約０．０２２、約０．０２３、約０．０２４、約０．０２５、約０．０２６、約０．０２７、約０．０２８、約０．０２９、約０．０３０、約０．０３１、約０．０３２、約０．０３３、約０．０３４、約０．０３５、約０．０３６、約０．０３７、約０．０３８、約０．０３９、約０．０４０、約０．０４１、約０．０４２、約０．０４３、約０．０４４、約０．０４５、約０．０４６、約０．０４７、約０．０４８、約０．０４９、約０．０５０、約０．０５１、約０．０５２、約０．０５３、約０．０５４、約０．０５５、約０．０５６、約０．０５７、約０．０５８、約０．０５９、約０．０６０、約０．０６１、約０．０６２、約０．０６３、約０．０６４、約０．０６５、約０．０６６、約０．０６７、約０．０６８、約０．０６９、約０．０７０、約０．０７１、約０．０７２、約０．０７３、約０．０７４、約０．０７５、約０．０７６、約０．０７７、約０．０７８、約０．０７９、約０．０８０、約０．０８１、約０．０８２、約０．０８３、約０．０８４、約０．０８５、約０．０８６、約０．０８７、約０．０８８、約０．０８９、約０．０９０、約０．０９１、約０．０９２、約０．０９３、約０．０９４、約０．０９５、約０．０９６、約０．０９７、約０．０９８、約０．０９９、約０．１００、約０. １０１、約０．１０２、約０．１０３、約０．１０４、約０．１０５、約０．１０６、約０．０１０７、約０．１０８、約０．１０９、約０．１１０、約���．１１１、約０．１１２、約０．１１３、約０．１１４、約０．１１５、約０．１１６、約０．１１７、約０．１１８、約０．１１９、約０．１２０、約０．１２１、約０．１２２、約０．１２３、約０．１２４、約０．１２５、約０．１２６、約０．１２７、約０．１２８、約０．１２９、約０．１３０、約０．１３１、約０．１３２、約０．１３３、約０．１３４、約０．１３５、約０．１３６、約０．１３７、約０．１３８、約０．１３９、約０．１４０、約０．１４１、約０．１４２、約０．１４３、約０．１４４、約０．１４５、約０．１４６、約０．１４７、約０．１４８、約０．１４９、約０．１５０、約０．１５１、約０．１５２、約０．１５３、約０．１５４、約０．１５５、約０．１５６、約０．１５７、約０．１５８、約０．１５９、約０．１６０、約０．１６１、約０．１６２、約０．１６３、約０．１６４、約０．１６５、約０．１６６、約０．１６７、約０．１６８、約０．１６９、約０．１７０、約０．１７１、約０．１７２、約０．１７３、約０．１７４、約０．１７５、約０．１７６、約０．１７７、約０．１７８、約０．１７９、約０．１８０、約０．１８１、約０．１８２、約０．１８３、約０．１８４、約０．１８５、約０．１８６、約０．１８７、約０．１８８、約０．１８９、約０．１９０、約０．１９１、約０．１９２、約０．１９３、約０．１９４、約０．１９５、約０．１９６、約０．１９７、約０．１９８、約０．１９９、約０．２０、約０．２１、約０．２２、約０．２３、約０．２４、約０．２５、約０．２６、約０．２７、約０．２８、約０．２９、約０．３０、約０．３１、約０．３２、約０．３３、約０．３４、約０．３５、約０．３６、約０．３７、約０．３８、約０．３９、約０．４０、約０．４１、約０．４２、約０．４３、約０．４４、約０．４５、約０．４６、約０．４７、約０．４８、約０．４９、約０．５０；又は前述の値に含まれる任意の範囲；若しくは前述の値の任意の組合せのｖ／ｖ濃度のシランを含んで成る。
【０１０９】
さらなる態様において、シラン、水、及び第２アルコールを含んで成る表面改質溶液は、表面改質溶液の全体積に基づいて、約０．４〜約０．９のｖ／ｖ濃度の水を含んで成る。またさらなる態様において、シラン、水、及び第２アルコールを含んで成る表面改質溶液は、表面改質溶液の全体積に基づいて、約０．５〜約０．８５のｖ／ｖ濃度の水を含んで成る。またさらなる態様において、シラン、水、及び第２アルコールを含んで成る表面改質溶液は、表面改質溶液の全体積に基づいて、約０．５５〜約０．８５のｖ／ｖ濃度の水を含んで成る。よりさらなる態様において、シラン、水、及び第２アルコールを含んで成る表面改質溶液は、表面改質溶液の全体積に基づいて、約０．７０〜約０．８５のｖ／ｖ濃度の水を含んで成る。
【０１１０】
さらなる態様において、シラン、水、及び第２アルコールを含んで成る表面改質溶液は、表面改質溶液の全体積に基づいて、約０．４０、約０．４１、約０．４２、約０．４３、約０．４４、約０．４５、約０．４６、約０．４７、約０．４８、約０．４９、約０．５０、約０．５１、約０．５２、約０．５３、約０．５４、約０．５５、約０．５６、約０．５７、約０．５８、約０．５９、約０．６０、約０．６１、約０．６２、約０．６３、約０．６４、約０．６５、約０．６６、約０．６７、約０．６８、約０．６９、約０．７０、約０．７１、約０．７２、約０．７３、約０．７４、約０．７５、約０．７６、約０．７７、約０．７８、約０．７９、約０．８０、約０．８１、約０．８２、約０．８３、約０．８４、約０．８５、約０．８６、約０．８７、約０．８８、約０．８９、約０．９０；又は前述の値に含まれる任意の範囲；若しくは前述の値の任意の組合せのｖ／ｖ濃度の水を含んで成る。
【０１１１】
さらなる態様において、シラン、水、及び第２アルコールを含んで成る表面改質溶液は、表面改質溶液の全体積に基づいて、約０．０１〜約０．３のｖ／ｖ濃度の第２アルコールを含んで成る。またさらなる態様において、シラン、水、及び第２アルコールを含んで成る表面改質溶液は、表面改質溶液の全体積に基づいて、約０．０１〜約０．２０のｖ／ｖ濃度の第２アルコールを含んで成る。またさらなる態様において、シラン、水、及び第２アルコールを含んで成る表面改質溶液は、表面改質溶液の全体積に基づいて、約０．０５〜約０．２０のｖ／ｖ濃度の第２アルコールを含んで成る。よりさらなる態様において、シラン、水、及び第２アルコールを含んで成る表面改質溶液は、表面改質溶液の全体積に基づいて、約０．０５〜約０．１５のｖ／ｖ濃度の第２アルコールを含んで成る。
【０１１２】
さらなる態様において、シラン、水、及び第２アルコールを含んで成る表面改質溶液は、表面改質溶液の全体積に基づいて、約０．０１１、約０．０１２、約０．０１３、約０．０１４、約０．０１５、約０．０１６、約０．０１７、約０．０１８、約０．０１９、約０．０２０、約０．０２１、約０．０２２、約０．０２３、約０．０２４、約０．０２５、約０．０２６、約０．０２７、約０．０２８、約０．０２９、約０．０３０、約０．０３１、約０．０３２、約０．０３３、約０．０３４、約０．０３５、約０．０３６、約０．０３７、約０．０３８、約０．０３９、約０．０４０、約０．０４１、約０．０４２、約０．０４３、約０．０４４、約０．０４５、約０．０４６、約０．０４７、約０．０４８、約０．０４９、約０．０５０、約０．０５１、約０．０５２、約０．０５３、約０．０５４、約０．０５５、約０．０５６、約０．０５７、約０．０５８、約０．０５９、約０．０６０、約０．０６１、約０．０６２、約０．０６３、約０．０６４、約０．０６５、約０．０６６、約０．０６７、約０．０６８、約０．０６９、約０．０７０、約０．０７１、約０．０７２、約０．０７３、約０．０７４、約０．０７５、約０．０７６、約０．０７７、約０．０７８、約０．０７９、約０．０８０、約０．０８１、約０．０８２、約０．０８３、約０．０８４、約０．０８５、約０．０８６、約０．０８７、約０．０８８、約０．０８９、約０．０９０、約０．０９１、約０．０９２、約０．０９３、約０．０９４、約０．０９５、約０．０９６、約０．０９７、約０．０９８、約０．０９９、約０．１００、約０. １０１、約０．１０２、約０．１０３、約０．１０４、約０．１０５、約０．１０６、約０．０１０７、約０．１０８、約０．１０９、約０．１１０、約０．１１１、約０．１１２、約０．１１３、約０．１１４、約０．１１５、約０．１１６、約０．１１７、約０．１１８、約０．１１９、約０．１２０、約０．１２１、約０．１２２、約０．１２３、約０．１２４、約０．１２５、約０．１２６、約０．１２７、約０．１２８、約０．１２９、約０．１３０、約０．１３１、約０．１３２、約０．１３３、約０．１３４、約０．１３５、約０．１３６、約０．１３７、約０．１３８、約０．１３９、約０．１４０、約０．１４１、約０．１４２、約０．１４３、約０．１４４、約０．１４５、約０．１４６、約０．１４７、約０．１４８、約０．１４９、約０．１５０、約０．１５１、約０．１５２、約０．１５３、約０．１５４、約０．１５５、約０．１５６、約０．１５７、約０．１５８、約０．１５９、約０．１６０、約０．１６１、約０．１６２、約０．１６３、約０．１６４、約０．１６５、約０．１６６、約０．１６７、約０．１６８、約０．１６９、約０．１７０、約０．１７１、約０．１７２、約０．１７３、約０．１７４、約０．１７５、約０．１７６、約０．１７７、約０．１７８、約０．１７９、約０．１８０、約０．１８１、約０．１８２、約０．１８３、約０．１８４、約０．１８５、約０．１８６、約０．１８７、約０．１８８、約０．１８９、約０．１９０、約０．１９１、約０．１９２、約０．１９３、約０．１９４、約０．１９５、約０．１９６、約０．１９７���約０．１９８、約０．１９９、約０．２０、約０．２１、約０．２２、約０．２３、約０．２４、約０．２５、約０．２６、約０．２７、約０．２８、約０．２９、約０．３０；又は前述の値に含まれる任意の範囲；若しくは前述の値の任意の組合せのｖ／ｖ濃度の第２アルコールを含んで成る。
【０１１３】
さらなる態様において、表面改質蛍光体反応混合物は、表面改質蛍光体反応混合物の全体積に基づいて、約０．０００５〜約０．５のｖ／ｖ濃度のシランを含んで成る。またさらなる態様において、表面改質蛍光体反応混合物は、表面改質蛍光体反応混合物の全体積に基づいて、約０．００１〜約０．０５のｖ／ｖ濃度のシランを含んで成る。またさらなる態様において、表面改質蛍光体反応混合物は、表面改質蛍光体反応混合物の全体積に基づいて、約０．００５〜約０．０３のｖ／ｖ濃度のシランを含んで成る。よりさらなる態様において、表面改質蛍光体反応混合物は、表面改質蛍光体反応混合物の全体積に基づいて、約０．０１０〜約０．０２５のｖ／ｖ濃度のシランを含んで成る。
【０１１４】
さらなる態様において、表面改質蛍光体反応混合物は、表面改質蛍光体反応混合物の全体積に基づいて、約０．０００５、約０．０００６、約０．０００７、約０．０００８、約０．０００９、約０．００１０、約０．００１１、約０．００１２、約０．００１３、約０．００１４、約０．００１５、約０．００１６、約０．００１７、約０．００１８、約０．００１９、約０．００２０、約０．００２１、約０．００２２、約０．００２３、約０．００２４、約０．００２５、約０．００２６、約０．００２７、約０．００２８、約０．００２９、約０．００３０、約０．００３１、約０．００３２、約０．００３３、約０．００３４、約０．００３５、約０．００３６、約０．００３７、約０．００３８、約０．００３９、約０．００４０、約０．００４１、約０．００４２、約０．００４３、約０．００４４、約０．００４５、約０．００４６、約０．００４７、約０．００４８、約０．００４９、約０．００５０、約０．００５１、約０．００５２、約０．００５３、約０．００５４、約０．００５５、約０．００５６、約０．００５７、約０．００５８、約０．００５９、約０．００６０、約０．００６１、約０．００６２、約０．００６３、約０．００６４、約０．００６５、約０．００６６、約０．００６７、約０．００６８、約０．００６９、約０．００７０、約０．００７１、約０．００７２、約０．００７３、約０．００７４、約０．００７５、約０．００７６、約０．００７７、約０．００７８、約０．００７９、約０．００８０、約０．００８１、約０．００８２、約０．００８３、約０．００８４、約０．００８５、約０．００８６、約０．００８７、約０．００８８、約０．００８９、約０．００９０、約０．００９１、約０．００９２、約０．００９３、約０．００９４、約０．００９５、約０．００９６、約０．００９７、約０．００９８、約０．００９９、約０．０１０、約０．０１１、約０．０１２、約０．０１３、約０．０１４、約０．０１５、約０．０１６、約０．０１７、約０．０１８、約０．０１９、約０．０２０、約０．０２１、約０．０２２、約０．０２３、約０．０２４、約０．０２５、約０．０２６、約０．０２７、約０．０２８、約０．０２９、約０．０３０、約０．０３１、約０．０３２、約０．０３３、約０．０３４、約０．０３５、約０．０３６、約０．０３７、約０．０３８、約０．０３９、約０．０４０、約０．０４１、約０．０４２、約０．０４３、約０．０４４、約０．０４５、約０．０４６、約０．０４７、約０．０４８、約０．０４９、約０．０５０、約０．０５１、約０．０５２、約０．０５３、約０．０５４、約０．０５５、約０．０５６、約０．０５７、約０．０５８、約０．０５９、約０．０６０、約０．０６１、約０．０６２、約０．０６３、約０．０６４、約０．０６５、約０．０６６、約０．０６７、約０．０６８、約０．０６９、約０．０７０、約０．０７１、約０．０７２、約０．０７３、約０．０７４、約０．０７５、約０．０７６、約０．０７７、約０．０７８、約０．０７９、約０．０８０、約０．０８１、約０．０８２、約０．０８３、約０．０８４、約０．０８５、約０．０８６、約０．０８７、約０．０８８、約０．０８９、約０．０９０、約０．０９１、約０．０９２、約０．０９３、約０．０９４、約０．０９５、約０．０９６、約０．０９７、約０．０９８、約０．０９９、約０．１００、約０. １０１、約０．１０２、約０．１０３、約０．１０４、約０．１０５、約０．１０６、約０．０１０７、約０．１０８、約０．１０９、約０．１１０、約０．１１１、約０．１１２、約０．１１３、約０．１１４、約０．１１５、約０．１１６、約０．１１７、約０．１１８、約０．１１９、約０．１２０、約０．１２１、約０．１２２、約０．１２３、約０．１２４、約０．１２５、約０．１２６、約０．１２７、約０．１２８、約０．１２９、約０．１３０、約０．１３１、約０．１３２、約０．１３３、約０．１３４、約０．１３５、約０．１３６、約０．１３７、約０．１３８、約０．１３９、約０．１４０、約０．１４１、約０．１４２、約０．１４３、約０．１４４、約０．１４５、約０．１４６、約０．１４７、約０．１４８、約０．１４９、約０．１５０、約０．１５１、約０．１５２、約０．１５３、約０．１５４、約０．１５５、約０．１５６、約０．１５７、約０．１５８、約０．１５９、約０．１６０、約０．１６１、約０．１６２、約０．１６３、約０．１６４、約０．１６５、約０．１６６、約０．１６７、約０．１６８、約０．１６９、約０．１７０、約０．１７１、約０．１７２、約０．１７３、約０．１７４、約０．１７５、約０．１７６、約０．１７７、約０．１７８、約０．１７９、約０．１８０、約０．１８１、約０．１８２、約０．１８３、約０．１８４、約０．１８５、約０．１８６、約０．１８７、約０．１８８、約０．１８９、約０．１９０、約０．１９１、約０．１９２、約０．１９３、約０．１９４、約０．１９５、約０．１９６、約０．１９７、約０．１９８、約０．１９９、約０．２０、約０．２１、約０．２２、約０．２３、約０．２４、約０．２５、約０．２６、約０．２７、約０．２８、約０．２９、約０．３０、約０．３１、約０．３２、約０．３３、約０．３４、約０．３５、約０．３６、約０．３７、約０．３８、約０．３９、約０．４０、約０．４１、約０．４２、約０．４３、約０．４４、約０．４５、約０．４６、約０．４７、約０．４８、約０．４９、約０．５０；又は前述の値に含まれる任意の範囲；若しくは前述の値の任意の組合せのｖ／ｖ濃度のシランを含んで成る。
【０１１５】
さらなる態様において、表面改質蛍光体反応混合物は、表面改質蛍光体反応混合物の全体積に基づいて、約０．０１〜約０．２０のｖ／ｖ濃度の水を含んで成る。またさらなる態様において、表面改質蛍光体反応混合物は、表面改質蛍光体反応混合物の全体積に基づいて、約０．０５〜約０．１５のｖ／ｖ濃度の水を含んで成る。またさらなる態様において、表面改質蛍光体反応混合物は、表面改質蛍光体反応混合物の全体積に基づいて、約０．１０〜約０．２０のｖ／ｖ濃度の水を含んで成る。よりさらなる態様において、表面改質蛍光体反応混合物は、表面改質蛍光体反応混合物の全体積に基づいて、約０．１２５〜約０．１７５のｖ／ｖ濃度の水を含んで成る。
【０１１６】
さらなる態様において、表面改質蛍光体反応混合物は、表面改質蛍光体反応混合物の全体積に基づいて、約０．０１０、約０．０１１、約０．０１２、約０．０１３、約０．０１４、約０．０１５、約０．０１６、約０．０１７、約０．０１８、約０．０１９、約０．０２０、約０．０２１、約０．０２２、約０．０２３、約０．０２４、約０．０２５、約０．０２６、約０．０２７、約０．０２８、約０．０２９、約０．０３０、約０．０３１、約０．０３２、約０．０３３、約０．０３４、約０．０３５、約０．０３６、約０．０３７、約０．０３８、約０．０３９、約０．０４０、約０．０４１、約０．０４２、約０．０４３、約０．０４４、約０．０４５、約０．０４６、約０．０４７、約０．０４８、約０．０４９、約０．０５０、約０．０５１、約０．０５２、約０．０５３、約０．０５４、約０．０５５、約０．０５６、約０．０５７、約０．０５８、約０．０５９、約０．０６０、約０．０６１、約０．０６２、約０．０６３、約０．０６４、約０．０６５、約０．０６６、約０．０６７、約０．０６８、約０．０６９、約０．０７０、約０．０７１、約０．０７２、約０．０７３、約０．０７４、約０．０７５、約０．０７６、約０．０７７、約０．０７８、約０．０７９、約０．０８０、約０．０８１、約０．０８２、約０．０８３、約０．０８４、約０．０８５、約０．０８６、約０．０８７、約０．０８８、約０．０８９、約０．０９０、約０．０９１、約０．０９２、約０．０９３、約０．０９４、約０．０９５、約０．０９６、約０．０９７、約０．０９８、約０．０９９、約０．１００、約０. １０１、約０．１０２、約０．１０３、約０．１０４、約０．１０５、約０．１０６、約０．０１０７、約０．１０８、約０．１０９、約０．１１０、約０．１１１、約０．１１２、約０．１１３、約０．１１４、約０．１１５、約０．１１６、約０．１１７、約０．１１８、約０．１１９、約０．１２０、約０．１２１、約０．１２２、約０．１２３、約０．１２４、約０．１２５、約０．１２６、約０．１２７、約０．１２８、約０．１２９、約０．１３０、約０．１３１、約０．１３２、約０．１３３、約０．１３４、約０．１３５、約０．１３６、約０．１３７、約０．１３８、約０．１３９、約０．１４０、約０．１４１、約０．１４２、約０．１４３、約０．１４４、約０．１４５、約０．１４６、約０．１４７、約０．１４８、約０．１４９、約０．１５０、約０．１５１、約０．１５２、約０．１５３、約０．１５４、約０．１５５、約０．１５６、約０．１５７、約０．１５８、約０．１５９、約０．１６０、約０．１６１、約０．１６２、約０．１６３、約０．１６４、約０．１６５、約０．１６６、約０．１６７、約０．１６８、約０．１６９、約０．１７０、約０．１７１、約０．１７２、約０．１７３、約０．１７４、約０．１７５、約０．１７６、約０．１７７、約０．１７８、約０．１７９、約０．１８０、約０．１８１、約０．１８２、約０．１８３、約０．１８４、約０．１８５、約０．１８６、約０．１８７、約０．１８８、約０．１８９、約０．１９０、約０．１９１、約０．１９２、約０．１９３、約０．１９４、約０．１９５、約０．１９６、約０．１９７、約���．１９８、約０．１９９、約０．２０；又は前述の値に含まれる任意の範囲；若しくは前述の値の任意の組合せのｖ／ｖ濃度の水を含んで成る。
【０１１７】
さらなる態様において、表面改質蛍光体反応混合物は、表面改質蛍光体反応混合物の全体積に基づいて、約０．４０〜約０．９５のｖ／ｖ濃度の第１アルコール及び第２アルコールを含んで成る。またさらなる態様において、表面改質蛍光体反応混合物は、表面改質蛍光体反応混合物の全体積に基づいて、約０．５５〜約０．９０のｖ／ｖ濃度の第１アルコール及び第２アルコールを含んで成る。またさらなる態様において、表面改質蛍光体反応混合物は、表面改質蛍光体反応混合物の全体積に基づいて、約０．７０〜約０．９０のｖ／ｖ濃度の第１アルコール及び第２アルコールを含んで成る。よりさらなる態様において、表面改質蛍光体反応混合物は、表面改質蛍光体反応混合物の全体積に基づいて、約０．８０〜約０．９０のｖ／ｖ濃度の第１アルコール及び第２アルコールを含んで成る。
【０１１８】
さらなる態様において、表面改質蛍光体反応混合物は、表面改質蛍光体反応混合物の全体積に基づいて、約０．４０、約０．４１、約０．４２、約０．４３、約０．４４、約０．４５、約０．４６、約０．４７、約０．４８、約０．４９、約０．５０、約０．５１、約０．５２、約０．５３、約０．５４、約０．５５、約０．５６、約０．５７、約０．５８、約０．５９、約０．６０、約０．６１、約０．６２、約０．６３、約０．６４、約０．６５、約０．６６、約０．６７、約０．６８、約０．６９、約０．７０、約０．７１、約０．７２、約０．７３、約０．７４、約０．７５、約０．７６、約０．７７、約０．７８、約０．７９、約０．８０、約０．８１、約０．８２、約０．８３、約０．８４、約０．８５、約０．８６、約０．８７、約０．８８、約０．８９、約０．９０、約０．９１、約０．９２、約０．９３、約０．９４、約０．９５；又は前述の値に含まれる任意の範囲；若しくは前述の値の任意の組合せのｖ／ｖ濃度の第１アルコール及び第２アルコールを含んで成る。
【０１１９】
表面改質された蛍光体材料は、本明細書全体に開示されるような蛍光体材料と、本明細書全体に開示されるようなシラン材料を含んで成る蛍光体材料に対する表面改質とを含んで成る。いくつかの態様において、本開示のシラン材料を含んで成る表面改質は、本明細書で理解及び定義される「結合（attached）」として本開示の蛍光体に結合した本開示のシラン材料を含んで成る。様々な態様において、シラン材料は蛍光体材料を包囲するコーティングを形成してよい。いくつかの態様において、シラン材料は、シラン材料内で共有結合を形成し得、及び／又は蛍光体材料に結合し得る。いくつかの例では、本開示の方法に用いられる蛍光体は、制限されないものの、硫化カルシウム（ＣａＳ）、硫化ストロンチウム（ＳｒＳ）、硫化カドミウム（ＣｄＳ）、硫化亜鉛（ＺｎＳ）、及びそれらのいずれの組合せも含む、硫化物蛍光体である。硫化物蛍光体は、Ｅｕ、Ｔｂ、Ｃｅ、Ｄｙ、Ｓｍ、Ｙｂ及びＥｒから選択される少なくとも１つの希土類イオンでドープされてよい。
【０１２０】
硫化物蛍光体に結合及び／又は硫化物蛍光体をコーティングするための、開示された方法に用いられるシラン・カップリング剤は有機シランであってよく、制限されないものの、例えば、アルキルシラン、メチルシラン、アルコキシシラン、３−メタクリロキシプロピルトリメトキシシラン、ビニルトリメトキシシラン、（３−メルカプトプロピル）トリメトキシシラン、（３−トリメトキシシリル）プロピルメタクリレート、３−（メタクリロイルオキシ）プロピルジメチルエトキシシラン、３−（メタクリロイルオキシ）プロペニルトリメトキシシラン、３−（メタクリロイルオキシ）プロピルトリメトキシシラン、又はそれらの組合せであり得る。好ましくは、シラン・カップリング剤には長鎖炭化水素が含まれてよい。さらなる態様において、シラン・カップリング剤は、（３−メルカプトプロピル）トリメトキシシラン及び（３−トリメトキシシリル）プロピルメタクリレート、又はそれらの組合せである。
【０１２１】
様々な態様において、表面改質蛍光体反応混合物の加熱は、約１０℃〜約７０℃で実施され得る。さらなる態様において、表面改質蛍光体反応混合物の加熱は、約１５℃〜約４０℃で実施され得る。またさらなる態様において、表面改質蛍光体反応混合物の加熱は、約１５℃〜約３０℃で実施され得る。またさらなる態様において、表面改質蛍光体反応混合物の加熱は、約１５℃〜約２５℃で実施され得る。よりさらなる態様において、表面改質蛍光体反応混合物の加熱は、約１０℃〜約２５℃で実施され得る。
【０１２２】
様々な態様において、表面改質された蛍光体材料を調製する開示された方法は、例えば、遠心分離、ろ過、デカンテーション（又は蒸発、decantation）、又は当業者に知られている他の方法によって、表面改質された蛍光体材料から液相を除去することをさらに含んで成り得る。液相を除去した後、表面改質された蛍光体材料は乾燥され得る。
【０１２３】
様々な態様において、表面改質された蛍光体材料は、周囲圧力において約４０℃〜約１２０℃の温度で乾燥され得る。さらなる態様において、表面改質された蛍光体材料は、周囲圧力において約５０℃〜約１００℃の温度で乾燥され得る。またさらなる態様において、表面改質された蛍光体材料は、周囲圧力において約５０℃〜約８０℃の温度で乾燥され得る。またさらなる態様において、表面改質された蛍光体材料は、周囲圧力において約６０℃〜約８０℃の温度で乾燥され得る。よりさらなる態様において、表面改質された蛍光体材料は、周囲圧力において約６５℃〜約７５℃の温度で乾燥され得る。
【０１２４】
様々な態様において、表面改質された蛍光体材料は、真空中で約４０℃〜約１２０℃の温度で乾燥され得る。さらなる態様において、表面改質された蛍光体材料は、真空中で約５０℃〜約１００℃の温度で乾燥され得る。またさらなる態様において、表面改質された蛍光体材料は、真空中で約５０℃〜約８０℃の温度で乾燥され得る。またさらなる態様において、表面改質された蛍光体材料は、真空中で約６０℃〜約８０℃の温度で乾燥され得る。よりさらなる態様において、表面改質された蛍光体材料は、真空中で約６５℃〜約７５℃の温度で乾燥され得る。
【０１２５】
様々な態様において、蛍光体材料混合物は、約１ｎｍ〜約５２００ｎｍの平均粒子サイズを有する蛍光体材料を含んで成る。さらなる態様において、蛍光体材料混合物は、約２ｎｍ〜約１１０ｎｍの平均粒子サイズを有する蛍光体材料を含んで成る。またさらなる態様において、蛍光体材料混合物は、約２ｎｍ〜約２１ｎｍの平均粒子サイズを有する蛍光体材料を含んで成る。またさらなる態様において、蛍光体材料混合物は、約２ｎｍ〜約１１ｎｍの平均粒子サイズを有する蛍光体材料を含んで成る。
【０１２６】
さらなる態様において、蛍光体材料混合物は、約１ｎｍ、約２ｎｍ、約３ｎｍ、約４ｎｍ、約５ｎｍ、約６ｎｍ、約７ｎｍ、約８ｎｍ、約９ｎｍ、約１０ｎｍ、約１１ｎｍ、約１２ｎｍ、約１３ｎｍ、約１４ｎｍ、約１５ｎｍ、約１６ｎｍ、約１７ｎｍ、約１８ｎｍ、約１９ｎｍ、約２０ｎｍ、約２１ｎｍ、約２２ｎｍ、約２３ｎｍ、約２４ｎｍ、約２５ｎｍ、約２６ｎｍ、約２７ｎｍ、約２８ｎｍ、約２９ｎｍ、約３０ｎｍ、約３１ｎｍ、約３２ｎｍ、約３３ｎｍ、約３４ｎｍ、約３５ｎｍ、約３６ｎｍ、約３７ｎｍ、約３８ｎｍ、約３９ｎｍ、約４０ｎｍ、約４１ｎｍ、約４２ｎｍ、約４３ｎｍ、約４４ｎｍ、約４５ｎｍ、約４６ｎｍ、約４７ｎｍ、約４８ｎｍ、約４９ｎｍ、約５０ｎｍ、約５１ｎｍ、約５２ｎｍ、約５３ｎｍ、約５４ｎｍ、約５５ｎｍ、約５６ｎｍ、約５７ｎｍ、約５８ｎｍ、約５９ｎｍ、約６０ｎｍ、約６１ｎｍ、約６２ｎｍ、約６３ｎｍ、約６４ｎｍ、約６５ｎｍ、約６６ｎｍ、約６７ｎｍ、約６８ｎｍ、約６９ｎｍ、約７０ｎｍ、約７１ｎｍ、約７２ｎｍ、約７３ｎｍ、約７４ｎｍ、約７５ｎｍ、約７６ｎｍ、約７７ｎｍ、約７８ｎｍ、約７９ｎｍ、約８０ｎｍ、約８１ｎｍ、約８２ｎｍ、約８３ｎｍ、約８４ｎｍ、約８５ｎｍ、約８６ｎｍ、約８７ｎｍ、約８８ｎｍ、約８９ｎｍ、約９０ｎｍ、約９１ｎｍ、約９２ｎｍ、約９３ｎｍ、約９４ｎｍ、約９５ｎｍ、約９６ｎｍ、約９７ｎｍ、約９８ｎｍ、約９９ｎｍ、約１００ｎｍ、約１１０ｎｍ、約１２０ｎｍ、約１３０ｎｍ、約１４０ｎｍ、約１５０ｎｍ、約１６０ｎｍ、約１７０ｎｍ、約１８０ｎｍ、約１９０ｎｍ、約２００ｎｍ、約２１０ｎｍ、約２２０ｎｍ、約２３０ｎｍ、約２４０ｎｍ、約２５０ｎｍ、約２６０ｎｍ、約２７０ｎｍ、約２８０ｎｍ、約２９０ｎｍ、約３００ｎｍ、約３１０ｎｍ、約３２０ｎｍ、約３３０ｎｍ、約３４０ｎｍ、約３５０ｎｍ、約３６０ｎｍ、約３７０ｎｍ、約３８０ｎｍ、約３９０ｎｍ、約４００ｎｍ、約４１０ｎｍ、約４２０ｎｍ、約４３０ｎｍ、約４４０ｎｍ、約４５０ｎｍ、約４６０ｎｍ、約４７０ｎｍ、約４８０ｎｍ、約４９０ｎｍ、約５００ｎｍ、約５１０ｎｍ、約５２０ｎｍ、約５３０ｎｍ、約５４０ｎｍ、約５５０ｎｍ、約５６０ｎｍ、約５７０ｎｍ、約５８０ｎｍ、約５９０ｎｍ、約６００ｎｍ、約６１０ｎｍ、約６２０ｎｍ、約６３０ｎｍ、約６４０ｎｍ、約６５０ｎｍ、約６６０ｎｍ、約６７０ｎｍ、約６８０ｎｍ、約６９０ｎｍ、約７００ｎｍ、約７１０ｎｍ、約７２０ｎｍ、約７３０ｎｍ、約７４０ｎｍ、約７５０ｎｍ、約７６０ｎｍ、約７７０ｎｍ、約７８０ｎｍ、約７９０ｎｍ、約８００ｎｍ、約８１０ｎｍ、約８２０ｎｍ、約８３０ｎｍ、約８４０ｎｍ、約８５０ｎｍ、約８６０ｎｍ、約８７０ｎｍ、約８８０ｎｍ、約８９０ｎｍ、約９００ｎｍ、約９１０ｎｍ、約９２０ｎｍ、約９３０ｎｍ、約９４０ｎｍ、約９５０ｎｍ、約９６０ｎｍ、約９７０ｎｍ、約９８０ｎｍ、約９９０ｎｍ、約１０００ｎｍ、約１１００ｎｍ、約１１１０ｎｍ、約１１２０ｎｍ、約１１３０ｎｍ、約１１４０ｎｍ、約１１５０ｎｍ、約１１６０ｎｍ、約１１７０ｎｍ、約１１８０ｎｍ、約１１９０ｎｍ、約１２００ｎｍ、約１２１０ｎｍ、約１２２０ｎｍ、約１２３０ｎｍ、約１２４０ｎｍ、約１２５０ｎｍ、約１２６０ｎｍ、約１２７０ｎｍ、約１２８０ｎｍ、約１２９０ｎｍ、約１３００ｎｍ、約１３１０ｎｍ、約１３２０ｎｍ、約１３３０ｎｍ、約１３４０ｎｍ、約１３５０ｎｍ、約１３６０ｎｍ、約１３７０ｎｍ、約１３８０ｎｍ、約１３９０ｎｍ、約１４００ｎｍ、約１４１０ｎｍ、約１４２０ｎｍ、約１４３０ｎｍ、約１４４０ｎｍ、約１４５０ｎｍ、約１４６０ｎｍ、約１４７０ｎｍ、約１４８０ｎｍ、約１４９０ｎｍ、約１５００ｎｍ、約１５１０ｎｍ、約１５２０ｎｍ、約１５３０ｎｍ、約１５４０ｎｍ、約１５５０ｎｍ、約１５６０ｎｍ、約１５７０ｎｍ、約１５８０ｎｍ、約１５９０ｎｍ、約１６００ｎｍ、約１６１０ｎｍ、約１６２０ｎｍ、約１６３０ｎｍ、約１６４０ｎｍ、約１６５０ｎｍ、約１６６０ｎｍ、約１６７０ｎｍ、約１６８０ｎｍ、約１６９０ｎｍ、約１７００ｎｍ、約１７１０ｎｍ、約１７２０ｎｍ、約１７３０ｎｍ、約１７４０ｎｍ、約１７５０ｎｍ、約１７６０ｎｍ、約１７７０ｎｍ、約１７８０ｎｍ、約１７９０ｎｍ、約１８００ｎｍ、約１８１０ｎｍ、約１８２０ｎｍ、約１８３０ｎｍ、約１８４０ｎｍ、約１８５０ｎｍ、約１８６０ｎｍ、約１８７０ｎｍ、約１８８０ｎｍ、約１８９０ｎｍ、約１９００ｎｍ、約１９１０ｎｍ、約１９２０ｎｍ、約１９３０ｎｍ、約１９４０ｎｍ、約１９５０ｎｍ、約１９６０ｎｍ、約１９７０ｎｍ、約１９８０ｎｍ、約１９９０ｎｍ、約２０００ｎｍ、約２１００ｎｍ、約２１１０ｎｍ、約２１２０ｎｍ、約２１３０ｎｍ、約２１４０ｎｍ、約２１５０ｎｍ、約２１６０ｎｍ、約２１７０ｎｍ、約２１８０ｎｍ、約２１９０ｎｍ、約２２００ｎｍ、約２２１０ｎｍ、約２２２０ｎｍ、約２２３０ｎｍ、約２２４０ｎｍ、約２２５０ｎｍ、約２２６０ｎｍ、約２２７０ｎｍ、約２２８０ｎｍ、約２２９０ｎｍ、約２３００ｎｍ、約２３１０ｎｍ、約２３２０ｎｍ、約２３３０ｎｍ、約２３４０ｎｍ、約２３５０ｎｍ、約２３６０ｎｍ、約２３７０ｎｍ、約２３８０ｎｍ、約２３９０ｎｍ、約２４００ｎｍ、約２４１０ｎｍ、約２４２０ｎｍ、約２４３０ｎｍ、約２４４０ｎｍ、約２４５０ｎｍ、約２４６０ｎｍ、約２４７０ｎｍ、約２４８０ｎｍ、約２４９０ｎｍ、約２５００ｎｍ、約２５１０ｎｍ、約２５２０ｎｍ、約２５３０ｎｍ、約２５４０ｎｍ、約２５５０ｎｍ、約２５６０ｎｍ、約２５７０ｎｍ、約２５８０ｎｍ、約２５９０ｎｍ、約２６００ｎｍ、約２６１０ｎｍ、約２６２０ｎｍ、約２６３０ｎｍ、約２６４０ｎｍ、約２６５０ｎｍ、約２６６０ｎｍ、約２６７０ｎｍ、約２６８０ｎｍ、約２６９０ｎｍ、約２７００ｎｍ、約２７１０ｎｍ、約２７２０ｎｍ、約２７３０ｎｍ、約２７４０ｎｍ、約２７５０ｎｍ、約２７６０ｎｍ、約２７７０ｎｍ、約２７８０ｎｍ、約２７９０ｎｍ、約２８００ｎｍ、約２８１０ｎｍ、約２８２０ｎｍ、約２８３０ｎｍ、約２８４０ｎｍ、約２８５０ｎｍ、約２８６０ｎｍ、約２８７０ｎｍ、約２８８０ｎｍ、約２８９０ｎｍ、約２９００ｎｍ、約２９１０ｎｍ、約２９２０ｎｍ、約２９３０ｎｍ、約２９４０ｎｍ、約２９５０ｎｍ、約２９６０ｎｍ、約２９７０ｎｍ、約２９８０ｎｍ、約２９９０ｎｍ、約３０００ｎｍ、約３１００ｎｍ、約３１１０ｎｍ、約３１２０ｎｍ、約３１３０ｎｍ、約３１４０ｎｍ、約３１５０ｎｍ、約３１６０ｎｍ、約３１７０ｎｍ、約３１８０ｎｍ、約３１９０ｎｍ、約３２００ｎｍ、約３２１０ｎｍ、約３２２０ｎｍ、約３２３０ｎｍ、約３２４０ｎｍ、約３２５０ｎｍ、約３２６０ｎｍ、約３２７０ｎｍ、約３２８０ｎｍ、約３２９０ｎｍ、約３３００ｎｍ、約３３１０ｎｍ、約３３２０ｎｍ、約３３３０ｎｍ、約３３４０ｎｍ、約３３５０ｎｍ、約３３６０ｎｍ、約３３７０ｎｍ、約３３８０ｎｍ、約３３９０ｎｍ、約３４００ｎｍ、約３４１０ｎｍ、約３４２０ｎｍ、約３４３０ｎｍ、約３４４０ｎｍ、約３４５０ｎｍ、約３４６０ｎｍ、約３４７０ｎｍ、約３４８０ｎｍ、約３４９０ｎｍ、約３５００ｎｍ、約３５１０ｎｍ、約３５２０ｎｍ、約３５３０ｎｍ、約３５４０ｎｍ、約３５５０ｎｍ、約３５６０ｎｍ、約３５７０ｎｍ、約３５８０ｎｍ、約３５９０ｎｍ、約３６００ｎｍ、約３６１０ｎｍ、約３６２０ｎｍ、約３６３０ｎｍ、約３６４０ｎｍ、約３６５０ｎｍ、約３６６０ｎｍ、約３６７０ｎｍ、約３６８０ｎｍ、約３６９０ｎｍ、約３７００ｎｍ、約３７１０ｎｍ、約３７２０ｎｍ、約３７３０ｎｍ、約３７４０ｎｍ、約３７５０ｎｍ、約３７６０ｎｍ、約３７７０ｎｍ、約３７８０ｎｍ、約３７９０ｎｍ、約３８００ｎｍ、約３８１０ｎｍ、約３８２０ｎｍ、約３８３０ｎｍ、約３８４０ｎｍ、約３８５０ｎｍ、約３８６０ｎｍ、約３８７０ｎｍ、約３８８０ｎｍ、約３８９０ｎｍ、約３９００ｎｍ、約３９１０ｎｍ、約３９２０ｎｍ、約３９３０ｎｍ、約３９４０ｎｍ、約３９５０ｎｍ、約３９６０ｎｍ、約３９７０ｎｍ、約３９８０ｎｍ、約３９９０ｎｍ、約４０００ｎｍ、約４１００ｎｍ、約４１１０ｎｍ、約４１２０ｎｍ、約４１３０ｎｍ、約４１４０ｎｍ、約４１５０ｎｍ、約４１６０ｎｍ、約４１７０ｎｍ、約４１８０ｎｍ、約４１９０ｎｍ、約４２００ｎｍ、約４２１０ｎｍ、約４２２０ｎｍ、約４２３０ｎｍ、約４２４０ｎｍ、約４２５０ｎｍ、約４２６０ｎｍ、約４２７０ｎｍ、約４２８０ｎｍ、約４２９０ｎｍ、約４３００ｎｍ、約４３１０ｎｍ、約４３２０ｎｍ、約４３３０ｎｍ、約４３４０ｎｍ、約４３５０ｎｍ、約４３６０ｎｍ、約４３７０ｎｍ、約４３８０ｎｍ、約４３９０ｎｍ、約４４００ｎｍ、約４４１０ｎｍ、約４４２０ｎｍ、約４４３０ｎｍ、約４４４０ｎｍ、約４４５０ｎｍ、約４４６０ｎｍ、約４４７０ｎｍ、約４４８０ｎｍ、約４４９０ｎｍ、約４５００ｎｍ、約４５１０ｎｍ、約４５２０ｎｍ、約４５３０ｎｍ、約４５４０ｎｍ、約４５５０ｎｍ、約４５６０ｎｍ、約４５７０ｎｍ、約４５８０ｎｍ、約４５９０ｎｍ、約４６００ｎｍ、約４６１０ｎｍ、約４６２０ｎｍ、約４６３０ｎｍ、約４６４０ｎｍ、約４６５０ｎｍ、約４６６０ｎｍ、約４６７０ｎｍ、約４６８０ｎｍ、約４６９０ｎｍ、約４７００ｎｍ、約４７１０ｎｍ、約４７２０ｎｍ、約４７３０ｎｍ、約４７４０ｎｍ、約４７５０ｎｍ、約４７６０ｎｍ、約４７７０ｎｍ、約４７８０ｎｍ、約４７９０ｎｍ、約４８００ｎｍ、約４８１０ｎｍ、約４８２０ｎｍ、約４８３０ｎｍ、約４８４０ｎｍ、約４８５０ｎｍ、約４８６０ｎｍ、約４８７０ｎｍ、約４８８０ｎｍ、約４８９０ｎｍ、約４９００ｎｍ、約４９１０ｎｍ、約４９２０ｎｍ、約４９３０ｎｍ、約４９４０ｎｍ、約４９５０ｎｍ、約４９６０ｎｍ、約４９７０ｎｍ、約４９８０ｎｍ、約４９９０ｎｍ、約５０００ｎｍ；又は前述の値に含まれる任意の範囲；若しくは前述の値の任意の組合せの平均粒子サイズを有する蛍光体材料を含んで成る。
【０１２７】
蛍光体材料
様々な態様において、開示された方法での使用に適当な蛍光体は、ケイ酸塩蛍光体、アルミン酸塩蛍光体、窒化物蛍光体、酸窒化物蛍光体、硫化物蛍光体又はオキシ硫酸蛍光体である。
【０１２８】
様々な態様において、蛍光体は、硫化カルシウム、硫化ストロンチウム、硫化亜鉛、硫化カドミウム、硫化銅、硫化銀、硫化バリウム、又はそれらの組合せから選択される。さらなる態様において、硫化物を含んで成る蛍光体は、少なくとも１つの希土類イオンＥｕ、Ｔｂ、Ｃｅ、Ｄｙ、Ｓｍ、Ｙｂ、及びＥｒ、Ｎｄ、Ｐｒ、Ｇｄ、Ｔｍ、又はそれらの組合せでドープされ得る。またさらなる態様において、硫化物を含んで成る蛍光体は、非希土類イオンＭｎ、Ｇａ、Ｉｎ、Ａｌ、Ｚｎ、Ｃｕ、又はそれらの組合せでドープされ得る。
【０１２９】
さらなる態様において、蛍光体は、Ｅｕでドープされた硫化カルシウム蛍光体；Ｅｕ及びＭｎでドープされた硫化カルシウム蛍光体；Ｅｕでドープされた硫化ストロンチウム蛍光体；Ｅｕ及びＭｎでドープされた硫化ストロンチウム蛍光体；Ｅｕでドープされた硫化亜鉛蛍光体；Ｅｕ及びＭｎでドープされた硫化亜鉛蛍光体；硫化カドミウム蛍光体；Ｚｎでドープされた硫化カドミウム蛍光体；Ｚｎ及びＣｕでドープされた硫化カドミウム蛍光体；又はそれらの組合せである。
【０１３０】
様々な態様において、蛍光体は、例えば（Ｃａ，Ｓｒ，Ｂａ）（Ａｌ，Ｉｎ，Ｇａ）２Ｓ４：Ｅｕ、（Ｃａ，Ｓｒ）Ｓ：Ｅｕ，ＣａＳ：Ｅｕ、（Ｚｎ，Ｃｄ）Ｓ：Ｅｕ：Ａｇなどの硫化物蛍光体である。他の態様において、蛍光体は、例えば（Ｃａ，Ｓｒ，Ｂａ）２Ｓｉ５Ｎ８：Ｅｕ、ＣａＡｌＳｉＮ３：Ｅｕ、Ｃｅ（Ｃａ，Ｓｒ，Ｂａ）Ｓｉ７Ｎ１０：Ｅｕ又は（Ｃａ，Ｓｒ，Ｂａ）ＳｉＮ２：Ｅｕなどの窒化物蛍光体である。他の例示的な蛍光体には、Ｂａ２＋、Ｍｇ２＋共ドープＳｒ２ＳｉＯ４、（Ｙ，Ｇｄ，Ｌｕ，Ｓｃ，Ｓｍ，Ｔｂ，Ｔｈ，Ｉｒ，Ｓｂ，Ｂｉ）３（Ａｌ，Ｇａ）５Ｏ１２：Ｃｅ（Ｐｒを有する、又は有さない）、ＹＳｉＯ２Ｎ：Ｃｅ、Ｙ２Ｓｉ３Ｏ３Ｎ４：Ｃｅ、Ｇｄ２Ｓｉ３Ｏ３Ｎ４：Ｃｅ、（Ｙ，Ｇｄ，Ｔｂ，Ｌｕ）３Ａｌ５−ｘＳｉｘＯ１２−ｘ：Ｃｅ、ＢａＭｇＡｌ１０Ｏ１７：Ｅｕ（Ｍｎを有する、又は有さない）、ＳｒＡｌ２Ｏ４：Ｅｕ、Ｓｒ４Ａｌ４Ｏ２５：Ｅｕ、（Ｃａ，Ｓｒ，Ｂａ）Ｓｉ２Ｎ２Ｏ２：Ｅｕ、ＳｒＳｉ、Ａｌ２Ｏ３Ｎ２：Ｅｕ、（Ｃａ，Ｓｒ，Ｂａ）Ｓｉ２Ｎ２Ｏ２：Ｅｕ、（Ｃａ，Ｓｒ，Ｂａ）ＳｉＮ２：Ｅｕ及び（Ｃａ，Ｓｒ，Ｂａ）ＳｉＯ４：Ｅｕが含まれる。（これらの蛍光体のさらなる詳細に関しては、Ｗｉｎｋｌｅｒら、米国特許出願公開第２０１０／０２８３０７６号；Ｌｅｅら、Ａｐｐｌｉｅｄ  Ｓｕｒｆａｃｅ  Ｓｃｉｅｎｃｅ  ２５７、（２０１１）８３５５−８３６９を参照されたい。これらの両方は参照によって本明細書に組み込まれる。）
【０１３１】
様々な態様において、蛍光体は、式（Ｓｒ１−ｘ−ｙＭｘＴｙ）３−ｍＥｕｍ（Ｓｉ１−ｘＡｌｚ）Ｏ５の二価及び三価のカチオンが混合された、ケイ酸アルミニウム・ベースの橙赤色蛍光体である。式中、ＭはＢａ、Ｍｇ及びＺｎの少なくとも１つであり、Ｔは三価の金属であり、０≦ｘ≦０．４、０≦ｙ≦０．４、０≦ｚ≦０．２及び０．００１≦ｍ≦０．４である。（これらの蛍光体のさらなる詳細に関しては、参照によって本明細書に組み込まれる、Ｌｉｕら、米国特許出願公開第２００８／０１１１４７２号を参照されたい。）
【０１３２】
様々な態様において、蛍光体は、式（Ｙ，Ａ）３（Ａｌ，Ｂ）５（Ｏ，Ｃ）１２：Ｃｅ３＋のＹＡＧ：Ｃｅ蛍光体である。式中、ＡはＴｂ、Ｇｄ、Ｓｍ、Ｌａ、Ｓｒ、Ｂａ、Ｃａからなる群から選択され、Ａは約０．１〜１００％の範囲の量でＹを置換する；ＢはＳｉ、Ｇｅ、Ｂ、Ｐ及びＧａから成る群から選択され、Ｂは約０．１〜１００％の範囲の量でＡｌを置換する；並びに、ＣはＦ、Ｃｌ、Ｎ及びＳから成る群から選択され、Ｃは約０．１〜１００％の範囲の量でＯを置換する。（これらの蛍光体のさらなる詳細に関しては、参照によって本明細書に組み込まれる、Ｔａｏら、米国特許出願公開第２００８／０１３８２６８号を参照されたい。）
【０１３３】
様々な態様において、蛍光体は、式Ａ２ＳｉＯ４：Ｅｕ２＋Ｄのケイ酸塩ベースの黄緑色蛍光体である。式中、ＡはＳｒ、Ｃａ、Ｂａ、Ｍｇ、Ｚｎ及びＣｄである；並びに、ＤはＦ、Ｃｌ、Ｂｒ、Ｉ、Ｐ、Ｓ及びＮから成る群から選択されるドーパントである。（これらの蛍光体のさらなる詳細に関しては、参照によって本明細書に組み込まれる、Ｗａｎｇら、米国特許第７，３１１，８５８号を参照されたい。）
【０１３４】
様々な態様において、蛍光体は、式（Ｍ１−ｘＥｕｘ）２−ｚＭｇＡｌｙ）Ｏ（２＋３／２）ｙのアルミン酸塩ベースの青色蛍光体である。式中、ＭはＢａ及びＳｒの少なくとも一方であり、（０．０５＜ｘ＜０．５；３≦ｙ≦８；及び０．８≦ｚ≦１＜１．２）又は（０．２＜ｘ＜０．５；３≦ｙ≦８；及び０．８≦ｚ≦１＜１．２）又は（０．０５＜ｘ＜０．５；３≦ｙ≦１２；及び０．８≦ｚ≦１＜１．２）又は（０．２＜ｘ＜０．５；３≦ｙ≦１２；及び０．８≦ｚ≦１＜１．２）若しくは（０．０５＜ｘ＜０．５；３≦ｙ≦６；及び０．８≦ｚ≦１．２）である。（これらの蛍光体のさらなる詳細に関しては、参照によって本明細書に組み込まれる、Ｄｏｎｇら、米国特許第７，３９０，４３７号を参照されたい。）
【０１３５】
様々な態様において、蛍光体は、式（Ｇｄ１−ｘＡｘ）（Ｖ１−ｙＢｙ）（Ｏ４−ｚＣｚ）の黄色蛍光体である。式中、ＡはＢｉ、Ｔｌ、Ｙ、Ｌａ、Ｃｅ、Ｐｒ、Ｎｄ、Ｐｍ、Ｓｍ、Ｅｕ、Ｔｂ、Ｄｙ、Ｈｏ、Ｅｒ、Ｔｍ、Ｙｂ、Ｌｕである；ＢはＴａ、Ｎｂ、Ｗ、及びＭｏである；ＣはＮ、Ｆ、Ｂｒ及びＩである；０＜ｘ＜０．２；０＜ｙ＜０．１；及び０＜ｚ＜０．１である。（これらの蛍光体のさらなる詳細に関しては、参照によって本明細書に組み込まれる、Ｌｉら、米国特許第７，３９９，４２８号を参照されたい。）
【０１３６】
様々な態様において、蛍光体は、式Ａ［Ｓｒｘ（Ｍ１）１−ｘ］ｚＳｉＯ４.（１−ａ）［Ｓｒｙ（Ｍ２）１−ｙ］ｕＳｉＯ５：Ｅｕ２＋Ｄの黄色蛍光体である。式中、Ｍ１及びＭ２は、Ｂａ、Ｍｇ、Ｃａ、及びＺｎなどの二価の金属の少なくとも１つである；０．６≦ａ≦０．８５；０．３≦ｘ≦０．６；０．８≦ｙ≦１；１．５≦ｚ≦２．５；及び２．６≦ｕ≦３．３、並びにＥｕ及びＤは、０．０００１と約０．５との間である；ＤはＦ、Ｃｌ、Ｂｒ、Ｓ及びＮから成る群から選択されるアニオンであり、Ｄの少なくともいくつかはホスト格子における酸素に置き換わる。（これらの蛍光体のさらなる詳細に関しては、参照によって本明細書に組み込まれる、Ｌｉら、米国特許第７，９２２，９３７号を参照されたい。）
【０１３７】
様々な態様において、蛍光体は、式（Ｓｒ，Ａ１）ｘ（Ｓｉ，Ａ２）（Ｏ，Ａ３）２＋ｘ：Ｅｕ２＋のケイ酸塩ベースの緑色蛍光体である。式中、Ａ１はＭｇ、Ｃａ、Ｂａ、Ｚｎなどの二価の金属イオンの少なくとも１つ又は＋１及び＝３イオンの組合せである；Ａ２は、Ｂ、Ａｌ、Ｇａ、Ｃ、Ｇｅ、Ｐの少なくとも１つを含む、３＋、４＋又は５＋カチオンである；Ａ３は、Ｆ、Ｃｌ、及びＢｒを含む１−、２−又は３−アニオンである；並びに、１．５≦ｘ≦２．５である。（これらの蛍光体のさらなる詳細に関しては、参照によって本明細書に組み込まれる、Ｌｉら、米国特許出願公開第２００９／０２９４７３１号を参照されたい。）
【０１３８】
様々な態様において、蛍光体は、式ＭａＭｂＢｃ（Ｎ，Ｄ）：Ｅｕ２＋の窒化物ベースの赤色蛍光体である。式中、ＭａはＭｇ、Ｃａ、Ｓｒ、Ｂａなどの二価の金属イオンである；ＭｂはＡｌ、Ｇａ、Ｂｉ、Ｙ、Ｌａ、Ｓｍなどの三価の金属である；ＭｃはＳｉ、Ｇｅ、Ｐ１、及びＢなどの四価元素である；Ｎは窒素である；並びに、ＤはＦ、Ｃｌ、又はＢｒなどのハロゲンである。（これらの蛍光体のさらなる詳細に関しては、参照によって本明細書に組み込まれる、Ｌｉｕら、米国特許出願公開第２００９／０２８３７２１号を参照されたい。）
【０１３９】
様々な態様において、蛍光体は、式（Ｓｒ，Ａ１）ｘ（Ｓｉ，Ａ２）（Ｏ，Ａ３）２＋ｘ：Ｅｕ２＋のケイ酸塩ベースの橙色蛍光体である。式中、Ａ１はＭｇ、Ｃａ、Ｂａ、Ｚｎなどの二価の金属イオンの少なくとも１つ、又は＋１及び＝３イオンの組合せである；Ａ２は、Ｂ、Ａｌ、Ｇａ、Ｃ、Ｇｅ、Ｐの少なくとも１つを含む３＋、４＋又は５＋のカチオンである。Ａ３は、Ｆ、Ｃｌ、及びＢｒを含む１−、２−又は３−のアニオンである；並びに１．５≦ｘ≦２．５である。（これらの蛍光体のさらなる詳細に関しては、参照によって本明細書に組み込まれる、Ｃｈｅｎｇら、米国特許第７，６５５，１５６号を参照されたい。）
【０１４０】
様々な態様において、蛍光体は、式Ｍ１−ｘＥｕｘＭｇ１−ｙＭｎｙＡｌｚＯ［（ｘ＋ｙ）＋３ｚ／２）］のアルミン酸塩ベースの緑色蛍光体である。式中、０．１＜ｘ＜１．０；０．１＜ｙ＜１．０；０．２＜ｘ＋ｙ＜２．０；及び２≦ｚ≦１４である。（これらの蛍光体のさらなる詳細に関しては、参照によって本明細書に組み込まれる、Ｗａｎｇら、米国特許第７，７５５，２７６号を参照されたい。）
【０１４１】
様々な態様において、蛍光体には、蛍光体の希土類活性剤だけではなく、ハロゲン自体の原材料源として、ハロゲン化希土類が含まれる。いずれの特定の理論又は作用機序にも拘束されることを望まないものの、ハロゲンが、（ｉ）酸素含有量を減少させ、（ｉｉ）フォトルミネッセンスの強度及びスペクトル発光の増加を引き起こすことによって、これらの蛍光体の特性を高めることにおいて、二重の役割を果たす可能性がある。二酸化ケイ素のコーティングは、蛍光体の信頼性の向上を供する。
【０１４２】
シラン材料
様々な態様において、開示された方法における使用のための適当なシラン・カップリング剤は、非加水分解の式ＲｎＳｉＭ４−ｎを有する飽和線状分岐（saturated linear branched）又は非分岐化合物であり、式中、ｎは好ましくは１より大きい。好ましくは、Ｍはハロゲン、若しくは必要に応じて置換されたアルコキシ基、必要に応じて置換されたアシルオキシ基、又は必要に応じて置換されたアミン基から成る群から選択される。Ｒは、好ましくは、脂肪族基、環状基、又は脂肪族基及び環状基の組合せ（例えば、アルカリル基及びアラルキル基）として分類される、必要に応じて置換された炭化水素基である。
【０１４３】
さらなる態様において、開示された方法において用いられるシラン・カップリング剤は、以下の式によって表される構造を有する：
2021533227.tif 000003
式中、Ｒ１ａ、Ｒ１ｂ、及びＲ１ｃの各々は、独立して、水素、ハロゲン、ヒドロキシル、Ｃ１〜Ｃ１２アルキル、Ｃ１〜Ｃ１２アルコキシ、フェニル、及び−Ｏ−フェニルから選択される；並びに、Ｒ２は、置換Ｃ１〜Ｃ６０アルキル、置換Ｃ１〜Ｃ６０アルキルアミン、置換Ｃ１〜Ｃ６０アルケニル、置換Ｃ３〜Ｃ６０シクロアルキル、置換Ｃ３〜Ｃ６０シクロアルケニル、及び置換Ｃ３〜Ｃ６０アリールから選択される。
【０１４４】
開示された方法における使用のための適当なシラン・カップリング剤には、例えば、１，３−ジビニルテトラメチルジシロキサン、１，３−ジフェニルテトラメチルジシロキサン、３−アミノプロピルトリメトキシシラン、３−アミノプロピルメチルジエトキシシラン、ｉ−ブチルトリエトキシシラン、ｉ−ブチルトリメトキシシラン、ｉ−プロピルトリエトキシシラン、ｉ−プロピルトリメトキシシラン、Ｎ−ベータ（アミノエチル）γ−アミノプロピルトリメトキシシラン、Ｎ−ベータ（アミノエチル）γ−アミノプロピルメチルジメトキシシラン、ｎ−オクタデシルトリメトキシシラン、Ｎ−フェニル−γ−アミノプロピルトリメトキシシラン、ｎ−ブチルトリメトキシシラン、ｎ−プロピルトリエトキシシラン、ｎ−プロピルトリメトキシシラン、ｎ−ヘキサデシルトリメトキシシラン、ｏ−メチルフェニルトリメトキシシラン、ｐ−メチルフェニルトリメトキシシラン、ｔｅｒｔ−ブチルジメチルクロロシラン、ａ−クロロエチルトリクロロシラン、ベータ−（３，４−エポキシシクロヘキシル）エチルトリメトキシシラン、ベータ−（３，４−エポキシシクロヘキシル）エチルトリメトキシシラン、ベータ−クロロエチルトリクロロシラン、ベータ−（２−アミノエチル）アミノプロピルトリメトキシシラン、γ−（２−アミノエチル）アミノプロピルメチルジメトキシシラン、γ−アニリノプロピルトリメトキシシラン、γ−アミノプロピルトリエトキシシラン、γ−アミノプロピルトリメトキシシラン、γ−グリシドキシプロピルトリメトキシシラン、γ−グリシドキシプロピルメチルジエトキシシラン、γ−グリシドキシプロピルメチルジメトキシシラン、γ−クロロプロピルトリメトキシシラン、γ−クロロプロピルメチルジメトキシシラン、γ−メタクリロキシプロピルトリメトキシシラン、γ−メルカプトプロピルトリメトキシシラン、アミノプロピルトリエトキシシラン、アミノプロピルトリメトキシシラン、アリルジメチルクロロシラン、アリルトリエトキシシラン、アリルフェニルジクロロシラン、イソブチルトリメトキシシラン、エチルトリエトキシシラン、エチルトリクロロシラン、エチルトリメトキシシラン、オクタデシルトリエトキシシラン、オクタデシルトリメトキシシラン、オクチルトリメトキシシラン、クロロメチルジメチルクロロシラン、ジエチルアミノプロピルトリメトキシシラン、ジエチルジエトキシシラン、ジエチルジメトキシシラン、ジオクチルアミノプロピルトリメトキシシラン、ジフェニルジエトキシシラン、ジフェニルジクロロシラン、ジフェニルジメトキシシラン、ジブチルアミノプロピルジメトキシシラン、ジブチルアミノプロピルトリメトキシシラン、ジブチルアミノプロピルモノメトキシシラン、ジプロピルアミノプロピルトリメトキシシラン、ジヘキシルジエトキシシラン、ジヘキシルジメトキシシラン、ジメチルアミノフェニルトリエトキシシラン、ジメチルエトキシシラン、ジメチルジエトキシシラン、ジメチルジクロロシラン、ジメチルジメトキシシラン、デシルトリエトキシシラン、デシルトリメトキシシラン、ドデシルトリメトキシシラン、トリエチルエトキシシラン、トリエチルクロロシラン、トリエチルメトキシシラン、トリオルガノシリルアクリレ��ト、トリプロピルエトキシシラン、トリプロピルクロロシラン、トリプロピルメトキシシラン、トリヘキシルエトキシシラン、トリヘキシルクロロシラン、トリメチルエトキシシラン、トリメチルクロロシラン、トリメチルシラン、トリメチルシリルメルカプタン、トリメチルメトキシシラン、トリメトキシシリル−γ−プロピルフェニルアミン、トリメトキシシリル−γ−プロピルベンジルアミン、ナフチルトリエトキシシラン、ナフチルトリメトキシシラン、ノニルトリエトキシシラン、ヒドロキシプロピルトリメトキシシラン、ビニルジメチルアセトキシシラン、ビニルトリアセトキシシラン、ビニルトリエトキシシラン、ビニルトリクロロシラン、ビニルトリス（ベータ−メトキシエトキシ）シラン、ビニルトリメトキシシラン、フェニルトリエトキシシラン、フェニルトリクロロシラン、フェニルトリメトキシシラン、ブチルトリエトキシシラン、ブチルトリメトキシシラン、プロピルトリエトキシシラン、プロピルトリメトキシシラン、ブロモメチルジメチルクロロシラン、ヘキサメチルジシロキサン、ヘキシルトリメトキシシラン、ベンジルジメチルクロロシラン、ペンチルトリメトキシシラン、メタクリロキシエチルジメチル（３−トリメトキシシリルプロピル）塩化アンモニウム、メチルトリエトキシシラン、メチルトリクロロシラン、メチルトリメトキシシラン、メチルフェニルジメトキシシラン及びモノブチルアミノプロピルトリメトキシシランが含まれる。
【０１４５】
他の適当なシラン・カップリング剤には、制限されないものの、ビニルトリエトキシシラン、ビニル−トリス−（ベータ−メトキシエトキシ）シラン、メタクリロイルプロピルトリメトキシシラン、ガンマ−アミノ−プロピルトリエトキシシラン(Ｗｉｔｃｏによって「Ａ  １１００」として市販されている）、ガンマ−メルカプトプロピルトリメトキシシランビス（２−トリエトキシシリル−エチル）テトラスルフィド、ビス（３−トリメトキシシリル−プロピル）テトラスルフィド、ビス（２−トリメトキシシリル−エチル）テトラスルフィド、３−メルカプトプロピル−トリエトキシシラン、２−メルカプトプロピル−トリメトキシシラン、２−メルカプトプロピル−トリエトキシシラン、３−ニトロプロピル−トリメトキシシラン、３−ニトロプロピル−トリエトキシシラン、３−クロロプロピル−トリメトキシシラン、３−クロロプロピル−トリエトキシシラン、２−クロロプロピル−トリメトキシシラン、２−クロロプロピル−トリエトキシシラン、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリル−Ｎ，Ｎ−ジメチルチオカルバモイルテトラスルフィド、３−トリメトキシシリルプロピル−ベンゾチアゾールテトラスルフィド、３−トリエトキシシリルプロピル−ベンゾチアゾールテトラスルフィド、３−トリメトキシシリルプロピル−メタクリレートモノスルフィド、３−トリメトキシシリルプロピル−メタクリレートモノスルフィドなど、及びそれらの混合物が含まれる。適当なシラン・カップリング剤は、米国特許第５，８２７，９１２号、米国特許第５，７８０，５３５号、米国特許第６，００５，０２７号、米国特許第６，１３６，９１３号、及び米国特許第６,１２１，３４７号に、さらに記載されている。一態様において、シランは、ビス−（３（トリエトキシシリル）−プロピル）−テトラスルファン（Ｄｅｇｕｓｓａによって「Ｓｉ  ６９」として市販されている）、３−チオシアナトプロピル−トリエトキシシラン（「Ｓｉ  ２６４」）、及び３−メルカプトプロピル−トリメトキシシラン（「Ｓｉ  １８９」）である。
【０１４６】
様々な態様において、開示された方法でシラン・カップリング剤として用いられる有機官能性シランは、ガンマ−メタクリロキシプロピルトリメトキシシランを含んで成る。この材料は、Ｕｎｉｏｎ  Ｃａｒｂｉｄｅ  ＣｏｒｐｏｒａｔｉｏｎからＡ−１７４の名称で、Ｄｏｗ  Ｃｏｒｎｉｎｇ  ＣｏｒｐｏｒａｔｉｏｎからＺ６０３０の名称で、Ｐｅｔｒａｒｃｈ  Ｓｙｓｔｅｍｓ  Ｓｉｌａｎｅｓ  ＆  Ｓｉｌｉｃｏｎｅｓ，Ｂｒｉｓｔｏｌ，Ｐａ．からＭ８５５０の名称で、又はＰＣＲ  Ｒｅｓｅａｒｃｈ  Ｃｈｅｍｉｃａｌｓ，Ｉｎｃ．から２９６７０−７の名称で入手可能である。他の多くのシラン・カップリング剤が市販されており、特定の有機樹脂との反応に関する限り、それらのシラン・カップリング剤のいくつかは様々な程度の反応性を有する有機基を有し、その他は反応性ではない。多くの利用可能なものからのさらなる例示的なシラン材料には、３−（２−アミノエチルアミノ）プロピルトリメトキシシラン、３−クロロプロピルトリクロロシラン、３−クロロプロピルトリメトキシシラン、ジメチルジクロロシラン、エチルトリクロロシラン、メチルトリクロロシラン、メチルトリメトキシシラン、フェニルメチルジクロロシラン、フェニルトリクロロシラン、トリメチルクロロシラン、ビニルトリアセトキシシラン、（２−メトキシエトキシ）シラン、ビニル−トリス（２−メトキシエトキシ）シラン、ベータ−３,（４−エポキシシクロヘキシル）エチルトリメトキシシラン、ガンマ−メルカプトプロピルトリメトキシシラン、ガンマ−アミノプロピルトリエトキシシラン、又はそれらの組合せが含まれる。
【０１４７】
様々な態様において、適当なシラン・カップリング剤は、３−（メタクリロイルオキシ）プロピルトリメトキシシラン、３−（メタクリロイルオキシ）プロピルトリエトキシシラン、３−（メタクリロイルオキシ）プロピルメチルジメトキシシラン、３−（アクリロイルオキシプロピル）メチルジメトキシシラン、３−（メタクリロイルオキシ）プロピルジメチルエトキシシラン、３−（メタクリロイルオキシ）プロピルジメチルエトキシシラン、３−（アクリルオキシプロピル）トリメトキシシラン、ビニルジメチルエトキシシラン、ビニルメチルジアセトキシシラン、ビニルメチルジエトキシシラン、ビニルトリアセトキシシラン、ビニルトリエトキシシラン、ビニルトリイソプロポキシシラン、ビニルトリメトキシシラン、ビニルトリフェノキシシラン、ビニルトリ−ｔ−ブトキシシラン、ビニルトリス−イソブトキシシラン、ビニルトリイソプロペノキシシラン、及びそれらのいずれの組合せなどのアクリルシランである。
【０１４８】
様々な態様において、適当なシラン・カップリング剤は、式Ａ−Ｂで表され得る。式中、Ａ部分は粒子の表面に結合可能であり、Ｂ部分はアルキル、アリール、又は他の表面改質化学部分を含んで成る。
【０１４９】
表面改質剤の適当な分類には、例えば、シラン、有機酸、有機塩基、チオール及びアルコールが含まれる。例えば、一般構造（Ｒ１）４−ｎ−Ｓｉ−（ＯＲ２）ｎ（式中、ｎ＝１、２、又は３）を有するアルコキシシラン、及び一般構造（Ｒ１）４−ｎ−Ｓｉ−Ｃｌｎ（式中、ｎ＝１、２、又は３）を有するクロロシランは、式Ａ−Ｂで表される表面改質剤又はカップリング剤として見なされ得る。ここで、Ｓｉ−（ＯＲ２）ｎ又はＳｉ−Ｃｌｎはシリカ粒子の表面と反応し、Ｒ１は表面の性質を変える。有用なＡ−Ｂタイプのシランの比限定的な例には、アルキルクロロシラン、アルコキシシラン、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、ブチルトリメトキシシラン、ブチルトリエトキシシラン、ヘキシルトリメトキシシラン、オクチルトリメトキシシラン、３−メルカプトプロピルトリメトキシシラン、ｎ−オクチルトリエトキシシラン、フェニルトリエトキシシラン、ポリトリエトキシシラン、ビニルトリメトキシシラン、ビニルジメチルエトキシシラン、ビニルメチルジアセトキシシラン、ビニルメチルジエトキシシラン、ビニルトリアセトキシシラン、ビニルトリエトキシシラン、ビニルトリイソプロポキシシラン、ビニルトリメトキシシラン、ビニルトリフェノキシシラン、ビニルトリ（ｔ−ブトキシ）シラン、ビニルトリス（イソブトキシ）シラン、ビニルトリス（イソプロペノキシ）シラン及びビニルトリス（２−メトキシエトキシ）シランなどの有機シラン；トリアルコキシアリールシラン；イソオクチルトリメトキシ−シラン；Ｎ−（３−トリエトキシシリルプロピル）メトキシエトキシエトキシエチルカルバメート；Ｎ−（３−トリエトキシシリルプロピル）メトキシエトキシエトキシエチルカルバメート；３−（メタクリロイルオキシ）プロピルトリメトキシシラン、３−アクリロイルオキシプロピルトリメトキシシラン、３−（メタクリロイルオキシ）プロピルトリエトキシシラン、３−（メタクリロイルオキシ）プロピルメチルジメトキシシラン、３−（アクリロイルオキシプロピル）メチルジメトキシシラン、３−（メタクリロイルオキシ）プロピルジメチルエトキシシラン、３−（メタクリロイルオキシ）メチルトリエトキシシラン、３−（メタクリロイルオキシ）メチルトリメトキシシラン、３−（メタクリロイルオキシ）プロピルジメチルエトキシシラン、３−（メタクリロイルオキシ）プロペニルトリメトキシシラン、３−（メタクリロイルオキシ）プロピルトリメトキシシランなどのシラン官能性（メタ）アクリレート；ポリジメチルシロキサンなどのポリジアルキルシロキサン；置換及び非置換アリールシランなどのアリールシラン；置換及び非置換アルキルシラン、メトキシ及びヒドロキシ置換アルキルシランなどのアルキルシラン、及びそれらの組合せが含まれる。
【０１５０】
さらなる態様において、適当なシラン（メタ）アクリレートは、例えば、米国特許第４，４９１，５０８号、米国特許第４，４５５，２０５号、米国特許第４，４７８，８７６号、米国特許第４，４８６，５０４号及び米国特許第５，２５８，２２５号に記載され、これらは本明細書に組み込まれる。有用な有機酸表面改質剤には、制限されないものの、炭素の酸素酸（例えば、カルボン酸）、硫黄及びリン、及びこれらの組合せが含まれる。
【０１５１】
さらなる態様において、開示された方法で用いられ得るＢ部分は、ビニルエステル部分を有し、メチルアクリレートなどのアルキルアクリレート、マレイン酸メチルなどのマレイン酸アルキル、フマル酸エチルなどのフマル酸アルキル、メチルビニルエーテルなどのビニルエーテル、エチルメタクリレートなどのアルキルメタクリレート、及びイタコン酸エチルなどのイタコン酸アルキルを含む、モノマーであってよい。
【０１５２】
さらなる態様において、Ｂ部分は、ビニル基（例えば、エチレン、プロピレン、塩化ビニル、酢酸ビニル、アクリレート、メタクリレート、スチレン、ジエン）又は構造式ＣＨ２＝Ｃ＜を有するビニリデン基を含んで成り得る。結合していない原子価の少なくとも１つは、フェニル、アセトキシ、カルボキシ、カルボニトリル及びハロゲンなどの電気陰性ラジカルに結合する。例示的なモノマーは、前述で列挙したモノマー、並びにスチレン、ビニルナフタレン、アルファメチルスチレン、ジクロロスチレン、アルファ−メチレンカルボン酸、アクリル酸、アクリロニトリル、アクリルアミドを含むこれらのエステル、ニトリル及びアミド；ギ酸ビニル、酢酸ビニル、プロピオン酸ビニル、酪酸ビニル、ビニルピリジンを含むアルカン酸のビニルエステル；メチルビニルケトンを含むアルキルビニルケトン；ブタジエン−１，３を含む共役ジオレフィン；イソプレン、クロロプレン、ピペリレン及び２，３−ジメチル−ブタジエン−１，３である。
【０１５３】
本開示の物品
本開示は、ポリマー・マトリックスに埋め込まれた際の硫化物蛍光体の凝集の問題に対する解決に関する。有機又は無機であり得るポリマー・マトリックスには、熱可塑性材料の群から選択されるポリマーが含まれてよい。例示には、限定されないものの、ポリエチレン、ポリプロピレン、ポリメチルメタクリレート、ポリスチレン及びポリカルボネートなどの以下の材料が含まれてよい。
【０１５４】
様々な態様において、本開示の表面改質蛍光体は、発光蛍光体が埋め込まれたポリマー物品を生成するため、例えば、ポリマーと混合し、次いで押し出し、フィルム・キャスティング、溶解キャスティング（solving casting）、又はバルク重合を行うことによってポリマー・マトリックスに埋め込まれ得る。発光蛍光体が埋め込まれたポリマー物品は、太陽光スペクトル又はキセノン・ランプ、若しくは生育ライトなどの光源からの発光（又は放射、radiation）の波長を、特定の波長に変換（光変換）するために用いられてよい。例えば、適当な樹脂、例えばポリエチレン、ポリメチルメタクリレート、ポリカーボネート、及びそれらの組合せは液体として調製され、本開示の表面改質された蛍光体と組み合わされ、次いで超音波、機械的混合、又はそれらの組合せを用いて混合される。例えば、樹脂が調製温度で液体ではない場合は、適当な溶媒に溶融又は可溶化され得る。樹脂に中の蛍光体の混合物は、真空中で室温においてガラス・キャスト（glass cast）及び硬化され得る。
【０１５５】
様々な態様において、ポリマー・マトリックスは、透明又は半透明のシート、フィルム、パネル、構成要素、又は構造を製造するためのいずれの適当なポリマー、ポリマーの混合物、又はポリマー・ブレンドから誘導される。いくつかの態様において、ポリマー・マトリックスは、熱可塑性ポリマーである。さらなる態様において、マトリックス材料は、ポリウレタン、ポリエーテル、ポリエチレンテレフタレート（ＰＥＴ）、ポリエチレンナフタレン（ＰＥＮ）、シクロオレフィンポリマー、ポリイミド（ＰＩ）、ポリエーテルスルホン（ＰＥＳ）、ポリエチレン、ポリアクリレート、ポリカーボネート、ポリスチレン、又はそれらの組合せを含んで成る。またさらなる態様において、ポリアクリレートは、ポリメチルメタクリレートを含んで成り得る。さらなる態様において、ポリマー・マトリックスは、ポリエチレン、ポリプロピレン、ポリメチルメタクリレート、ポリスチレン、ポリカーボネート、及びそれらの組合せから選択される。またさらなる態様において、ポリマー・マトリックスは、ポリエチレン、ポリメチルメタクリレート、ポリカーボネート、及びそれらの組合せから選択される。
【０１５６】
さらなる態様において、ポリマー・マトリックス−蛍光体組成物はポリマー・マトリックス及び本開示の表面改質された蛍光体を含んで成り、ポリマー・マトリックスは約５０重量％〜約９９．９重量％の量で存在し；本開示の表面改質された蛍光体は約０．１重量％〜約５０重量％の量で存在し；並びに、重量％はポリマー・マトリックス及び表面改質された蛍光体の重量に基づく。さらなる態様において、ポリマー・マトリックス−蛍光体組成物はポリマー・マトリックス及び本開示の表面改質された蛍光体を含んで成り、ポリマー・マトリックスは約９０重量％〜約９９．９重量％の量で存在し；本開示の表面改質された蛍光体は約０．１重量％〜約１０重量％の量で存在し；並びに、重量％はポリマー・マトリックス及び表面改質された蛍光体の重量に基づく。またさらなる態様において、ポリマー・マトリックス−蛍光体組成物はポリマー・マトリックス及び本開示の表面改質された蛍光体を含んで成り、ポリマー・マトリックスは約９５重量％〜約９９．５重量％の量で存在し；本開示の表面改質された蛍光体は約０．５重量％〜約５重量％の量で存在し；並びに、重量％はポリマー・マトリックス及び表面改質された蛍光体の重量に基づく。またさらなる態様において、ポリマー・マトリックス−蛍光体組成物はポリマー・マトリックス及び本開示の表面改質された蛍光体を含んで成り、ポリマー・マトリックスは約９２．５重量％〜約９９．５重量％の量で存在し；本開示の表面改質された蛍光体は約０．５重量％〜約７．５重量％の量で存在し；並びに、重量％はポリマー・マトリックス及び表面改質された蛍光体の重量に基づく。
【０１５７】
さらなる態様において、ポリマー・マトリックス−蛍光体組成物はポリマー・マトリックス及び本開示の表面改質された蛍光体を含んで成り、本開示の表面改質された蛍光体は、ポリマー・マトリックス及び表面改質された蛍光体の重量に基づいて、約０．１重量％、約０．２重量％、約０．３重量％、約０．４重量％、約０．５重量％、約０．６重量％、約０．７重量％、約０．８重量％、約０．９重量％、約１．０重量％、約１．１重量％、約１．２重量％、約１．３重量％、約１．４重量％、約１．５重量％、約１．６重量％、約１．７重量％、約１．８重量％、約１．９重量％、約２．０重量％、約２．１重量％、約２．２重量％、約２．３重量％、約２．４重量％、約２．５重量％、約２．６重量％、約２．７重量％、約２．８重量％、約２．９重量％、約３．０重量％、約３．１重量％、約３．２重量％、約３．３重量％、約３．４重量％、約３．５重量％、約３．６重量％、約３．７重量％、約３．８重量％、約３．９重量％、約４．０重量％、約４．１重量％、約４．２重量％、約４．３重量％、約４．４重量％、約４．５重量％、約４．６重量％、約４．７重量％、約４．８重量％、約４．９重量％、約５．０重量％、約５．１重量％、約５．２重量％、約５．３重量％、約５．４重量％、約５．５重量％、約５．６重量％、約５．７重量％、約５．８重量％、約５．９重量％、約６．０重量％、約６．１重量％、約６．２重量％、約６．３重量％、約６．４重量％、約６．５重量％、約６．６重量％、約６．７重量％、約６．８重量％、約６．９重量％、約７．０重量％、約７．１重量％、約７．２重量％、約７．３重量％、約７．４重量％、約７．５重量％、約７．６重量％、約７．７重量％、約７．８重量％、約７．９重量％、約８．０重量％、約８．１重量％、約８．２重量％、約８．３重量％、約８．４重量％、約８．５重量％、約８．６重量％、約８．７重量％、約８．８重量％、約８．９重量％、約９．０重量％、約９．１重量％、約９．２重量％、約９．３重量％、約９．４重量％、約９．５重量％、約９．６重量％、約９．７重量％、約９．８重量％、約９．９重量％、約１０重量％、約１１重量％、約１２重量％、約１３重量％、約１４重量％、約１５重量％、約１６重量％、約１７重量％、約１８重量％、約１９重量％、約２０重量％、約２１重量％、約２２重量％、約２３重量％、約２４重量％、約２５重量％、約２６重量％、約２７重量％、約２８重量％、約２９重量％、約３０重量％、約３１重量％、約３２重量％、約３３重量％、約３４重量％、約３５重量％、約３６重量％、約３７重量％、約３８重量％、約３９重量％、約４０重量％、約４１重量％、約４２重量％、約４３重量％、約４４重量％、約４５重量％、約４６重量％、約４７重量％、約４８重量％、約４９重量％、約５０重量％；又は前述の値に含まれる任意の範囲；若しくは前述の値の任意の組合せの重量％の量で存在する。
【０１５８】
様々な態様において、本開示のポリマー・マトリックス−蛍光体組成物は、約１ミル〜約２０ミルの厚さを有するフィルムを形成するために用いられ得る。さらなる態様において、本開示のポリマー・マトリックス−蛍光体組成物は、約５ミル〜約１５ミルの厚さを有するフィルムを形成するために用いられ得る。またさらなる態様において、開示されたポリマー・マトリックス−蛍光体組成物は、約１０ミル〜約１５ミルの厚さを有するフィルムを形成するために用いられ得る。
【０１５９】
様々な態様において、ポリエチレン、ポリメチルメタクリレート、ポリカーボネート、及びそれらの組合せを含んで成る本開示のポリマー・マトリックス−蛍光体組成物、並びに本開示の表面改質された蛍光体は、約１ミル〜約２０ミルの厚さを有するフィルムを形成するために用いられ得る。さらなる態様において、ポリエチレン、ポリメチルメタクリレート、ポリカーボネート、及びそれらの組合せを含んで成る本開示のポリマー・マトリックス−蛍光体組成物、並びに本開示の表面改質された蛍光体は、約５ミル〜約１５ミルの厚さを有するフィルムを形成するために用いられ得る。またさらなる態様において、ポリエチレン、ポリメチルメタクリレート、ポリカーボネート、及びそれらの組合せを含んで成る本開示のポリマー・マトリックス−蛍光体組成物、並びに本開示の表面改質された蛍光体は、約１０ミル〜約１５ミルの厚さを有するフィルムを形成するために用いられ得る。
【０１６０】
いくつかの実施例において、本開示の物品は、本開示の表面改質された蛍光体を含まず、第２フィルムにラミネートされた前述のフィルムを有して成る第１フィルムを有して成る。他の実施例において、本開示の物品は、互いにラミネートされた複数のフィルムを有して成り、ラミネートされたフィルムの各層は、本開示の表面改質された蛍光体を含んで成る前述のフィルム、本開示の表面改質された蛍光体を含まず、本開示のポリマー・マトリックスを含んで成るフィルム、及びそれらの組合せから選択される。
【０１６１】
様々な態様において、本開示の方法によって調製された本開示のポリマー・マトリックス−蛍光体組成物は、温室グレージングで用いられるフィルム、シート、又はパネルなどの物品を製造するために用いられ得る。いくつかの実施例において、物品は、本開示の方法によって調製された本開示の組成物を含んで成るポリエチレンフィルムである。該フィルムは、ステープル（staple）される、釘留めされる、結ばれる、及び他のロッキング・システム（又は係止システム、locking system）によって、木から鉄鋼及びアルミニウムにいたるフレームに取り付けられ得る。ポリエチレンフィルムは比較的安価であるため、特に外観が重量ではない商業的温室において、その使用は圧倒的に優勢に普及している。
【０１６２】
いくつかの実施例において、本開示の物品は、パネル、例えば、ガラスのパネル又は温室グレージングの製造に用いられ得るポリカーボネートなどのポリマー・マトリックスを含んで成るパネルを有して成り、本開示のポリマー・マトリックス−蛍光体組成物は、キャスティングされる、又はパネルの少なくとも１つの表面に直接、イン・サイチュで形成される。
【０１６３】
さらなる態様において、温室グレージングは、ナイロン本体に熱結合された、本開示の方法によって調製された本開示の組成物を含んで成る、単一の厚さの脂肪族ポリウレタンフィルムを有して成り得る。別の態様では、脂肪族ポリウレタンフィルムのチューブで形成された壁を有する商業的温室の構造である。チューブは、チューブの側面の間に約１インチの絶縁空間を形成するために引き伸ばされる。また別の態様では、住宅の片屋根温室（lean-to greenhouse）の構造である。さらに別の態様では、脂肪族熱可塑性ポリウレタン、特にポリエステルの驚くほど低いガス透過性が利用され、該構造は、材料のグレージング、及び恒久的に膨張したエア・チューブの両方で形成される。１〜３インチの直径を有するエア・チューブは、適切な支持を供し、また二重層グレージングの理想的な間隔も供することがわかっている。
【０１６４】
添付の特許請求の範囲内において、前述の開示の観点で、本開示のグレージング・システムにおける多くの変形が当業者に想到されるであろう。例えば、本開示の方法によって調製された本開示の組成物を含んで成るフィルムの厚さは、大いに変えられ得る。ポリエステル熱可塑性脂肪族ポリウレタンだけではなく、ポリエーテル熱可塑性脂肪族ポリウレタン及びその２つの共押出が用いられてよい。いくつかの用途では、ポリウレタンを他のポリマーとアロイ化することで（alloy with）、両方の利点が供される；例えば、ポリメチルメタクリレート（アクリル）とアロイ化することによって、より硬い材料が供されてよい。
【０１６５】
本開示の温室システム
さらなる態様において、本開示の方法によって調製された本開示の組成物を含んで成る物品を有して成る温室システムが本明細書で開示される。いくつかの態様において、温室システムは温室グレージングを有して成り、温室グレージングの少なくとも一部は、本開示の方法によって調製された本開示の組成物を含んで成るシート、フィルム、又はパネルなどの物品を有して成る。様々な態様において、本開示の温室システムは、少なくとも１つの植物栽培（plant culture）をさらに有して成り得る。
【０１６６】
本明細書での使用において、「温室システム」という用語には、好ましくは少なくとも１つの植物栽培を有して成る植物の保護栽培を可能とする、例えば温室、ガラス温室（glasshouse）、温床（又は温室、hothouse）、フィルム・トンネル又はそれらの組合せなどの、全てのタイプの半透明構造が含まれる。この文脈において、温室システムは、いくつかの方法、例えば、通路、廊下、トンネル、ドア、ゲート、又は鍵によって互いに接続された、少なくとも１つだけでなく、複数の様々な半透明構造を有して成り得る。植物の保護栽培を可能にする個々の半透明構造は、例えば、個々の構造（各々４つの露出した壁を有する）、連続構造（２つの隣接する構造の間に、少なくとも１つの共有の仕切りを有する）又はブロック構造（外壁を有するものの、隣接する構造の間に仕切りがない、連続したブロック）の形態であり得る。
【０１６７】
本開示の例示的な態様に従って記載される植物栽培は、栽培されている少なくとも１つの植物を含むものの、好ましくは２つ、又はより好ましくは隣接する植物を含む。また、この文脈において、植物栽培は異なる植物、又は特に好ましくは同一な植物も含んで成り得る。
【０１６８】
さらに、温室システムは、いくつかの同一な植物栽培、又は、特に好ましくは異なる植物栽培も含んで成り得る。
【０１６９】
本明細書に記載の温室システムのグレージングの一部は、温室システムのグレージングの少なくとも１つのセクション、すなわち、例えばグレージングに用いられる少なくとも１つのガラスのシートを指す。したがって、本明細書に記載の「グレージングの少なくとも一部」のような用語は、特に好ましくは、温室システムのルーフ・グレージング（又は屋根グレージング、roof glazing）又はその一部を指す。
【０１７０】
本明細書に記載の温室システムのグレージングの一部は、グレージング、及び特に温室システムのルーフ・グレージングの、好ましくは少なくとも５％、好ましくは少なくとも１０％、また好ましくは少なくとも１５％、また好ましくは少なくとも２０％、また好ましくは少なくとも２５％、また好ましくは少なくとも３０％、また好ましくは少なくとも３５％、また好ましくは少なくとも４０％、また好ましくは少なくとも４５％、特に好ましくは少なくとも５０％の量であり得る。
【０１７１】
本明細書に記載の温室システムのグレージングの一部は、グレージング、及び特に温室システムのルーフ・グレージングの最大５５％、好ましくは最大６０％、また好ましくは最大６５％、また好ましくは最大７０％、また好ましくは最大７５％、また好ましくは最大８０％、また好ましくは最大８５％、また好ましくは最大９０％、また好ましくは最大９５％、特に好ましくは最大１００％の量であり得る。
【０１７２】
本開示の態様を説明したため、以下の実施例は、一般に本開示のいくつかのさらなる態様を説明する。本開示の態様は、以下の実施例並びに対応する本文及び図に関連して説明されるものの、本開示の態様を本明細書に限定する意図はない。むしろ、その意図は、本開示の精神及び範囲内に含まれる全ての代替、改変、及び同等物を包含することである。
【０１７３】
実施例
以下の実施例は、本明細書で特許請求される化合物、組成物、物品、デバイス、及び／又は方法がどのように作製及び評価されるかについての完全な開示及び説明を当業者に供するために提示され、本開示の純粋な例示であることを意図するものであって、発明者が開示とみなす範囲を限定することを意図するものではない。数値（例えば、量、温度など）に関する精度を確保するための努力がなされているものの、いくらかの誤差及び偏差は考慮されるべきである。特に示されていない限り、部は重量部であり、温度は℃又は周囲温度であり、圧力は大気圧又は大気圧付近である。
【０１７４】
本開示のナノ蛍光体の合成（ＣａＳ：Ｅｕ）
ユーロピウムでドープされた硫化カルシウム（ＣａＳ：Ｅｕ）ナノ蛍光体を、固体化学を用いて合成した。簡潔には、２ｍｏｌ％のユーロピウムがドープされたＣａＳナノ蛍光体を以下のように調製した：（ａ）０．９８ｍｍｏｌの硝酸カルシウム四水和物、０．０２ｍｍｏｌの塩化ユーロピウム六水和物、及び１ｍｍｏｌの硫黄粉末を手で粉砕して、乳鉢及び乳棒を用いて混合した；（ｂ）反応物を十分に混合してから、混合物をるつぼに移して、還元性雰囲気下において７００℃で６時間加熱した；（ｃ）熱を除去して、るつぼを室温にまで冷却させた；並びに（ｄ）粉末を除去し、乳鉢及び乳棒を用いて粉砕し、バイアルに移して、乾燥条件下において室温で保存した。ステップ（ｂ）の還元性雰囲気の存在は、Ｅｕ３＋をＥｕ２＋に還元するために重要である。
【０１７５】
本開示のコーティングされたナノ蛍光体（ＣａＳ：Ｅｕ）の調製
上述のように調製した１００ｍｇのＣａＳ：Ｅｕ蛍光体を、超音波を用いて１０ｍＬのエタノールに分散させて、ＣａＳ：Ｅｕ蛍光体／エタノール混合物を調製した。別のビーカーで、２００μＬの３−メタクリロキシプロピルトリメトキシシランを９００μｌのエタノール及び１００μｌの脱イオン水と混合して、室温で１５分攪拌した。攪拌後、希ＨＣｌを用いて溶液のｐＨを約３．５に調整した。ｐＨを調整後、マグネティック・スターラーを用いて溶液を１時間攪拌し、次いでＣａＳ：Ｅｕ蛍光体／エタノール混合物（１０ｍＬ）を含む３つ口フラスコに加えた。マグネティック・スターラーを用いて混合物をさらに１時間攪拌し、次いで不活性雰囲気下において６５℃で２時間加熱した。２時間加熱した後、加熱を停止して、反応混合物を室温にまで冷却した。最後に、遠心分離を用いてコーティングされたＣａＳ：Ｅｕ蛍光体を反応混合物から分離した。遠心分離から収集した材料を乾燥させる（４０℃）ことによって、コーティングされたＣａＳ：Ｅｕ蛍光体の粉末形態を得た。
【０１７６】
本開示の物品の調製及び試験
樹脂ブレンド及びコーティングされたナノ蛍光体（ＣａＳ：Ｅｕ）の全重量に基づいて、コーティングされたナノ蛍光体（ＣａＳ：Ｅｕ）の０．１重量％のレベルで、上述のように調製したコーティングされたナノ蛍光体（ＣａＳ：Ｅｕ）を、アクリル樹脂及びポリスチレン樹脂を含んで成るポリマー・ブレンドに加えた。機械的攪拌によって、コーティングされたナノ蛍光体（ＣａＳ：Ｅｕ）を樹脂ブレンドに分散させた。コーティングされていないコーティング・ナノ蛍光体（ＣａＳ：Ｅｕ）材料、すなわち上述のように調製したものの、３−メタクリロキシプロピルトリメトキシシランで処理していないナノ蛍光体（ＣａＳ：Ｅｕ）を用いて、同じアクリル／ポリスチレン樹脂ブレンドを含んで成る対照組成物を調製した。ガラス容器内に樹脂をキャスティングし、真空下において室温で乾燥させることによって、ポリマー試験フィルムを得た。図１のデータは、３−メタクリロキシプロピルトリメトキシシランでコーティングされたナノ蛍光体（ＣａＳ：Ｅｕ）が、コーティングされていない対照ナノ蛍光体（ＣａＳ：Ｅｕ）と比較して、類似の励起特性又は発光特性を有することを示している。さらに、図２に示されるように、本開示の物品に分散される、すなわち、固体アクリル／ポリスチレン・フィルムにナノ蛍光体（ＣａＳ：Ｅｕ）が分散されると、コーティングされたナノ蛍光体（ＣａＳ：Ｅｕ）の所望のフォトルミネッセンスは維持される。図３Ａ〜３Ｂに示される画像は、コーティングされていないナノ蛍光体（ＣａＳ：Ｅｕ）がアクリル／ポリスチレン・ブレンドにほとんど分散されず、凝集する傾向があることを示す（図３Ａを参照）一方で、コーティングされたナノ蛍光体（ＣａＳ：Ｅｕ）は、アクリル／ポリスチレン・ブレンド全体に、本質的に均一な分散を示す（図３Ｂを参照）。図４Ａ〜４Ｂに示される画像は、本開示のコーティングされたナノ蛍光体（ＣａＳ：Ｅｕ）が、蛍光体の所望のフォトルミネッセンス特性を保持することのさらなる確認を供する。すなわち、周囲の室内光の下で、コーティングされたナノ蛍光体（ＣａＳ：Ｅｕ）がフォトルミネッセンス特性を有さない（図４Ａを参照）一方で、ＵＶ光の下では、固体アクリル／ポリスチレン・フィルムは均一に分布したフォトルミネッセンスを示す（図４Ａを参照）。
【０１７７】
本開示のコーティングされたナノ蛍光体（ＣａＳ：Ｅｕ）の調製
超音波を１時間用いて、８０ｍｇのユーロピウムでドープされた硫化カルシウム蛍光体を１６．５ｍｌのエタノールに分散させた。別のビーカーにおいて、３００マイクロリットルの（３−メルカプトプロピル）トリメトキシシラン又は（３−トリメトキシシリル）プロピルメタクリレートを、３ｍｌの水及び０．５ｍｌのエタノールに加えた。ＨＣｌを用いて、この溶液のｐＨをｐＨ３．５に変えて調製し、次いで室温で１時間攪拌した。１時間後、エタノール溶液中の蛍光体にシラン溶液を加えた。室温で約４時間攪拌しながら、反応を実施させた。完了後、コーティングされたナノ蛍光体粒子を遠視分離によって分離し、エタノールで２回洗浄し、真空下において７０℃で乾燥させた。図５は、異なるシランでコーティングされた蛍光体粉末のＦＴＩＲスペクトルを示す。ＦＴＩＲスペクトルにおける１０００〜１３００ｃｍ−１のＳｉ−ｏ−Ｓｉバンドは、３−（メルカプトプロピル）トリメトキシシラン又は３−（トリメトキシシリル）プロピルメタクリレートのいずれかを用いて調製された、コーティングされたナノ蛍光体の蛍光体へのシラン結合を示す。図６は、シラン・コーティングされた蛍光体を充填したポリマー・フィルム、すなわち、上述のようにポリメチルメタクリレート・ポリマーに分散された、３−（トリメトキシシリル）プロピルメタクリレートでコーティングされた前述のユーロピウムでドープされた硫化カルシウム蛍光体の発光スペクトルを示す。形成されたフィルムは、２ｍｍの厚さを有していた。４７０ｎｍでの励起後に発光スペクトルを得た。図７は、低濃度及び高濃度のシランを用いたコーティング前後のコーティングされた蛍光体のフォトルミネッセンス発光を示す。図７に示したデータにおいて、コーティングされた蛍光体は上述のように調製し、低濃度のサンプルは０．００５ｖ／ｖで３−（トリメトキシシリル）プロピルメタクリレートを用いて調製し、高濃度のサンプルは０．０５ｖ／ｖで３−（トリメトキシシリル）プロピルメタクリレートを用いて調製した。コーティングされたナノ蛍光体サンプルからスペクトルを得た。
【０１７８】
本開示の上述の態様は、本開示の原理を明確に理解するために記載された実施形態の単なる可能な例示であることが強調されるべきである。本開示の精神及び原理から実質的に逸脱することなく、上述の態様に対して多くの変形及び修正がなされてよい。そのような全ての修正及び変形は、本開示の範囲内で本明細書に含まれ、以下の特許請求の範囲によって保護されることが意図されている。
【図１】
2021533227.tif 000005
【図２】
2021533227.tif 000006
【図３Ａ】
2021533227.tif 000007
【図３Ｂ】
2021533227.tif 000008
【図４Ａ】
2021533227.tif 000009
【図４Ｂ】
2021533227.tif 000010
【図５】
2021533227.tif 000011
【図６】
2021533227.tif 000012
【図７】
2021533227.tif 000013
【国際調査報告】
2021533227.tif 000014
2021533227.tif 000015